(57)【要約】  本発明は、光の損傷作用から有機材料を保護するための式Iのナフタレン−１，８−ジカルボン酸モノイミドの使用、光の損傷作用から保護を提供する量で式（I）の少なくとも１つのナフタレン−１，８−ジカルボン酸モノイミドと少なくとも１つの有機材料を有する組成物、および新規ナフタレン−１，８−ジカルボン酸モノイミド（I）を提供する。
2007534781.tif 000002
【特許請求の範囲】
【請求項１】
光の損傷作用から有機材料を保護するための、式I
【化１】
2007534781.tif 000040
［式中、
Ｒ１は、水素、アルキル、アルケニル、シクロアルキル、シクロアルケニル、ヘテロシクロアルキル、アリールまたはヘテロアリールであり、かつ
Ｒ２は、１つの炭素原子を含む少なくとも１つのπ電子系と、炭素、酸素および窒素から選択される少なくとも１つの更なる原子を有するラジカルであるが、但しラジカルは炭素以外の少なくとも１つの原子を含有する］
のナフタレン−１，８−ジカルボン酸モノイミドの使用。
【請求項２】
Ｒ１は、その炭素鎖が、−O−、−Ｓ−、−ＮＲ３−、−ＣＯ−および／または−ＳＯ２−から選択される１個以上の隣り合わない基に中断されているＣ１−Ｃ３０アルキルであり、かつ／またはこれが非置換であるか、またはシアノ、アミノ、ヒドロキシル、カルボキシル、アリール、ヘテロシクロアルキルおよびヘテロアリールから選択される同じもしくは異なるラジカルにより１回以上置換され、前記アリール、ヘテロシクロアルキルおよびヘテロアリール基は、非置換であるか、または相互に独立にＣ１−Ｃ１８アルキルおよびＣ１−Ｃ６アルコキシから選択される１個以上の置換基を有する；または
Ｒ１は、非置換であるか、または１個以上のＣ１−Ｃ６アルキル基を有するＣ５−Ｃ８シクロアルキルである；または
Ｒ１は、非置換であるか、または１個以上のＣ１−Ｃ６アルキル基を有する５員環〜８員環のヘテロシクロアルキルである；または
Ｒ１は、アリールまたはヘテロアリールであり、前記アリールまたはヘテロアリールは非置換であるか、またはＣ１−Ｃ１８アルキル、Ｃ１−Ｃ６アルコキシ、シアノ、ＣＯＮＲ４Ｒ４ａ、ＣＯ２Ｒ４、アリールアゾおよびヘテロアリールアゾから相互に独立に選択される１個以上のラジカルを有し、前記アリールアゾとヘテロアリールアゾは、非置換であるか、または相互に独立にＣ１−Ｃ１８アルキル、Ｃ１−Ｃ６アルコキシおよびシアノから選択される１個以上のラジカルを有し、かつ
Ｒ３は、水素またはＣ１−Ｃ６アルキルであり；かつ
Ｒ４とＲ４ａは、それぞれ独立に水素、Ｃ１−Ｃ１８アルキル、アリールまたはヘテロアリールであり、前記アリールとヘテロアリールは、それぞれの場合に非置換であるか、またはＣ１−Ｃ６アルキル、Ｃ１−Ｃ６アルコキシ、ヒドロキシル、カルボキシルおよびシアノから選択される１個以上の置換基を有する、請求項１に記載の使用。
【請求項３】
Ｒ１は、Ｃ１−Ｃ１２アルキル、Ｃ５−Ｃ８シクロアルキルまたはフェニルであり、最後に挙げた２個のラジカルは、それぞれ非置換であるか、または１個、２個、３個、４個または５個のＣ１−Ｃ４アルキル基を有する、請求項２に記載の使用。
【請求項４】
Ｒ１は、非置換であるか、または１個、２個または３個のＣ１−Ｃ４アルキル基を有するフェニルである、請求項３に記載の使用。
【請求項５】
Ｒ２は、シアノ、−Ｃ（O）ＮＲ５Ｒ５ａであるか、またはＣ１−Ｃ１２アルキル、Ｃ１−Ｃ１２アルコキシ、−ＣＯＯＲ６、−ＳＯ３Ｒ６、ハロゲン、ヒドロキシル、カルボキシル、シアノ、−ＣＯＮＲ５Ｒ５ａおよび−ＮＨCＯＲ５から選択される１個以上の置換基を有するフェニルオキシであり、Ｒ５とＲ５ａは、それぞれ相互に独立に水素、Ｃ１−Ｃ１８アルキル、アリールまたはヘテロアリールであり、前記アリールとヘテロアリールはそれぞれ非置換であるか、またはＣ１−Ｃ６アルキル、Ｃ１−Ｃ６アルコキシ、ヒドロキシル、カルボキシルおよびシアノから選択される１個以上の置換基を有し；Ｒ６は、水素またはＣ１−Ｃ６アルキルである、請求項１から４までのいずれか１項に記載の使用。
【請求項６】
Ｒ２は、シアノである、請求項５に記載の使用。
【請求項７】
Ｒ２は、−Ｃ（O）ＮＨ２である、請求項５に記載の使用。
【請求項８】
Ｒ２は、Ｃ１−Ｃ１０アルキル基を有するフェニルオキシである、請求項５に記載の使用。
【請求項９】
保護するための有機材料は、プラスチック、ポリマー分散剤、塗料、写真乳液、写真層、紙、ヒトまたは動物の皮、ヒトまたは動物の髪、化粧品、医薬品、クリーニング製品および食品から選択される、請求項１から８までのいずれか１項に記載の使用。
【請求項１０】
プラスチックを保護するための請求項９に記載の使用。
【請求項１１】
プラスチックは、ポリエステル、ポリカーボネート、ポリオレフィン、ポリビニルアセタール、ポリスチレン、スチレンまたはα−メチルスチレンとジエンおよび／またはアクリル誘導体とのコポリマー、ポリウレタン、ポリアクリレート、ポリメタクリレートならびに前記ポリマーの物理的ブレンドから選択される少なくとも１つのポリマーを有する、請求項１０に記載の使用。
【請求項１２】
紫外線を吸収する層を製造するための、請求項１から８までのいずれか１項に記載の少なくとも１つのナフタレン−１，８−ジカルボン酸モノイミドの使用。
【請求項１３】
層は熱可塑性成形コンパウンドから成る、請求項１２に記載の使用。
【請求項１４】
熱可塑性成形コンパウンドは、ポリエステル、ポリカーボネート、ポリオレフィン、ポリビニルアセタール、ポリスチレン、スチレンまたはα−メチルスチレンとジエンおよび／またはアクリル誘導体とのコポリマー、ならびに前記ポリマーの物理的ブレンドから選択される少なくとも１つのポリマーを有する、請求項１３に記載の使用。
【請求項１５】
有機材料は、少なくとも１つのナフタレン−１，８−ジカルボン酸モノイミドIを、材料の全重量に対して０．０１〜１０質量％の量で含有している、請求項１から１４までのいずれか１項に記載の使用。
【請求項１６】
２８０〜３２０nmの波長領域内に少なくとも１つの吸収最大を有する、少なくとも１つの更なる光安定剤と一緒の、請求項１から１５までのいずれか１項に記載の使用。
【請求項１７】
光の損傷作用から有機材料を保護するためのナフタレン誘導体グループからの単独の光安定剤としての、請求項１から８までのいずれか１項に記載の少なくとも１つのナフタレン−１，８−ジカルボン酸モノイミドIの使用。
【請求項１８】
光の損傷作用から有機材料を保護するための単独の光安定剤としての、請求項１から８までのいずれか１項に記載の少なくとも１つのナフタレン−１，８−ジカルボン酸モノイミドIの使用。
【請求項１９】
光の損傷作用から保護を提供する量で請求項１から８までのいずれか１項に記載の少なくとも１つのナフタレン−１，８−ジカルボン酸モノイミドIと、少なくとも１つの有機材料を有する組成物。
【請求項２０】
有機材料は、ポリエステル、ポリカーボネートポリマー、ポリオレフィン、ポリビニルアセタール、ポリスチレン、スチレンまたはα−メチルスチレンとジエンおよび／またはアクリル誘導体とのコポリマー、ならびに前記ポリマーの物理的ブレンドから選択されるポリマーを有する、請求項１９に記載の組成物。
【請求項２１】
ポリビニルアセタールは、ポリビニルブチラールである、請求項２０に記載の組成物。
【請求項２２】
ポリカーボネートポリマーは、ポリカーボネート、ポリカーボネートコポリマー、およびポリカーボネートとアクリロニトロリル−ブタジエン−スチレンコポリマー、アクリロニトリル−スチレン−アクリレートコポリマー、ポリメチルメタクリレート、ポリブチルアクリレート、ポリブチルメタクリレート、ポリ（ブチレンテレフタレート）ならびにポリエチレンテレフタレートの物理的ブレンドから選択される、請求項２０に記載の組成物。
【請求項２３】
ポリエステルはポリエチレンテレフタレートである、請求項２０に記載の組成物。
【請求項２４】
ポリオレフィンは、高密度ポリエチレンまたはポリプロピレンである、請求項２０に記載の組成物。
【請求項２５】
スチレンとジエンおよび／またはアクリル誘導体のコポリマーは、アクリロニトリル−ブタジエン−スチレンコポリマーまたはスチレン−アクリロニトリルコポリマーである、請求項２０に記載の組成物。
【請求項２６】
−  請求項１から８までのいずれか1項に定義したような少なくとも１つの式Iのナフタレン−１，８−ジカルボン酸モノイミド；
−  少なくとも１つのポリビニルブチラール；
−  少なくとも１つのオリゴアルキレングリコールアルキルカルボン酸ジエステル可塑剤；
−  接着をコントロールするための少なくとも１つの脂肪族カルボン酸塩；
−  所望の場合には、ベンゾトリアゾール、２−フェニル−１，３，５−トリアジン、ヒドロキシベンゾフェノン、ジフェニルシアノアクリレートおよびこれらの混合物から選択される少なくとも１つの更なるUV吸収剤；
−  所望の場合には、充填剤、染料、顔料および付加的な添加剤から選択される少なくとも１つの更なる成分
を有する、請求項２１に記載の組成物。
【請求項２７】
更なるUV吸収剤は、２−（３'−tert−ブチル−２'−ヒドロキシ−５'−メチルフェニル）−５−クロロベンゾトリアゾール、２，４−ジ−tert−ブチル−６−（５−クロロベンゾトリアゾール−２−イル）フェノール、２−（２Ｈ−ベンゾトリアゾール−２−イル）−４，６−ジ−tert−ペンチルフェノール、２−（４，６−ジフェニル−１，３，５−トリアジン−２−イル）−５−ヘキシルオキシフェノール、２−ベンゾトリアゾール−２−イル−４−メチルフェノール、２−ヒドロキシ−４−ｎ−オクトキシベンゾフェノン、２，４−ビス（２，４−ジメチルフェニル）−６−（２−ヒドロキシ−４−オクチルオキシフェニル）−１，３，５−トリアジン、１，３−ビス[（２'−シアノ−３'，３'−ジフェニルアクリロイル）オキシ]−２，２−ビス｛[２'−シアノ−３'，３'−ジフェニルアクリロイル）オキシ]メチル｝プロパン、エチル２−シアノ−３，３−ジフェニルアクリレート、２−エチルヘキシル２−シアノ−３，３−ジフェニルシアノアクリレートおよびこれらの混合物から選択される、請求項２６に記載の組成物。
【請求項２８】
−  請求項１から８までのいずれか1項に定義したような少なくとも１つの式Iのナフタレン−１，８−ジカルボン酸モノイミド；
−  ポリカーボネート、ポリカーボネートコポリマー、およびポリカーボネートとアクリロニトロリル−ブタジエン−スチレンコポリマー、アクリロニトリル−スチレン−アクリレートコポリマー、ポリメチルメタクリレート、ポリブチルアクリレート、ポリブチルメタクリレート、ポリ（ブチレンテレフタレート）ならびにポリエチレンテレフタレートの物理的ブレンドから選択される少なくとも１つのポリカーボネートポリマー；
−  ホスフィット、ホスホニットおよびこれらの混合物から選択される少なくとも１つの安定剤；
−  所望の場合には、ベンゾトリアゾール、２−フェニル−１，３，５−トリアジン、ジフェニルシアノアクリレートおよびこれらの混合物から選択される少なくとも１つの更なるUV吸収剤；
−  所望の場合には、少なくとも１つの２，６−ジアルキル化フェノール抗酸化剤；および
−  所望の場合には、充填剤、染料、顔料およびその他の添加剤から選択される少なくとも１つの更なる成分
を有する、請求項２２に記載の組成物。
【請求項２９】
更なるUV吸収剤は、１，３−ビス[（２'−シアノ−３'，３'−ジフェニルアクリロイル）オキシ]−２，２−ビス｛[２'−シアノ−３'，３'−ジフェニルアクリロイル）オキシ]メチル｝プロパン、エチル２−シアノ−３，３−ジフェニルアクリレート、２−（２Ｈ−ベンゾトリアゾール−２−イル）−４，６−ビス（１−メチル−１−フェニルエチル）フェノール、２，４−ジ−tert−ブチル−６−（５−クロロベンゾトリアゾール−２−イル）フェノール、２−（２Ｈ−ベンゾトリアゾール−２−イル）−４−（１，１，３，３−テトラメチルブチル）フェノール、２−（２Ｈ−ベンゾトリアゾール−２−イル）−４−（tert−ブチル）−６−（sec−ブチル）フェノール、２，２'−メチレンビス（６−（２Ｈ−ベンゾトリアゾール−２−イル）−４−１，１，３，３−テトラメチルブチル）フェノール）、２−（４，６−ジフェニル−１，３，５−トリアジン−２−イル）−５−ヘキシルオキシフェノール、ポリエチレングリコールとのメチル３−（３−（２Ｈ−ベンゾトリアゾール−２−イル）−５−t−ブチル−４−ヒドロキシフェニル）プロピオネートのエステル交換生成物およびこれらのUV吸収剤の混合物から選択される、請求項２８に記載の組成物。
【請求項３０】
−  請求項１から８までのいずれか１項に定義したような少なくとも１つのナフタレン−１，８−ジカルボン酸モノイミド：
−  少なくとも１つのポリエチレンテレフタレート；
−  少なくとも１つの２，６−ジアルキル化フェノール抗酸化剤：
−  ホスフィット、ホスホニットおよびこれらの混合物から選択される少なくとも１つの補助安定剤：および
−  所望の場合には、ジフェニルシアノアクリレート、フェニル−１，３，５−トリアジンおよびベンゾトリアゾールならびにこれらの混合物から選択される少なくとも１つの更なるUV吸収剤
を有する、請求項２３に記載の組成物。
【請求項３１】
更なるUV吸収剤は、１，３−ビス[（２'−シアノ−３'，３'−ジフェニルアクリロイル）オキシ]−２，２−ビス｛[２'−シアノ−３'，３'−ジフェニルアクリロイル）オキシ]メチル｝プロパン、エチル２−シアノ−３，３−ジフェニルアクリレート、２−エチルヘキシル２−シアノ−３，３−ジフェニルアクリレート、２−（２Ｈ−ベンゾトリアゾール−２−イル）−４，６−ビス（１−メチル−１−フェニルエチル）フェノール、２，４−ジ−tert−ブチル−６−（５−クロロベンゾトリアゾール−２−イル）フェノール、２，２'−メチレンビス（６−（２Ｈ−ベンゾトリアゾール−２−イル）−４−１，１，３，３−テトラメチルブチル）フェノール）、２−（４，６−ジフェニル−１，３，５−トリアジン−２−イル）−５−ヘキシルオキシフェノール、ポリエチレングリコールとのメチル３−（３−（３−（２Ｈ−ベンゾトリアゾール−２−イル）−５−tert−ブチル−４−ヒドロキシフェニル）プロピオネートのエステル交換生成物、これらのUV吸収剤の混合物から選択される、請求項３０に記載の組成物。
【請求項３２】
ポリエチレンテレフタレートは、非晶質ポリエチレンテレフタレートであり、かつこの組成物は、付加的に少なくとも１つのアセトアルデヒドスカベンジャーを含んでいる、請求項３０および３１のいずれか１項に記載の組成物。
【請求項３３】
組成物は、再加熱剤、染料、顔料および更なる添加剤から選択される少なくとも１つの更なる成分を付加的に含んでいる、請求項３０から３２までのいずれか１項に記載の組成物。
【請求項３４】
ポリエチレンテレフタレートは、部分的に結晶性のポリエチレンテレフタレートであり、かつこの組成物は、付加的に少なくとも１つの核剤を含んでいる、請求項３０および３１のいずれか１項に記載の組成物。
【請求項３５】
−  請求項１から８までのいずれか１項に定義したような少なくとも１つのナフタレン−１，８−ジカルボン酸モノイミド；
−  少なくとも１つの高密度ポリエチレンまたはポリプロピレン；
−  少なくとも１つの２，６−ジアルキル化フェノール抗酸化剤；
−  ホスフィット、ホスホニットおよびこれらの混合物から選択される少なくとも１つの補助安定剤：
−  所望の場合には、ジフェニルシアノアクリレート、ヒドロキシベンゾフェノン、フェニル−１，３，５−トリアジンおよびベンゾトリアゾールならびにこれらの混合物から選択される少なくとも１つの更なるUV吸収剤；
−  所望の場合には、少なくとも１つのヒンダードアミン；および
−  所望の場合には、染料、顔料およびその他の添加剤から選択される更なる成分
を有する、請求項２４に記載の組成物。
【請求項３６】
更なるUV吸収剤は、１，３−ビス[（２'−シアノ−３'，３'−ジフェニルアクリロイル）オキシ]−２，２−ビス｛[２'−シアノ−３'，３'−ジフェニルアクリロイル）オキシ]メチル｝プロパン、エチル２−シアノ−３，３−ジフェニルアクリレート、２−ヒドロキシ−４−n−オクトキシベンゾフェノン、２−（４，６−ジフェニル−１，３，５−トリアジン−２−イル）−５−ヒドロキシフェノール、２，４−ビス（２，４−ジメチルフェニル）−６−（２−ヒドロキシ−４−オクチルオキシフェニル）−１，３，５−トリアジン、２−（２Ｈ−ベンゾトリアゾール−２−イル）−４，６−ビス（１−メチル−１−フェニルエチル）フェノール、２，４−ジ−tert−ブチル−６−（５−クロロベンゾトリアゾール−２−イル）フェノール、２−（２Ｈ−ベンゾトリアゾール−２−イル）−４−（１，１，３，３−テトラメチルブチル）フェノール）、２−（２Ｈ−ベンゾトリアゾール−２−イル）−４−（tert−ブチル）−６−（sec−ブチル）フェノール、２，２'−メチレンビス（６−（２Ｈ−ベンゾトリアゾール−２−イル）−４−１，１，３，３−テトラメチルブチル）フェノール）、ポリエチレングリコールとのメチル３−（３−（２Ｈ−ベンゾトリアゾール−２−イル）−５−tert−ブチル−４−ヒドロキシフェニル）プロピオネートのエステル交換生成物およびこれらのUV吸収剤の混合物から選択される、請求項３５に記載の組成物。
【請求項３７】
−  請求項１から８までのいずれか１項に定義したような少なくとも１つ式Iのナフタレン−１，８−ジカルボン酸モノイミド；
−  少なくとも１つのポリスチレン；
−  少なくとも１つの２，６−ジアルキル化フェノール抗酸化剤；
−  ホスフィット、ホスホニットおよびこれらの混合物から選択される少なくとも１つの補助安定剤：
−  所望の場合には、ベンゾトリアゾール、ジフェニルシアノアクリレートおよびこれらの混合物から選択される少なくとも１つの更なるUV吸収剤；
−  所望の場合には、少なくとも１つのヒンダードアミン；および
−  所望の場合には、染料、顔料およびその他の添加剤から選択される少なくとも１つの更なる成分
を有する、請求項２０に記載の組成物。
【請求項３８】
更なるUV吸収剤は、２−（２Ｈ−ベンゾトリアゾール−２−イル）−４，６−ジ−tert−ペンチルフェノール、２−ベンゾトリアゾール−２−イル−４−メチルフェノール、１，３−ビス[（２'−シアノ−３'，３'−ジフェニルアクリロイル）オキシ]−２，２−ビス｛[２'−シアノ−３'，３'−ジフェニルアクリロイル）オキシ]メチル｝プロパン、エチル２−シアノ−３，３−ジフェニルアクリレートおよびこれらの混合物から選択される、請求項３７に記載の組成物。
【請求項３９】
−  請求項１から８までのいずれか１項に定義したような少なくとも１つのナフタレン−１，８−ジカルボン酸モノイミド；
−  少なくとも１つのアクリロニトリル−ブタジエン−スチレンコポリマーまたはスチレン−アクリロニトリルコポリマー；
−  少なくとも１つの２，６−ジアルキル化フェノール抗酸化剤；
−  ホスフィット、ホスホニットおよびこれらの混合物から選択される少なくとも１つの補助安定剤：
−  所望の場合には、ベンゾトリアゾール、ヒドロキシベンゾフェノン、ジフェニルシアノアクリレートおよびこれらの混合物から選択される少なくとも１つの更なるUV吸収剤；
−  所望の場合には、少なくとも１つのヒンダードアミン；および
−  所望の場合には、染料、顔料およびその他の添加剤から選択される更なる成分
を有する、請求項２５に記載の組成物。
【請求項４０】
更なるUV吸収剤は、２，４−ジ−tert−ブチル−６−（５−クロロベンゾトリアゾール−２−イル）フェノール、２−ヒドロキシ−４−n−オクトキシベンゾフェノン、２−ベンゾトリアゾール−２−イル−４−メチルフェノール、１，３−ビス[（２'−シアノ−３'，３'−ジフェニルアクリロイル）オキシ]−２，２−ビス｛[２'−シアノ−３'，３'−ジフェニルアクリロイル）オキシ]メチル｝プロパン、エチル２−シアノ−３，３−ジフェニルアクリレートおよびこれらの混合物から選択される、請求項３９に記載の組成物。
【請求項４１】
材料に、請求項１から８までのいずれか１項に定義したような少なくとも１つの式Iのナフタレン−１，８−ジカルボン酸モノイミドを加えることを特徴とする、光の損傷作用から有機材料を保護する方法。
【請求項４２】
式I
【化２】
2007534781.tif 000041
［式中、
Ｒ１は、水素、アルケニル、シクロアルキル、シクロアルケニル、ヘテロシクロアルキル、アリールまたはヘテロアリールであり、かつ
Ｒ２は、シアノ、−Ｃ（O）ＮＲ５Ｒ５ａまたは１個、２個、３個、４個または５個のＣ１−Ｃ１２アルキル基を有するフェニルオキシであり、かつ
Ｒ５とＲ５ａは、それぞれ相互に独立に水素、Ｃ１−Ｃ１８アルキル、アリールまたはヘテロアリールであり、前記アリールとヘテロアリールは、それぞれ非置換であるか、またはＣ１−Ｃ６アルキル、Ｃ１−Ｃ６アルコキシ、ヒドロキシル、カルボキシルおよびシアノから選択される１個以上の置換基を有する］
の化合物。
【請求項４３】
Ｒ１は、Ｃ５−Ｃ８シクロアルキルまたはフェニルであり、前記Ｃ５−Ｃ８シクロアルキルまたはフェニルはそれぞれ非置換であるか、または１個、２個、３個、４個または５個のＣ１−Ｃ４アルキル基を有する、請求項４２に記載の式Iの化合物。
【発明の詳細な説明】
【技術分野】
【０００１】
本発明は、光の損傷作用から有機材料を保護するためのナフタレン−１，８−ジカルボン酸モノイミドの使用、少なくとも１つの有機材料と少なくとも１つの式Iのナフタレン−１，８−ジカルボン酸モノイミドを光の損傷作用から保護を提供する量で有する組成物ならびに新規ナフタレン−１，８−ジカルボン酸モノイミドに関する。
【０００２】
ヒトまたは動物の皮、ヒトまたは動物の髪、紙、食料、香料、化粧品、プラスチック、ポリマー分散液、塗料、写真乳液、写真層などのように生きている有機材料および生きていない有機材料は、大抵は光の損傷作用に対して敏感であり、特に昼光に存在する紫外線（UV）部分に対して敏感である。この損傷は、紫外線のUVA部分（すなわち、３２０nm〜４００mnを上回る領域）、紫外線のUVB部分（すなわち、２８０nm〜３２０nmの領域）および紫外線のより短い波長部分によるものである。従って、このような損傷作用に対して効果的な保護を提供する新規物質には相当かつ継続的な要求がある。本明細書で使用される物質は、保護すべき有機材料の特定の性質、保護が必要である状況および所望の保護効果に合わせて、複雑な要求のプロフィールに益々応えなくてはならない。
【０００３】
有機材料、特にプラスチックの機械的、化学的および／または審美特性は、光の作用下に損なわれ得ることが知られている。この損傷は、通常は材料の黄変、退色、ひび割れまたは脆化として表れる。したがって光安定剤の１つの重要な利用分野は、プラスチックの保護である。プラスチックコンテナおよびプラスチックフィルムは、例えばパッキング材料として広く使用されている。審美の理由から、４００〜７５０nmの可視波長領域内での高い光透過率を特徴とするプラスチックは、パッキング材料として益々重要性を得ている。しかし、僅かな配色が有るもしくは無いシースループラスチックは、一般に昼光のUV部分には透明であるので、その結果光のもとではパッキング材料もパック製品もエイジングを被る。パックされた特定の内容物に応じて、黄変および退色のような外観の変化、味および／または匂いの変化、および／または成分の分解として内容物への不利な変化も生じ得る。食品、香水および化粧品の場合には、貯蔵安定性および保存性が大幅に減少する。したがって、パッケージするプラスチックに添加される安定剤は、光に誘発されるエージングプロセスに関して、プラスチック自体とパック製品の両方にとって十分な保護を提供しなくてはならない。プラスチックは、ガラスと組み合わせて可視波長領域内で透明であるコンポジット材料において広く使用されている。このような種類のコンポジット系は、例えば自動車および建築の艶出しにおいて使用される。このような自動車のウインドーは、自動車の内部と、その乗員を例えば紫外線から保護するために、４００nm以下の波長領域内の電磁波を吸収する必要が益々ある。
【０００４】
GB1003083には、４−アルコキシナフタレン−１，８−ジカルボン酸モノイミドおよびテキスタイル用の蛍光増白剤としての使用が記載されている。このテキスタイルは、ポリアミド、ポリエステル、ポリウレタン、ポリ塩化ビニル、ポリ塩化ビニリデン、ポリアクリロニトリルまたはポリビニルアルコールを含む天然または合成繊維から成っている。
【０００５】
EP0682145には、テキスタイル中の日焼け防止指数を改善する方法が記載されている。その際、テキスタイル繊維は、２８０nm〜４００nmの波長領域を吸収する少なくとも１つの蛍光増白剤を有する組成物で処理されている。多くの化合物に並んで、指定された適切な蛍光増白剤には、４位および／または５位に、Ｃ１−Ｃ４アルコキシ、ＳＯ３Ｍ（Ｍの定義にはＨ、Ｎａ、Ｋ、Ｃａ、Mg、アンモニウムまたはモノ−、ジ−、トリ−またはテトラ−Ｃ１−Ｃ４−アルキルアンモニウムが含まれる）またはＮＨＣＯ−Ｃ１−Ｃ４アルキル基を有するナフタレン−１，８−ジカルボン酸モノイミドが含まれる（式により表示）。開示された特定の４−置換化合物は、４−メトキシ化合物であった。このクラスの化合物についての作用例は何もなかった。
【０００６】
EP0263705には、ナフタレンテトラカルボン酸またはその誘導体の熱可塑性ポリエステル樹脂組成物における光安定剤としての使用が記載されており、その際、使用できる付加的な成分にはナフタレンモノイミドが含まれている。モノイミドのイミド基は、ナフタレン環の１，８、２，３または３，４位であることができる。更に、このナフタレン環は非置換であるか、またはハロ、ヒドロキシル、アミノ、ニトロ、シアノ、スルホン酸またはそれらの金属塩、場合により置換されたアルキル、場合により置換されたアルケニル、場合により置換されたアラルキルならびに場合により置換されたアルキルアラルキル    から選択される６個までの更なる置換基を有していてもよい。有利には、ナフタレンモノイミドのナフタレン環は、更なる置換基を有さない。
【０００７】
EP0335595には、UV吸収剤としてジイミド化合物と、所望の場合にナフタレンモノイミドを有する熱可塑性ポリエステル組成物が記載されている。モノイミドのイミド基は、ナフタレン環の１，２、１，８または２，３位に位置することができる。ナフタレン環は、更にハロ、カルボキシルまたはそれらのエステル、ヒドロキシル、−O−Ｃ（＝O）ＣＨ３、アミノ、ニトロ、シアノ、スルホン酸またはそれらの金属塩、場合により置換されたアルコキシ、場合により置換された脂肪族基ならびに場合により置換された芳香族基から選択される６個までの置換基を有していてもよい。
【０００８】
JP1024852には、ポリアミド樹脂用の光安定剤としての置換もしくは非置換のナフタレンジカルボン酸およびナフタレンテトラカルボン酸またはそれらのエステル、イミド、無水物の使用が記載されている。ポリアミド樹脂は、食品用のパッキング材料として使用できる。
【０００９】
JP-7247978には、４置換ナフタレン−１，８−ジカルボン酸モノイミドと、所望の場合にアルキルナフタレンスルホネートの混合物を有する合成繊維用の光沢剤組成物が記載されている。この混合物は、４位の置換基が低級アルコキシまたは非置換のフェノキシまたはベンジルオキシ基であるナフタレンカルボン酸モノイミドおよび４位の置換基がアルキルチオ、フェニルチオまたはベンジルチオ基である化合物を有する。イミド窒素原子は、それぞれの場合に水素原子により、またはアルキルもしくはヒドロキシル基により置換されていることができる。記載されている低級アルコキシ置換および／または非置換フェノキシ置換ナフタレン−１，８−ジカルボン酸モノイミドの著しい欠点は、プラスチックとの低い相溶性である。
【００１０】
従来技術の光安定剤は一連の欠点を有する。１つの相当な欠点は、往々にして短かすぎる保護作用の期間である。それというのも、公知の光安定剤は多くの場合に不十分なUV安定性を有するからである。その他の欠点は、多くの公知の光安定剤が可視波長領域内で明らかに認められる内色素を有することであり、その結果、これらの光安定剤で安定化したプラスチックは淡黄色の色合いを有しているように見える。更に、多くの光安定剤はUVA放射の長波部分を遮ることができない。多くの光安定剤は、この用途媒体中では低い相溶性を示す。その結果生じる光安定剤の結晶化は、ポリマーの不透明さを生じ得る。さらなる欠点は、往々にして光安定剤の乏しい合成力、それらの不適切な形成特性、それらの低い昇華耐性および／またはそれらの低い移染堅ろう度である。従って、改善された性能を有し、かつ／または作りやすい安定剤ならびに安定剤組成物の必要性がある。
【００１１】
よって、本発明の課題は、プラスチック、ポリマー分散剤、塗料、写真乳液、写真層、紙、ヒトまたは動物の皮、ヒトまたは動物の髪、食品などのような有機材料を比較的に長期の間保護するためのUV吸収剤として適切な安定剤を提供することである。
【００１２】
意外にも、光の損傷作用から有機材料を保護する式I
【００１３】
【化１】
2007534781.tif 000003
［式中、
Ｒ１は、水素、アルキル、アルケニル、シクロアルキル、シクロアルケニル、ヘテロシクロアルキル、アリールまたはヘテロアリールであり、かつ
Ｒ２は、１つの炭素原子を含む少なくとも１つのπ電子系と、炭素、酸素および窒素から選択される少なくとも１つの更なる原子を有するラジカルであるが、但しラジカルは炭素以外の少なくとも１つの原子を含有する］
のナフタレン−１，８−ジカルボン酸モノイミドの使用が見いだされた。
【００１４】
従って、本発明は光の損傷作用から有機材料を保護するための式Iのナフタレン−１，８−ジカルボン酸モノイミドの使用を提供する。
【００１５】
本発明は、更に少なくとも１つの有機材料と、光の損傷作用から保護を提供する量で少なくとも１つの式Iのナフタレン−１，８−ジカルボン酸モイミドを有する組成物を提供する。
【００１６】
本発明は、さらに光の損傷作用から有機材料を保護する方法を提供し、この方法は前記材料に少なくとも１つの式Iのナフタレン−１，８−ジカルボン酸モノイミドを加えることを含む。
【００１７】
また、本発明は式I
【００１８】
【化２】
2007534781.tif 000004
［式中、
Ｒ１は、水素、アルケニル、シクロアルキル、シクロアルケニル、ヘテロシクロアルキル、アリールまたはヘテロアリールであり、有利にはＣ５〜Ｃ８シクロアルキルまたはフェニルであり、最後に挙げた２個のラジカルは、それぞれ非置換であるか、または１個、２個、３個、４個または５個のＣ１−Ｃ４アルキル基を有し、
Ｒ２は、シアノ、−Ｃ（O）ＮＲ５Ｒ５ａまたは１個、２個、３個、４個または５個のＣ１−Ｃ１２アルキル基を有するフェニルオキシであり、かつ
Ｒ５とＲ５ａは、それぞれ相互に独立に水素、Ｃ１−Ｃ１８アルキル、アリールまたはヘテロアリールであり、前記アリールとヘテロアリールはそれぞれ非置換であるか、または有利にはＣ１−Ｃ６アルキル、Ｃ１−Ｃ６アルコキシ、ヒドロキシル、カルボキシルおよびシアノから選択される１個以上の置換基を有する］
の化合物を提供する。
【００１９】
“保護”という用語は本明細書の意味する範囲内では広く解釈される。これは、一方では有機材料中での光に誘発される分解プロセスを防止および／または遅延するための、光の損傷作用に関する有機材料の安定化を含む。このために、光から保護する薬剤が有機材料に加えられる。他方で、前記の用語は、本発明の意味する範囲内では、材料の間接的な保護を更に含む。その際、光保護剤を含有する材料は、光から保護されていない背後にある有機材料の光の損傷作用を下げるように、光の作用から保護されていない他の有機材料を少なくとも部分的に取り巻いている。
【００２０】
本発明を解明する目的で、“アルキル”という表現には、直鎖と分枝アルキルが含まれる。アルキルは、有利には直鎖または分枝Ｃ１−Ｃ３０アルキル、特にＣ１−Ｃ２０アルキル、特にＣ１−Ｃ１２アルキルである。アルキル基の例は、特に、メチル、エチル、プロピル、イソプロピル、ｎ−ブチル、イソブチル、sec−ブチル、tert−ブチル、ｎ−ペンチル、２−ペンチル、２−メチルブチル、３−メチルブチル、１，２−ジメチルプロピル、１，１−ジメチルプロピル、２，２−ジメチルプロピル、１−エチルプロピル、ｎ−ヘキシル、２−ヘキシル、２−メチルペンチル、３−メチルペンチル、４−メチルペンチル、１，２−ジメチルブチル、１，３−ジメチルブチル、２，３−ジメチルブチル、１，１−ジメチルブチル、２，２−ジメチルブチル、３，３−ジメチルブチル、１，１，２−トリメチルプロピル、１，２，２−トリメチルプロピル、１−エチルブチル、２−エチルブチル、１−エチル−２−メチルプロピル、ｎ−ヘプチル、２−ヘプチル、３−ヘプチル、２−エチルペンチル、１−プロピルブチル、ｎ−オクチル、２−エチルヘキシル、２−プロピルヘプチル、１，１，３，３−テトラメチルブチル、ノニル、デシル、ｎ−ウンデシル、ｎ−ドデシル、ｎ−トリデシル、イソ−トリデシル、ｎ−テトラデシル、ｎ−ヘキサデシル、ｎ−オクタデシルおよびｎ−エイコシルである。
【００２１】
またアルキルには、その炭素鎖が、−Ｏ−、−Ｓ−、−ＮＲ３−、−ＣＯ−および／または−ＳＯ２−から選択される１個以上の隣り合わない基で中断されているアルキルも含まれる；すなわち、アルキル基の末端は炭素原子により形成される。
【００２２】
上記の特徴は、アルコキシとアルキルアミノにも当てはまる。
【００２３】
本発明の意味においてアルケニルは、直鎖および分枝アルケニル基を意味する。これは、鎖長に応じて、１個以上の二重結合を有することができる。これらは、有利には、Ｃ２−Ｃ２０アルケニル基、より有利にはＣ２−Ｃ１０アルケニル基、例えば、ビニル、アリルまたはメタリルである。“アルケニル”とは、置換アルケニル基が含まれ、これは、例えば、１，２，３，４または５個の置換基を有することができる。適切な置換基の例には、シクロアルキル、ヘテロシクロアルキル、アリール、ヘテロアリール、ニトロ、シアノ、ハロ、アミノ、モノおよびジ（Ｃ１−Ｃ２０アルキル）アミノが含まれる。
【００２４】
本発明の目的のためのシクロアルキルには、置換および非置換のシクロアルキル基、有利にはＣ３−Ｃ８シクロアルキル基、例えば、シクロプロピル、シクロブチル、シクロペンチル、シクロヘキシル、シクロヘプチルまたはシクロオクチルおよび特にＣ５−Ｃ８シクロアルキルが含まれる。置換されている場合には、シクロアルキル基は１個以上の、例えば、１個、２個、３個、４個または５個のＣ１−Ｃ６−アルキル基を有していてもよい。
【００２５】
非置換であるか、または１個以上のＣ１−Ｃ６−アルキル基を有するＣ５−Ｃ８シクロアルキルは、例えば、シクロペンチル、２−および３−メチルシクロペンチル、２−および３−エチルシクロペンチル、シクロヘキシル、２−、３−および４−メチルシクロヘキシル、２−、３−および４−エチルシクロヘキシル、３−および４−プロピルシクロヘキシル、３−および４−イソプロピルシクロヘキシル、３−および４−ブチルシクロヘキシル、３−および４−sec−ブチルシクロヘキシル、３−および４−tert−ブチルシクロヘキシル、シクロヘプチル、２−、３−および４−メチルシクロヘプチル、２−、３−および４−エチルシクロヘプチル、３−および４−プロピルシクロヘプチル、３−および４−イソプロピルシクロヘプチル、３−および４−ブチルシクロヘプチル、３−および４−sec−ブチルシクロヘプチル、３−および４−tert−ブチルシクロヘプチル、シクロオクチル、２−、３−、４−および５−メチルシクロオクチル、２−、３−、４−および５−エチルシクロオクチルならびに３−、４−および５−プロピルシクロオクチルである。
【００２６】
本発明の目的のためのアリールには、非置換または置換の単環または多環式芳香族炭化水素ラジカルが含まれる。アリールは、有利にはフェニル、トリル、キシリル、メシチル、デュリル、ナフチル、フルオレニル、アントラセニル、フェナントレニルまたはナフチル、より有利にはフェニルまたはナフチルである。これらのアリール基は、置換されている場合には一般にＣ１−Ｃ１８アルキル、Ｃ１−Ｃ６アルコキシ、シアノ、ＣＯＮＲ４Ｒ４ａ、ＣＯ２Ｒ４、アリールアゾ、およびヘテロアリールアゾから選択される１、２、３、４または５、有利には１、２または３個の置換基を有することができる。アリールアゾとヘテロアリールアゾ自体は非置換であるか、または相互に独立にＣ１−Ｃ１８アルキル、Ｃ１−Ｃ６アルコキシ、シアノから選択される１個以上のラジカルを有する。
【００２７】
非置換の、または相互に独立にＣ１−Ｃ１８アルキル、Ｃ１−Ｃ６アルコキシ、シアノから選択される１個以上のラジカルを有するアリールは、例えば、２−、３−および４−メチルフェニル、２，４−、２，５−、３，５−、および２，６−ジメチルフェニル、２，４，６−トリメチルフェニル、２−、３−、および４−エチルフェニル、２，４−、２，５−、３，５−および２，６−ジエチルフェニル、２，４，６−トリエチルフェニル、２−、３−および４−プロピルフェニル、２，４−、２，５−、３，５−、および２，６−ジプロピルフェニル、２，４，６−トリプロピルフェニル、２−、３−、および４−イソプロピルフェニル、２，４−、２，５−、３，５−、および２，６−ジイソプロピルフェニル、２，４，６−トリイソプロピルフェニル、２−、３−および４−ブチルフェニル、２，４−、２，５−、３，５−、および２，６−ジブチルフェニル、２，４，６−トリブチルフェニル、２−、３−、および４−イソブチルフェニル、２，４−、２，５−、３，５−、および２，６−ジイソブチルフェニル、２，４，６−トリイソブチルフェニル、２−、３−および４−sec−ブチルフェニル、２，４−、２，５−、３，５−、および２，６−ジ−sec−ブチルフェニル、２，４，６−トリ−sec−ブチルフェニル、２−、３−、および４−tert−ブチルフェニル、２，４−、２，５−、３，５−、および２，６−ジ−tert−ブチルフェニルおよび２，４，６−トリ−tert−ブチルフェニル；
２−、３−および４−メトキシフェニル、２，４−、２，５−、３，５−、および２，６−ジメトキシフェニル、２，４，６−トリメトキシフェニル、２−、３−、および４−エトキシフェニル、２，４−、２，５−、３，５−、および２，６−ジエトキシフェニル、２，４，６−トリエトキシフェニル、２−、３−および４−プロポキシフェニル、２，４−、２，５−、３，５−、および２，６−ジプロポキシフェニル、２−、３−、および４−イソプロポキシフェニル、２，４−、２，５−、３，５−、および２，６−ジ−ジイソプロポキシフェニル、２−、３−および４−イソプロポキシフェニル、２，４−、２，５−、３，５−、および２，６−ジイソプロポキシフェニル、２−、３−、および４−ブトキシフェニル；および２−、３−、および４−シアノフェニルである。
【００２８】
本発明の目的のためのヘテロシクロアルキルには、一般に５〜８員環原子、有利には５員環原子または６員環原子を有する非芳香族の非置換または完全に飽和の脂環式基が含まれる。その際、１、２または３個の環炭素原子は、酸素、窒素、硫黄および基−ＮＲ３−から選択されるヘテロ原子により置換され、かつ不飽和であるか、または１個以上の、例えば１個、２個、３個、４個、５個または６個のＣ１−Ｃ６アルキル基により置換される。このようなヘテロ脂環式基の例には、ピロリジニル、ピペリジニル、２，２，６，６−テトラメチルピペリジニル、イミダゾリジニル、ピラゾリジニル、オキサゾリジニル、モルホリジニル、チアゾリジニル、イソチアゾリジニル、イソキサゾリジニル、ピペラジニル、テトラヒドロチオフェニル、ジヒドロチエン−２−イル、テトラヒドロフラニル、ジヒドロフラン−２−イル、テトラヒドロピラニル、１，２−オキサゾリン−５−イル、１，３−オキサゾリン−２−イルおよびジオキサニルが含まれる。
【００２９】
本発明の目的のためのヘテロアリールには、置換または非置換の、ヘテロ芳香族、単環もしくは多環基、有利にはピリジル、キノリニル、アクリジニル、ピリダジニル、ピリミジニル、ピラジニル、ピロリル、イミダゾリル、ピラゾリル、インドリル、プリニル、インダゾリル、ベンゾトリアゾリル、１，２，３−トリアゾリル、１，３，４−トリアゾリルおよびカルバゾリルが含まれ、置換されている場合には、一般に１個、２個または３個の置換基を有することができる。置換基は、Ｃ１−Ｃ６アルキル、Ｃ１−Ｃ６アルコキシ、ヒドロキシル、カルボキシルおよびシアノから選択される。
【００３０】
窒素原子により結合しているか、かつ場合により更なるヘテロ原子を含有している５員環〜７員環のヘテロシクロアルキルまたはヘテロアリール基は、例えば、ピロリル、ピラゾリル、イミダゾリル、トリアゾリル、ピロリジニル、ピラゾリニル、ピラゾリジニル、イミダゾリニル、イミダゾリジニル、ピリジニル、ピリダジニル、ピリミジニル、ピラジニル、トリアジニル、ピペリジニル、ピペラジニル、オキサゾリル、イソオキサゾリル、チアゾリル、イソチアゾリル、インドリル、キノリニル、イソキノリニルまたはキナルジニルである。
【００３１】
本発明により、基Ｒ２は、１つの炭素原子を有する少なくとも１つのπ電子系と、炭素、酸素および窒素から選択される少なくとも１つの原子を含む。本発明の範囲内では、π電子系は、局在化および非局在化π結合を有する両方を含むと解釈される。非局在化π結合を有するπ電子系には、芳香族化合物、ヘテロ芳香族化合物およびポリエンが含まれる。π電子系は、一般に多原子基の場合にだけ可能である。
【００３２】
炭素原子から成るπ電子系の例は、アルケニル、シクロアルケニルまたはアリール中のような１個以上のＣ＝Ｃ二重結合を有する基ならびに、アルキニルまたはシクロアルキニル中のような少なくとも１つの炭素−炭素の三重結合を有する基である。少なくとも１つの炭素原子を有するπ電子系と、酸素および窒素から選択される少なくとも１つの更なる原子を有する基の例は、アリールオキシであり、ヘテロアリールに相応し、かつカルボニル基、例えば、ケト基またはアルデヒド基、カルボキシル基、ならびにカルボキシレート基、エステル基、アミド基、および無水物基、イミン中のようなＣ＝Ｎ二重結合を有する基、ニトリル中のような炭素−窒素の三重結合を有する基である。Ｒ２は、相互に独立に前記の基から選択される２個以上のπ電子系を有していてもよいと解釈される。
【００３３】
有利には、Ｒ２は１つだけのπ電子系を有する。π電子系は、有利にはナフタレン骨格と共役する。
【００３４】
“Ｒ２は、１つの炭素原子を有する少なくとも１つのπ電子系と、炭素、酸素および窒素から選択される少なくとも１つの更なる原子を有するラジカルであるが、但しラジカルは炭素以外に少なくとも１つの原子を含有する”とは、本発明の範囲内ではＲ２が少なくとも１つの非炭素原子、すなわち、少なくとも１つのヘテロ原子、例えば、１個または２個のヘテロ原子を有することを意味すると解釈される。ヘテロ原子は、例えば、酸素、窒素または硫黄原子であることができる。ヘテロ原子は、原則としてＲ２内で任意の位置であってもよい。例えば、ヘテロ原子は、π電子系の部分であってもよい。π電子系は、単に炭素原子から成っていてもよいので、ヘテロ原子はＲ２中で種々の位置になくてはならない。Ｒ２は、炭素原子により、またはヘテロ原子、例えば酸素原子によりナフタレン−１，８−ジカルボン酸モノイミド骨格に結合していてもよい。
【００３５】
本発明の第一の有利な実施態様では、少なくとも１つの化合物I（Ｒ１は、その炭素鎖が、−O−、−Ｓ−、−ＮＲ３−、−ＣＯ−および／または−ＳＯ２−から選択される１個以上の隣り合わない基に中断されているＣ１−Ｃ３０アルキルであり、かつ／またはこれが非置換であるか、またはシアノ、アミノ、ヒドロキシル、カルボキシル、アリール、ヘテロシクロアルキルおよびヘテロアリールから選択される同じもしくは異なるラジカルにより１回以上置換され、前記アリール、ヘテロシクロアルキルおよびヘテロアリール基は、非置換であるか、または相互に独立にＣ１−Ｃ１８アルキルおよびＣ１−Ｃ６アルコキシから選択される１個以上の置換基を有する；またはＲ１は、非置換であるか、または１個以上のＣ１−Ｃ６アルキル基を有するＣ５−Ｃ８シクロアルキルであり；または
Ｒ１は、非置換であるか、または１個以上のＣ１−Ｃ６アルキル基を有する５員環〜８員環のヘテロシクロアルキルである；または
Ｒ１は、アリールまたはヘテロアリールであり、このアリールまたはヘテロアリールは非置換であるか、またはＣ１−Ｃ１８アルキル、Ｃ１−Ｃ６アルコキシ、シアノ、ＣＯＮＲ４Ｒ４ａ、ＣＯ２Ｒ４、アリールアゾ、およびヘテロアリールアゾから相互に独立に選択される１個以上のラジカルを有し、アリールアゾとヘテロアリールアゾは、非置換であるか、または相互に独立にＣ１−Ｃ１８アルキル、Ｃ１−Ｃ６アルコキシ、シアノから選択される１個以上のラジカルを有し、かつ
Ｒ３は、水素またはＣ１−Ｃ６アルキルであり；かつ
Ｒ４とＲ４ａは、それぞれ独立に水素、Ｃ１−Ｃ１８アルキル、アリールまたはヘテロアリールであり、アリールとヘテロアリールは、それぞれの場合に非置換であるか、またはＣ１−Ｃ６アルキル、Ｃ１−Ｃ６アルコキシ、ヒドロキシル、カルボキシルおよびシアノから選択される１個以上の置換基を有する）の使用に関する。
【００３６】
化合物Iについて挙げられる有利なものは、Ｒ１がＣ１−Ｃ１２アルキル、Ｃ５−Ｃ８シクロアルキルまたはフェニルであり、最後に挙げた二個のラジカルが、それぞれ非置換であるか、または１個、２個、３個、４個または５個のＣ１−Ｃ４アルキル基を有するものである。特に有利な化合物Iは、Ｒ１がＣ１−Ｃ１２アルキルまたはＣ５−Ｃ８シクロアルキル、特に非置換であるか、またはＣ１−Ｃ４アルキル基を有するシクロヘキシルであるか、またはＲ１が非置換であるか、または１個、２個または３個のＣ１−Ｃ４アルキル基を有するフェニルであるものである。フェニルが２個または３個のＣ１−Ｃ４アルキル基を有する場合には、これらのうち２個は有利に２位と６位に結合する。
【００３７】
Ｒ１が少なくとも１つのヘテロシクロアルキル置換基または１つのヘテロアリール置換基を有するアルキル基である場合には、問題のラジカルは、有利には窒素原子を介してアルキル基に結合する５〜７員のヘテロシクロアルキルであるか、または窒素原子を介してアルキルラジカルに結合する５〜７員のヘテロアリールである。
【００３８】
Ｒ１は、例えば、２−エチルヘキシル、シクロヘキシル、４−tert−ブチルシクロヘキシル、フェニル、２，６−ジイソプロピルフェニルまたは２，４，６−トリメチルフェニルである。
【００３９】
化合物Iの特徴的な機構は、少なくとも１つのπ電子系と少なくとも１つのヘテロ原子を有するラジカルＲ２である。π電子系は、１個以上の、例えば、１個または２個のヘテロ原子を含有していてもよい。本発明の有利な実施態様では、π原子系は、少なくとも１つの窒素および／または酸素ヘテロ原子を有する。この場合には、ラジカルＲ２は、有利にπ電子系の炭素原子を介してナフタレン−１，８−ジカルボン酸モノイミド骨格に結合する。化合物Iを特徴付けるＲ２は、特にシアノまたは−Ｃ（Ｏ）ＮＲ５Ｒ５ａである（Ｒ５とＲ５ａは、上記に定義してある）。有利なＲ５とＲ５ａは、それぞれ相互に独立に水素またはＣ１−Ｃ１８アルキルであり、特にそれぞれ水素である。
【００４０】
Ｒ２がシアノである化合物Iを時には以後、化合物I−Ａと称する。Ｒ２が−Ｃ（Ｏ）ＮＲ５Ｒ５ａ（Ｒ５とＲ５ａは、上記に定義してある）である化合物Iを時には以後、化合物I−Ｂと称する。
【００４１】
本発明の有利な実施態様では、π電子系はヘテロ原子を介してナフタレン−１，８−ジカルボン酸モノイミド骨格に結合する。特に適切なヘテロ原子は酸素である。この場合に、ラジカルＲ２は１個、２個、３個、４個または５個の置換基を有するフェノキシである。フェノキシラジカルの置換基は、有利にはＣ１−Ｃ１２アルキル、Ｃ１−Ｃ１２アルコキシ、−ＣＯＯＲ６、−ＳＯ３Ｒ６、ハロ、ヒドロキシル、カルボキシル、シアノ、−ＣＯＮＲ５Ｒ５ａおよび−ＮＨCＯＲ５（式中、Ｒ５、Ｒ５ａおよびＲ６、は、上記に定義してある）から選択される。特に有利なアルキル置換基は、Ｃ１−Ｃ１０アルキルラジカル、特にＣ３−Ｃ１０アルキルラジカルである。特にフェニル環上の置換基は、炭素原子だけを含有する置換基から選択されるので、ラジカルＲ２は、１個だけのヘテロ原子を含有する。更に、本発明の特に有利な実施態様では、フェノキシ基は４位にＣ１−Ｃ１０アルキル基、特にＣ３−Ｃ１０アルキル基、例えば、イソプロピル、１，１−ジメチルプロピル（tert−ペンチル）または１，１，３，３−テトラメチルブチル（tert−オクチル）を有する。  
Ｒ２が置換フェノキシである化合物Iは、時には以後、化合物I−Ｃと称する。
【００４２】
ナフタレン−１，８−ジカルボン酸モノイミドIの中で特に有利なものは、Ｒ１とＲ２の組合せが以下のものである：
Ｒ１は、Ｃ１−Ｃ１２アルキル、特にＣ１−Ｃ１０アルキル、非置換であるかまたはＣ１−Ｃ４アルキル基を有するＣ５−Ｃ８シクロアルキル、特に非置換であるかまたはＣ１−Ｃ４アルキル基を有するシクロヘキシル、または非置換であるかまたは１個、２個または３個のＣ１−Ｃ４アルキル基を有するフェニル、および
Ｒ２は、シアノ、−Ｃ（Ｏ）ＮＨ２またはＣ１−Ｃ１０アルキル基、有利にはＣ３−Ｃ１０アルキル基を有するフェニルオキシである。
【００４３】
適切なナフタレン−１，８―ジカルボン酸モノイミドIの例には、４−シアノ−Ｎ−（シクロヘキシル）ナフタレン−１，８−ジカルボキシミド、４−シアノ−Ｎ−（４−tert−ブチルシクロヘキシル）−ナフタレン−１，８−ジカルボキシミド、４−シアノ−Ｎ−（２，６−ジイソプロピルフェニル）ナフタレン−１，８−ジカルボキシミド、４−シアノ−Ｎ−（フェニル）−ナフタレン−１，８−ジカルボキシミド、４−シアノ−Ｎ−（２，４，６−トリメチルフェニル）ナフタレン−１，８−ジカルボキシミド、４−アミノカルボニル−Ｎ−（２，６−ジイソプロピルフェニル）ナフタレン−１，８−ジカルボキシミド、Ｎ−（２，６−ジイソプロピルフェニル）−４−（４−tert−オクチルフェノキシ）ナフタレン−１，８−ジカルボキシミド、Ｎ−（２，６−ジイソプロピルフェニル）−４−（４−イソプロピルフェノキシ）ナフタレン−１，８−ジカルボキシミド、Ｎ−（２，６−ジイソプロピルフェニル）−４−（４−tert−ペンチルフェノキシ）ナフタレン−１，８−ジカルボキシミド、Ｎ−（フェニル）−４−（４−tert−オクチルフェノキシ）ナフタレン−１，８−ジカルボキシミド、Ｎ−（フェニル）−４−（４−イソプロピルフェノキシ）ナフタレン−１，８−ジカルボキシミド、Ｎ−（フェニル）−４−（４−tert−ペンチルフェノキシ）ナフタレン−１，８−ジカルボキシミド、Ｎ−（２−エチルヘキシル）−４−（４−tert−オクチルフェノキシ）ナフタレン−１，８−ジカルボキシミド、Ｎ−（２−エチルヘキシル）−４−（４−イソプロピルフェノキシ）ナフタレン−１，８−ジカルボキシミド、Ｎ−（２−エチルヘキシル）−４−（４−tert−ペンチルフェノキシ）ナフタレン−１，８−ジカルボキシミドおよびＮ−（２，４，６−トリメチルフェニル）−４−（４−tert−オクチルフェノキシ）ナフタレン−１，８−ジカルボキシミドである。
【００４４】
式I−A
【００４５】
【化３】
2007534781.tif 000005
［式中、Ｒ１は、上記の適切かつ有利な定義を有する］
の化合物は、スキーム１に従って、例えば、４−ハロナフタレン−１，８−ジカルボキシミドIIとシアン化銅（I）を反応させることにより製造できる。
【００４６】
【化４】
2007534781.tif 000006
【００４７】
スキーム１中、Halはハロゲン、例えば、フッ素、臭素、塩素またはヨウ素、特に臭素またはヨウ素である。Ｒ１は、上記に定義した通りである。Ｒ１は、有利にはＣ１−Ｃ１２アルキル、Ｃ５−Ｃ８シクロアルキルまたはフェニルであり、最後に挙げた２個のラジカルは、それぞれ非置換であるか、または１個、２個、３個、４個または５個のＣ１−Ｃ４アルキル基を有する。
【００４８】
反応は、窒素を含有し、かつ反応条件下で不活性である有機溶剤中で通常行われる。窒素を含有する適切な有機溶剤の例には、ピリジン、２−メチルピリジン、３−メチルピリジンまたは４−メチルピリジン、キノリンまたはイソキノリンのような芳香族窒素ヘテロ環、Ｎ，Ｎ−ジメチルホルムアミドまたはＮ，Ｎ−ジメチルアセタミドのようなＮ，Ｎ−ジアルキルカルボキサミドならびにＮ−メチルピロリドンのようなＮ−アルキルラクタムが含まれる。
【００４９】
反応は、一般に室温と溶剤の沸点との間の温度で、有利には４０℃と溶剤の沸点の間の温度で、特に溶剤の沸点で行われる。
【００５０】
化合物IIとシアン化銅（I）は、通常ほぼ当量で用いられる。しかし、２個の反応体のうち１つを過剰に使用するのも有利である。有利な実施態様では、シアン化銅（I）が化合物（II）に対して過剰に使用される。
【００５１】
反応を金属ヨウ化物、有利には遷移金属ヨウ化物、特にヨウ化銅（I）の存在で行うのも有利である。
【００５２】
反応混合物は、一般に水で希釈することにより後処理され、かつ生成物は濾過により単離される。適切な場合には、生成物を通常の方法、例えば結晶化またはクロマトグラフィーにより精製することができる。
【００５３】
生成物から銅塩、特に銅塩（I）を除去するために、水溶液中にて過酸化水素もしくは鉄塩（III）で酸化することにより塩を銅塩（II）に変換し、次に水と混合可能な有機溶剤で抽出することにより生成物を単離することが有利である。更に、銅塩をアンモニア、有機モノアミンまたはジアミンおよび溶解性シアン化物塩のような錯化剤の水溶液で処理することにより除去できる。二者択一的な選択では、有機溶剤、例えばジクロロメタンまたは１，２−ジクロロエタンのような塩化炭化水素またはアセトンのようなケトンで抽出し、例えばソックスレー抽出器を用いて粗生成物から生成物を抽出する。
【００５４】
４−ハロナフタレン−１，８−ジカルボキシミドIIは、スキーム２に記載されている反応シーケンスに従って、４−ハロナフタレン−１，８−ジカルボン酸無水物IIIを第一アミンIVと反応させることにより製造できる。
【００５５】
【化５】
2007534781.tif 000007
【００５６】
スキーム２では、Halはフッ素、臭素、塩素またはヨウ素、特に臭素またはヨウ素のようなハロゲンであり、かつＲ１は、上記に定義してある。
【００５７】
スキーム２による反応は、所望する場合は触媒の存在で行われる。適切な触媒の例は、塩の形の金属イオンのようなルイス酸であり、一例ではあるが亜鉛アセテート（II）、有機カルボン酸またはスルホン酸のようなブレンステッド酸、例としては、酢酸、アジピン酸およびｐ−トルエンスルホン酸、または硫酸のような鉱酸、第三アミン、一例ではあるがトリエチルアミンのようなブレンステッド塩基、またはブレンステッド塩基とブレンステッド酸の混合物である。
【００５８】
反応は反応条件下で不活性である通常有機溶剤中で実施される。適切な不活性有機溶剤の例には、窒素を含有する溶剤、例えば、ピリジン、２−メチルピリジン、３−メチルピリジン、４−メチルピリジン、キノリンまたはイソキノリンのような芳香族窒素ヘテロ環、Ｎ，Ｎ−ジメチルホルムアミドまたはＮ，Ｎ−ジメチルアセトアミドのようなＮ，Ｎ−ジアルキルカルボキサミド、Ｎ−メチルピロリドンのようなＮ−アルキルラクタム、またはトルエンもしくはキシレンのような芳香族溶剤である。
【００５９】
反応は、一般に室温と溶剤の沸点の間の温度で、有利には高温で、特に溶剤の沸点で行われる。
【００６０】
化合物IIIとアミンIVをほぼ当量で用いる。しかし、２個の反応体のうち１つを過剰に使用するのも有利である。
【００６１】
反応の間に形成された水を、例えば水分離器を用いて反応混合物から除去するのが有利である。
【００６２】
反応混合物は、それを冷却し、適切な場合にはそれを水で希釈し、かつ濾過により生成物を単離することにより後処理される。所望の場合には、生成物を慣用の方法で、例えば結晶化またはクロマトグラフィーにより精製することができる。
【００６３】
４−ハロナフタレン−１，８−ジカルボン酸無水物IIIは文献から公知であるか、または公知の方法により製造できる。ブロモ誘導体については、例えば、Graebe, Guinsbourg, Justus Liebigs Ann, Chem. 1903, 327, 86またはRule, Thompson, J. Chem. Soc, 1937, 1764を参照のこと。クロロ誘導体については、例えば、Xuhong, Shengwu, J. Chem. Eng. Data 1988, 33, 528-529を参照のこと。
【００６４】
化合物Ｉ−Ｂ
【００６５】
【化６】
2007534781.tif 000008
［式中、
Ｒ１は、上記のように定義した通りであり、
Ｒ５とＲ５ａは、それぞれ相互に独立に水素、Ｃ１−Ｃ１８アルキル、アリールまたはヘテロアリールであり、アリールとヘテロアリールはそれぞれの場合に非置換であるか、またはＣ１−Ｃ６アルキル、Ｃ１−Ｃ６アルコキシ、ヒドロキシル、カルボキシルおよびシアノから選択される１個以上の置換基を有する］
は、例えば、４−シアノナフタレン−１，８−ジカルボン酸モノイミドI-Aを加水分解することにより製造できる。Ｒ５とＲ５ａが水素以外のラジカルである場合には、加水分解は４−アミノカルボニル化合物I−Ｂのアルキル化の後に行う。
【００６６】
加水分解は、大気圧または過圧下に行うことができる。加水分解は、過圧下、高温および／または触媒の添加により加速させることができる。有利な実施態様では、加水分解は触媒の存在で行われる。適切な触媒は、酸化鉄のような遷移金属酸化物、硫酸またはリン酸のような濃硝酸、または塩基溶液中の過酸化水素である。濃酸が触媒として使用される場合には、これは同時に溶剤として作用してもよい。触媒として硫酸を使用するのも好ましい。
【００６７】
加水分解は、通常室温と混合物の沸点の間の温度、例えば、５０〜９０℃の温度で行われる。
【００６８】
式I-B（式中、Ｒ５および／またはＲ５ａは水素以外である）の化合物は、例えば、初めに化合物I-B（式中、Ｒ５および／またはＲ５ａは水素である）を
（a）アルキル化剤Ｒ５−Ｌ        （V）
（式中、Ｒ５は上記に定義した通りであり、Ｌは求核性により置換可能な脱離基である）
と反応させ、引き続き所望の場合に工程a）で得られたモノアルキル化反応生成物を
（b）アルキル化剤Ｒ５ａ−Ｌ        （VI）
（式中、Ｒ５ａは上記に定義した通りであり、Ｌは求核性により置換可能な脱離基である）と反応させることにより得られる。
【００６９】
適切な求核性により置換可能な脱離基Ｌの例は、ハロゲン化物、有利には、塩化物、臭化物またはヨウ化物、スルフェート、Ｃ１−Ｃ１８アルキルスルホニルオキシ、Ｃ１−Ｃ１８ハロアルキルスルホニルオキシ、Ｃ１−Ｃ１８アルコキシスルホニルオキシ、またはフェニルスルホニルオキシであり、その際、フェニルラジカルは、非置換であるか、またはハロ、ニトロまたはＣ１−Ｃ６アルキル、例えばフェニルスルホニルオキシ、ｐ−トルエンスルホニルオキシ、ｐ−クロロフェニルスルホニルオキシ、ｐ−ブロモフェニルスルホニルオキシまたはｐ−ニトロフェニルスルホニルオキシにより１回以上置換される。
【００７０】
アルキル化は、通常塩基の存在で行われる。適切な塩基には、原則としてアミド窒素原子を脱プロトン化できる化合物が含まれる。適切な塩基の例には、リチウムカーボネート、ナトリウムカーボネート、カリウムカーボネートおよびセシウムカーボネートのようなアルカリ金属とアルカリ土類金属カーボネート、または水酸化ナトリウム、水酸化カリウム、水酸化リチウムのようなアルカリ金属とアルカリ土類金属水酸化物が含まれる。
【００７１】
塩基は化合物I-Bに対して、亜当量、過当量または当量で使用できる。化合物I-Bに対して、少なくとも当量の塩基を使用するのが有利である。
【００７２】
化合物I-B（Ｒ５とＲ５ａ＝アルカリ剤（V）との水素）の反応は、有利には溶剤の存在で行われる。これらの反応に使用される溶剤は、温度領域によるが、ヘキサン、シクロヘキサン、トルエンおよびキシレンのような脂肪族、脂環式または芳香族炭化水素、ジクロロメタンおよびクロロベンゼンのような塩素化脂肪族および芳香族炭化水素、ジエチルエーテル、ジ−ｎ−プロピルエーテルおよびメチルtert−ブチルエーテルのような開鎖ジアルキルエーテル、テトラヒドロフランおよび１，４−ジオキサンのような環式エーテルおよびジメチルグリコールエーテルのようなグリコールエーテルならびにこれらの溶剤の混合物である。
【００７３】
反応媒体中での溶解度が乏しい無機塩基を特に使用する場合には、相間移動触媒の存在で反応を行うのが有利である。これに関連する適切な相間移動触媒の例には、第四アンモニウム塩またはホスホニウム塩が含まれる。適切な第四アンモニウム塩には、テトラ（Ｃ１−Ｃ１８アルキル）アンモニウムクロリド、ブロミド、フルオリドおよびテトラフルオロボレート、例えば、テトラエチルアンモニウムクロリド、テトラブチルアンモニウムブロミド、テトラブチルアンモニウムヨージドおよびテトラブチルアンモニウムテトラフルオロボレート、ベンジルトリ（Ｃ１−Ｃ１８アルキル）アンモニウムクロリド、ブロミド、フルオリド、例としては、ベンジルトリエチルアンモニウムクロリドが含まれる。適切なホスホニウム塩は、テトラ（Ｃ１−Ｃ１８アルキル）ホスホニウムクロリドまたはブロミド、例えば、テトラブチルホスホニウムブロミドまたはテトラフェニルホスホニウムクロリドまたはブロミドである。更に適切な相間移動触媒は、クラウンエーテルであり、例として１８−クラウン−６である。
【００７４】
適切な温度は、一般に室温と溶剤の沸点の間に位置する。
【００７５】
Ｒ５とＲ５ａが水素ではない化合物を製造するための、化合物I-B（Ｒ５はアルキル化剤VIとの水素ではない）の反応は、Ｒ５が水素ではない化合物I-Bを製造するための上記プロセスと同様に行われる。適切な塩基、溶剤および反応温度に関しては、上記の補足説明を参照のこと。
【００７６】
式I-Cの化合物
【００７７】
【化７】
2007534781.tif 000009
［式中、
Ｒ１は、上記の定義の通りであり、
Ｒは、同じまたは異なるＣ１−Ｃ１２アルキル基を表し、かつ
ｎは、１、２、３、４または５である］
は、スキーム３に示されている反応シーケンスに従って、例えば化合物IIとフェノールVIIを反応させることにより得られる。
【００７８】
【化８】
2007534781.tif 000010
【００７９】
スキーム３で、Halはハロゲン、例えば、フッ素、塩素、臭素またはヨウ素、有利にはフッ素または塩素である。Ｒ、ｎおよびＲ１は、上記に挙げた定義、好ましくは有利な定義を有する。
【００８０】
化合物IIと化合物VIIとの反応は、有利には塩基の存在で行われる。適切な無機塩基の例は、リチウムカーボネート、ナトリウムカーボネート、カリウムカーボネートおよびセシウムカーボネートのようなアルカリ金属とアルカリ土類金属カーボネート、炭酸水素リチウム、炭酸水素ナトリウム、炭酸水素カリウムまたは炭酸水素セシウムのようなアルカリ金属とアルカリ土類金属炭酸水素塩、水酸化ナトリウム、水酸化カリウムおよび水酸化リチウムのようなアルカリ金属とアルカリ土類金属水酸化物、ならびに水素化ナトリウムおよび水素化カリウムのようなアルカリ金属とアルカリ土類金属水素化物である。適切な有機塩基の例には、トリアルキルアミン、例えば、トリエチルアミン、トリ−ｎ−プロピルアミン、Ｎ−エチルジイソプロピルアミンのような第三アミン、Ｎ，Ｎ−ジメチルシクロヘキシルアミンのような脂環式アミン、Ｎ−メチルピロリジン、Ｎ−エチルピペリジン、ジアザビシクロウンデセンおよびジアザビシクロオクテンのような環式アミンならびにピリジン、α−、β−またはγ−ピコリン、２，４−および２，６−ルチジン、キノリン、キナゾリン、キノキサリン、ｐ−ジメチルアミノピリジン、ピリミジンおよびそのような芳香族窒素ヘテロ環が含まれる。
【００８１】
反応媒体中でのその溶解度が乏しい塩の場合には、反応の相間移動触媒の存在で行うのが有利である。この場合に適切な相間移動触媒の例には、第四アンモニウム塩またはホスホニウム塩が含まれる。適切な第四アンモニウム塩には、テトラ（Ｃ１−Ｃ１８アルキル）アンモニウムクロリド、ブロミド、フルオリドおよびテトラフルオロボレート、例えば、テトラエチルアンモニウムクロリド、テトラブチルアンモニウムブロミド、テトラブチルアンモニウムヨージドおよびテトラブチルアンモニウムテトラフルオロボレート、ベンジルトリ（Ｃ１−Ｃ１８アルキル）アンモニウムクロリド、ブロミド、フルオリド、例としては、ベンジルトリエチルアンモニウムクロリドが含まれる。適切なホスホニウム塩は、テトラ（Ｃ１−Ｃ１８アルキル）ホスホニウムクロリドまたはブロミド、例えば、テトラブチルホスホニウムブロミドまたはテトラフェニルホスホニウムクロリドまたはブロミドである。更に適切な相間移動触媒は、クラウンエーテルであり、例として１８−クラウン−６である。
【００８２】
反応は、通常有機溶剤の存在で行われる。適切な有機溶剤の例は含窒素溶剤であり、ピリジン、２−メチルピリジン、３−メチルピリジンまたは４−メチルピリジン、イソキノリンまたはキノリンのような芳香族窒素ヘテロ環、Ｎ，Ｎ−ジメチルホルムアミドまたはＮ，Ｎ−ジメチルアセタミドのようなＮ，Ｎ−ジアルキルカルボキサミド、Ｎ−メチルピロリドンのようなＮ−アルキルラクタムならびにキシレンまたはトルエンのような芳香族溶剤である。
【００８３】
反応は、一般に室温と溶剤の沸点との間の温度で、有利には高温、特に溶剤の沸点で行われる。
【００８４】
化合物IIとフェノールVIIは、通常ほぼ当量で用いられる。しかし、２個の反応体のうち１つを過剰に使用するのも有利である。
【００８５】
反応混合物は、これを冷却し、適切な場合には水または低級アルコールで希釈し、かつ、生成物を濾過により単離することにより一般に後処理される。適切な場合には、生成物を通常の方法、例えば結晶化またはクロマトグラフィーにより精製することができる。
【００８６】
式Iのナフタレン−１，８−ジカルボン酸モノイミドは、４００nmを下回る、特に３９０nmを下回る波長領域内を吸収することができる。３４０nmと３８０nmの間の波長を有する電磁放射線に関しての安定化材料の透過率は、１０％を上回らないのが有利である。
【００８７】
本発明により使用されるナフタレン−１，８−ジカルボン酸モノイミドIは、有機材料を保護するために適切である。本発明の目的用の有機材料には、生きた有機材料と生きていない有機材料の両方が含まれる。保護とは、保護すべき材料を少なくとも１つの式Iのナフタレン−１，８―ジカルボン酸モノイミドと混合することにより得られる安定化と、少なくとも部分的に保護材料で直接に包まれている材料（たとえば、パッケージングの形）の保護の両方の意味がある。生きている有機材料の一例は、皮であり、生きていない有機材料の一例は髪である。生きていない有機材料の例には、例えば、食料、洗浄製品、香料、テキスタイル、紙、家具、カーペット、電気ハウジングのようなプラスチック成形品、軟膏、クリーム、ジェル、エマルション、ローションのような化粧品調製物、ドロップ剤、乳化剤、液剤、丸剤、錠剤および座薬のような薬剤調製物、塗料、写真乳剤、写真層ならびに特にプラスチックおよびポリマー分散液が含まれる。
【００８８】
本発明の有利な実施態様は、生きていない有機材料を保護するための、少なくとも１つの式Iのナフタレン−１，８−ジカルボン酸モノイミドの使用に関する。
【００８９】
ナフタレン−１，８−ジカルボン酸モノイミドIは、特にプラスチックを保護するために使用される。本発明により使用されるナフタレン−１，８−ジカルボン酸モノイミドIは、それ自体がプラスチックと極めて相溶性であるので、ポリマーの光学特性は影響されない。更に、本発明により使用される多くのナフタレン−１，８−ジカルボン酸モノイミドIは、弱い蛍光を示すので、プラスチックに少なくとも１つのナフタレン−１，８−ジカルボン酸モノイミドIを添加することは、プラスチックの固有の黄変をマスキングまたは減少することができる。有利なプラスチックは、可視波長領域内において未着色状態で透明なであるものである。これらには、ホモポリマーおよびコポリマーだけではなく、ポリマーの物理的ブレンド（ポリマー混合物）も含まれる。本発明の目的のコポリマーは、２つ以上の種々のモノマーの（ジョイント）重合により形成されるコポリマーである。ポリエステルのようなポリマーは、それらの製造および／または加工に応じてエステル交換生成物を含めてもよい。製造および／または加工に関しては、コポリマーの場合には、グラフティングまたはグラフト移行操作を行うこともできる。
【００９０】
本発明により使用されるナフタレン−１，８−ジカルボン酸モノイミドIは、プラスチックを露光から保護し、かつ透明なプラスチックの場合には、光の損傷作用から直接に保護されたプラスチックにより少なくとも部分的に包まれた、生きているおよび／または生きていない有機材料を保護する。
【００９１】
本発明の１実施態様は、パッキング材料として使用されるプラスチックにおけるナフタレン−１，８−ジカルボン酸モノイミドIの使用に関する。
【００９２】
プラスチックは、有利にはポリエステル、ポリカーボネート、ポリスチレン、スチレンまたはα−メチルスチレンとジエンおよび／またはアクリル誘導体とのコポリマー、ポリウレタン、ポリビニルアセタール、ポリオレフィン、ポリアクリレート、ポリメタクリレートならびに前記ポリマーの物理的ブレンドから選択される少なくとも１つのポリマーを有する。
【００９３】
加工して高度に透明な無色明澄のパックまたはパッケージング材料にすることができるポリマーおよびポリマー混合物（ポリマーブレンド）が有利に挙げられる。
【００９４】
本発明の有利な実施態様では、ポリビニルアセタールはポリビニルブチラールである。本発明の他の有利な実施態様では、熱可塑性成形コンパウンドは、ポリカーボネート、ポリカーボネートコポリマー、およびポリカーボネートとアクリロニトロリル−ブタジエン−スチレンコポリマー、アクリロニトリル−スチレン−アクリレートコポリマー、ポリメチルメタクリレート、ポリブチルアクリレート、ポリブチルメタクリレート、ポリ（ブチレンテレフタレート）ならびにポリエチレンテレフタレートをベースとする物理的ブレンドから選択される少なくとも１つのポリカーボネートポリマーを有する。本発明の更に有利な実施態様では、ポリエステルはポリエチレンテレフタレートである。本発明の他の有利な実施態様では、ポリオレフィンは高密度ポリエチレンまたはポリプロピレンである。本発明の他の有利な実施態様では、スチレンとジエンおよび／またはアクリル誘導体とのコポリマーは、アクリロニトリル−ブタジエン−スチレンコポリマーまたはスチレン−アクリロニトリルコポリマーである。
【００９５】
本発明の有利な実施態様では、プラスチックはポリマーとして少なくとも１つのポリエステル、有利には少なくとも１つの線状ポリエステルを有する。適切なポリエステルとコポリエステルは、EP-A-0678376、EP-A-0595413およびUS6096854に記載されており、ここに参照して引用する。公知のように、ポリエステルは１個以上のポリオールと１個以上のポリカルボン酸の縮合生成物である。線状ポリエステルでは、ポリオールはジオールであり、かつポリカルボン酸はジカルボン酸である。ジオール成分は、エチレングリコール、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−シクロヘキサンジメタノールおよび１，３−シクロヘキサンジメタノールから選択されていてもよい。アルキレン鎖が隣り合わない酸素原子により１回以上中断されているジオールも適切である。このようなジオールには、ジエチレングリコール、トリエチレングリコール、ジプロピレングリコール、トリプロピレングリコールならびにそのようなものが含まれる。一般に、ジオールは２〜１８個の炭素原子、有利には２〜８個の炭素原子を含有する。脂環式ジオールは、そのシスまたはトランス異性体の形で、または異性体混合物として使用できる。酸成分は、脂肪族、脂環式または芳香族ジカルボン酸であることができる。線状ポリエステルの酸成分は、一般にテレフタル酸、イソフタル酸、１，４−シクロヘキサンジカルボン酸、１，３−シクロヘキサンジカルボン酸、スクシン酸、グルタル酸、アジピン酸、セバシン酸、１，１２−ドデカン２酸、２，６−ナフタレンジカルボン酸ならびにこれらの混合物から選択される。エステル、例えばメチルエステル、無水物またはハロゲン化物、有利には塩化物のような酸成分の官能性誘導体を使用することもできる。有利なポリエステルは、それぞれテレフタル酸またはナフタレンジカルボン酸と脂肪族ジオールとの縮合により得られるポリアルキレンテレフタレートおよびポリアルキレンナフタレートである。
【００９６】
特に有利なポリアルキレンテレフタレートは、ポリエチレンテレフタレート（PET）であり、これはテレフタル酸とジエチレングリコールとの縮合により得られる。PETは、ジメチルテレフタレートをエチレングリコールでエステル交換反応し、メタノールを除いて、ビス（２−ヒドロキシエチル）テレフタレートを形成し、かつ生成物を重縮合してエチレングリコールを外すことによっても得られる。更に有利なポリエステルは、テレフタル酸と１，４−ブタンジオールの縮合により得られるポリブチレンテレフタレート（PBT）、ポリエチレン２，６−ナフタレート（PEN）、ポリ−１，４−シクロヘキサンジメチレンテレフタレート（PCT）、ならびにポリエチレンテレフタレートとシクロヘキサンジメタノール（PDCT）のコポリエステル、およびポリブチレンテレフタレートとシクロヘキサンジメタノール（PDCT）のコポリエステルである。同様に、前記ポリアルキレンテレフタレートのコポリマー、エステル交換生成物ならびに物理的混合物（ブレンド）が挙げられる。特に適切な熱可塑性成形コンパウンドは、テレフタル酸の重縮合物および共重縮合物、例えば、ポリ−またはコポリエチレンテレフタレート（PETまたはCoPETまたはPETG）、ポリ（エチレン２，６−ナフタレート）（PEN）またはPEN／PETコポリマーおよびPEN／PETブレンドから選択される。該コポリマーおよびブレンドは、その製造プロセスに応じて、エステル交換生成物の部分を含んでいてもよい。
【００９７】
本発明の更に有利な実施態様では、プラスチックはポリマーとしてポリカーボネートを有する。ポリカーボネートは、例えば、ジフェニルカーボネートまたはジメチルカーボネートとジヒドロキシ化合物のように、ホスゲンまたはカーボン酸エステルの縮合により形成される。適切なジヒドロキシ化合物は、脂肪族または芳香族ジヒドロキシ化合物である。芳香族ジヒドロキシ化合物の例には、ビスフェノール、例えば、２，２−ビス（４−ヒドロキシフェニル）プロパン（ビスフェノールA）、テトラアルキルビスフェノールA、４，４−（メタフェニレンジイソプロピル）ジフェノール（ビスフェノールＭ）、４，４−（パラ−フェニレンジイソプロピル）ジフェノール、１，１−ビス（４−ヒドロキシフェニル）−３，３，５−トリメチルシクロヘキサン（BP-TMC）、２，２−ビス（４−ヒドロキシフェニル）−２−フェニルエタン、１，１−ビス（４−ヒドロキシフェニル）シクロヘキサン（ビスフェノールＺ）ならびに適切場合には、これらの混合物が含まれる。ポリカーボネートは、少量の分枝剤を使用することにより分枝してもよい。適切な分枝剤には、フロログルシノール、４，６−ジメチル−２，４，６−トリ（４−ヒドロキシフェニル）ヘプタ−２−エン、４，６−ジメチル−２，４，６−トリ（４−ヒドロキシフェニル）ヘプタン；１，３，５−トリ（４−ヒドロキシフェニル）ベンゼン；１，１，１−トリ（４−ヒドロキシフェニル）ヘプタン；１，３，５−トリ（４−ヒドロキシフェニル）ベンゼン；１，１，１−トリ（４−ヒドロキシフェニル）−エタン；トリ（４−ヒドロキシフェニル）フェニルメタン、２，２−ビス[４，４−ビス（４−ヒドロキシフェニル）−シクロヘキシル]プロパン；２，４−ビス（４−ヒドロキシフェニルイソプロピル）フェノール；２，６−ビス（２−ヒドロキシ−５'−メチルベンジル）−４−メチルフェノール；２−（４−ヒドロキシフェニル）−２−（２，４−ジヒドロキシフェニル）プロパン；ヘキサ（４−（４−ヒドロキシフェニルイソプロピル）フェニル）オルトテレフタレート；テトラ（４−ヒドロキシフェニル）メタン；テトラ（４−（４−ヒドロキシフェニルイソプロピル）フェノキシ）メタン；α,α',α''−トリス（４−ヒドロキシフェニル）−１，３，５−トリイソプロピルベンゼン；２，４−ジヒドロキシ安息香酸；トリメシン酸；塩化シアヌール：３，３−ビス（３−メチル−４−ヒドロキシフェニル）−２−オキソ−２，３−ジヒドロインドール、１，４−ビス（４'，４''−ジヒドロキシトリフェニル）メチル）ベンゼン、特に、１，１，１−トリ（４−ヒドロキシフェニル）エタンおよびビス（３−メチル−４−ヒドロキシフェニル）−２−オキソ−２，３−ジヒドロインドールが含まれる。
【００９８】
連鎖停止反応に関しては、例えばフェノールのようなフェノール類、クレゾール、４−tert−ブチルフェノールのようなアルキルフェノールならびにクロロフェノール、ブロモフェノール、クミルフェノールまたはこれらの混合物が適切である。連鎖停止剤の割合は、一般にジヒドロキシ化合物１mol当たり１〜２０mol%である。
【００９９】
本発明の他の適切な実施態様では、プラスチックはα,β−不飽和酸から由来するポリマーおよびこれらの誘導体、例えば、ポリメチルメタクリレート（PMMA）およびポリエチルメタクリレートのようなポリ（メタ）アクリレートを有する。
【０１００】
本発明の更に適切な実施態様では、プラスチックは、ポリマーとしてポリスチレン（PS）のようなビニル芳香族ホモポリマーまたはコポリマー、またはスチレン−ブタジエン、スチレン−アクリロニトリル（SAN）、スチレン−エチルメタクリレート、スチレン−ブタジエン−エチルアクリレート、スチレン−アクリロニトリル−メタクリレート、アクリロニトリル−ブタジエン−スチレン（ABS）またはメチルメタクリレート−ブタジエン−スチレン（MBS）のようなスチレンまたはα−メチルスチレンとジエンおよび／またはアクリル誘導体のコポリマーを有する。
【０１０１】
本発明の更に適切な実施態様では、プラスチックは、ポリビニルアセテート（PVAC）およびポリビニルアルコール（PVAL）のように不飽和アルコールとアミンから誘導されるか、またはそれらのアクリル誘導体またはアセテートから誘導されるポリマーを有する。ポリビニルアルコールとアルデヒドの反応は、ポリビニルアセタールを形成する：例えば、ホルムアルデヒドとの反応におけるポリビニルホルマール（PVFM）、またはブチルアルデヒドとの反応におけるポリビニルブチラール（PVB）。
【０１０２】
合わせガラスでは、２枚以上のガラスのシートをポリビニルブチラールフィルムにより接着させて一緒に結合する。ポリビニルブチラール成形コンパウンドは、一般に７０００以上、有利には約１０００００〜２５００００の平均分子質量を有する。ポリビニルブチラールは、ポリビニルアルコールとして計算して一般に１９．５質量％未満、有利には約１７〜１９質量％の残差ヒドロキシル基含量を有し、ポリビニルエステルとして計算して０〜１０質量％、有利には０〜３質量％の残差エステル基含量を有する。例示的なPVBは、ミズーリー州セントルイス、Solutia, Inc社のButvar（Ｒ）の商品名で市販されている。可視波長領域内の光で透明である限りは、どのガラスも適切である。このようなガラスには、通常のソーダ石灰ガラス、IR反射被覆ガラスまたはIR吸収ガラスが含まれる（例えば、US 3944352とUS3652303参照のこと）。合わせガラスの構成に関しては、WO02/077081の全体、特に２８〜３２頁をここに参照して取り入れることとする。
【０１０３】
本発明の目的に関しては、“ポリオレフィン”という用語には、更なる官能性を有さないオレフィンから合成される全てのポリマーが含まれる。その例は、低比重または高比重ポリエチレン、ポリプロピレン、線状ポリブテ−１−エンまたはポリイソブチレンまたはポリブタジエン、ならびにモノオレフィンまたはジオレフィンのコポリマーである。有利なポリオレフィンは、エチレンのホモポリマーおよびコポリマーならびにプロピレンのホモポリマーおよびコポリマーである。
【０１０４】
エチレンポリマー：
適切なポリエチレン（PE）ホモポリマーは、例えば次のものである：
−  PE-LD（LD＝低比重）、例えば、高圧法（ICI）により１０００〜３０００バールおよび１５０〜３００℃で、酸素または過酸化水素触媒を用いて、オートクレーブまたは管状反応器中で得られる。種々の長さの分枝を有する高分枝、結晶度４０〜５０％、密度０．９１５〜０．９３５ｇ／ｃｍ３、６０００００ｇ／molまでの平均分子質量を有する。
−  PE-LLD（LLD＝線状低比重）、低圧法において金属錯体触媒を用いてガラス相から溶液（例えば、ミネラルスピリット）から懸濁液中で得られるか、または変性高圧法を用いて得られる。それ自体が非分枝である側鎖を有する僅かな分枝があり、PE-LDよりもモル質量が高い。
−  PE-HD（HD＝高比重）、中圧（Phillips）および低圧（Ziegler）法により得られる。Phillipsによれば、３０〜４０バール、８５〜１８０℃で、約５００００ｇ／molのモル質量の酸化クロム触媒を用いる。Zieglerによれば、１〜５０バール、２０〜１５０℃で、約２０００００〜４０００００ｇ／molのチタンハロゲン化物、チタンエステルまたはアルミニウムアルキル触媒を用いる。懸濁液、溶液、ガス相またはバルク中で行う。極めて僅かな分枝があり、結晶度６０〜８０％、密度０．９４２〜０．９６５ｇ／ｃｍ３である。
【０１０５】
−  PE-HD-HMW（HMW＝高分子量）、Ziegler、 Phillipsまたはガス相法により得られる。高比重かつ高モル質量。
【０１０６】
−  PE-HD-UHMW（UHMW＝超高分子量）、変法Ziegler触媒を用いて得られるモル分子量３００００００〜６００００００ｇ／mol。
【０１０７】
触媒（通常担持されている）、例えば、Lupolen（Ｒ）（Basell）を用いてガラス相流動床法で製造されるポリエチレンが特に適切である。
【０１０８】
メタロセン触媒を用いて製造されるポリエチレンが特に有利である。この種類のポリエチレンは、例えばLuflexen（Ｒ）（Basell）として市販されている。
【０１０９】
適切なエチレンコポリマーには全ての市販のエチレンコポリマーが含まれ、その例は、Luflexen（Ｒ） grades（Basell）、Nordel（Ｒ）およびEngage（Ｒ）（Dow, DuPont）である。
【０１１０】
適切なコモノマーの例には、３〜１０個の炭素原子を有するα−オレフィン、特にプロピレン、ブテ−１−エン、ヘキセ−１−エンおよびオクテ−１−エンならびにアルキル基中に１〜２０個の炭素原子を有するアルキルアクリレートおよびメタクリレート、特にブチルアクリレートが含まれる。更に適切なコモノマーは、例えばブタジエン、イソプレンおよびオクタジエンのようなジエンである。その他の適切なコモノマーは、シクロペンテン、ノルボルネンおよびジシクロペンタジエンのようなシクロオレフィンである。
【０１１１】
エチレンコポリマーは、通常ランダムコポリマーまたはブロックまたはインパクトコポリマーである。エチレンの適切なブロックコポリマーまたはインパクトコポリマーおよびコモノマーは、例えば、第一段階で例えば、１５質量％までのエチレンを含有するコモノマーのホモポリマーまたはコモノマーのランダムコポリマーが製造され、次に第二段階で１５〜８０質量％のエチレン含有量を有するコモノマーのエチレンコポリマーが重合されるポリマーである。通常は、第二段階で製造されるコポリマーにとって十分なコモノマーのエチレンコポリマーが重合されて、最終生成物中で３〜６０質量％の割合を有するようになる。
【０１１２】
エチレン−コモノマーコポリマーを製造するための重合は、チーグラーナッタ触媒系により行うことができる。しかし、メタロセン化合物をベースとするか、または重合活性金属錯体をベースとする触媒系を使用することもできる。
【０１１３】
プロピレンポリマー：
ポリプロピレンは、以後プロピレンのホモポリマーとコポリマーの両方を意味すると解釈するのがよい。プロピレンのコポリマーは、プロピレンと共重合可能な少量のモノマーを含有する。例としては、エチレン、ブテ−１−エン、ペンテ−１−エンのようなＣ２−Ｃ８アルケ−１−エンである。２種以上の種々のコモノマーを使用することもできる。
【０１１４】
適切なポリプロピレンには、プロピレンのホモポリマーまたは８個までの炭素原子を有する共重合した他のアルケ−１−エンを５０質量％まで有するプロピレンのコポリマーが含まれる。プロピレンのコポリマーは、この場合にランダムコポリマーまたはブロックもしくはインパクトコポリマーである。プロピレンのコポリマーがランダム構造である場合には、これらは８個までの炭素原子を有する他のアルケ−１−エン、特にエチレン、ブテ−１−エンまたはエチレンとブテ−１−エンの混合物を１５質量％まで、有利には６質量％まで含有する。
【０１１５】
プロピレンの適切なブロックコポリマーまたはインパクトコポリマーは、例えば、第一段階で８個までの炭素原子を有する他のアルケ−１−エンを１５質量％まで、有利には６質量％まで有するプロピレンホモポリマーまたはプロピレンのランダムコポリマーを製造し、次に第二段階で１５〜８０質量％のエチレン含有量を有するプロピレン−エチレン−コポリマーを重合する。プロピレン−エチレンコポリマーは、更に他のＣ４〜Ｃ８アルケ−１−エンを含有することができる。通常は、十分なプロピレン−エチレンコポリマーを重合し、第二段階で製造されるコポリマーが最終生成物中に３〜６０質量％の割合を有するようにする。
【０１１６】
ポリプロピレンを製造するための重合は、チーグラーナッタ触媒系により行うことができる。チタンを含有している固体成分a)の他に、有機アルミニウム化合物ｂ）と電子供与体化合物ｃ）の形の共触媒を含有する。
【０１１７】
しかし、メタロセン化合物または重合活性金属錯体をベースとする触媒系を使用することもできる。
【０１１８】
ポリプロピレンの製造は、通常ガス相、懸濁液または液相（バルク相）中の少なくとも１つの反応区域、または大抵は連続して結合している２個以上の反応区域（反応器カスケード）で重合することにより実施される。使用される反応器は、Ｃ２〜Ｃ８−アルケ−１−エンを重合するために使用される通常の反応器であることができる。適切な反応器には、連続撹拌タンク、ループ反応器、粉体層反応器または流動床反応器が含まれる。
【０１１９】
使用されるポリプロピレンを製造するための重合は、４０〜１２０℃、特に５０〜１００℃の温度で、かつ１０〜１００バール、特に２０〜５０バールの圧力で通常の反応条件で行われる。
【０１２０】
適切なポリプロピレンはISO1133に倣って、２３０℃および２．１６ｋｇの重りの下で０．１〜２００ｇ／１０分、特に０．２〜１００ｇ／１０分のメルトフローインデックス（MFR）を有する。
【０１２１】
本発明の他の実施態様では、プラスチックは少なくとも１つのポリオレフィンを有する。有利なポリオレフィンは、エチレン、プロピレン、ブテ−１−エン、イソブチレン、４−メチル−１−ペンテン、ブタジエン、イソプレンならびにこれらの混合物から選択される少なくとも１つの共重合モノマーを含有する。記載したオレフィンモノマーのホモポリマー、コポリマーおよび該オレフィンの少なくとも１つのコポリマーを主モノマーとし、他のモノマー（例えばビニル芳香族）をコモノマーとして有するのが適切である。
【０１２２】
有利なポリオレフィンは、低比重ポリエチレンホモポリマー（PE-LD）とポリプロピレンホモポリマーならびにポリプロピレンコポリマーである。有利なポリプロピレンは、例えば、二軸延伸のポリプロピレン（BOPP）および結晶化ポリプロピレンである。
【０１２３】
本発明の他の実施態様では、プラスチックはポリマーとして少なくとも１つのポリウレタンを有する。一般に、ポリウレタンは少なくとも１つのジイソシアネートと少なくとも１つのジオール成分の付加生成物であり、これは例えば多官能価のイソシアネート、トリイソシアネート、および多官能価のポリオールを含有していてもよい。適切なイソシアネートは、２，４−および２，６−トリレンジイソシアネート（TDI）およびこれらの異性体混合物、テトラメチルキシレンジイソシアネート（TMXDI）、キシレンジイソシアネート（XDI）およびジフェニルメタン４，４’−ジイソシアネート（MDI）のような芳香族ジイソシアネート、ジシクロヘキシルメタン４，４’−ジイソシアネート（H１２MDI）、テトラメチレンジイソシアネート、ヘキサメチレンジイソシアネート（HMDI）、イソホロンジイソシアネート（IPD）、トリメチレンヘキサメチレンジイソシアネートならびにこれらの混合物のような脂肪族ジイソシアネートである。有利なジイソシアネートには、ヘキサメチレンジイソシアネート（HMDI）およびイソホロンジイソシアネートが含まれる。ポリウレタンを製造するために適切なのは、トリイソシアネート、例えば、トリフェニルメタン４，４'，４''−トリイソシアネートおよびシアヌレートおよび前記ジイソシアネートのビウレットである。
【０１２４】
適切なジオールは、２〜２５個の炭素原子を有するグリコールである。これらには、１，２−エタンジオール、１，２−プロパンジオール、１，３−プロパンジオール、１，４−ブタンジオール、１，５−ペンタンジオール、１，６−ヘキサンジオール、１，１０−デカンジオール、ジエチレングリコール、２，２，４−トリメチルペンタン−１，５−ジオール、２，２−ジメチルプロパン−１，３−ジオール、１，４−ジメチロールシクロヘキサン、１，６−ジメチロールシクロヘキサン、２，２−ビス（４−ヒドロキシフェニル）プロパン（ビスフェノールA）、２，２−ビス（４−ヒドロキシフェニル）ブタン（ビスフェノールB）または１，１−ビス（４−ヒドロキシフェニル）−３，３，５−トリメチルシクロヘキサン（ビスフェノールC）が含まれる。
【０１２５】
ポリオールは、ポリウレタンを製造するための出発材料としても有効である。ポリオールとは、３価アルコール（トリオールとして周知である）およびより多官能価のアルコールを意味する。これらは、一般に３〜２５個、有利には３〜１８個の炭素原子を有する。これらには、グリセロール、トリメチロールエタン、トリメチロールプロパン、エリトリトール、ペンタエリトリトール、ソルビトールおよびこれらのアルコキシレートが含まれる。
【０１２６】
本発明の有利な実施態様では、プラスチックは熱可塑性成形コンパウンドである。４２０nm〜８００nmの間の波長を有する電磁線について未着色の熱可塑性成形コンパウンドの透過率は、９０％よりも大きいのが有利である。
【０１２７】
更に本発明は、紫外線を吸収する層を製造するための少なくとも１つのナフタレン−１，８−ジカルボン酸モノイミドIの使用を提供する。吸収層は、４２０と８００nmの間の波長領域内で透明であるのが有利である。
【０１２８】
紫外線吸収層、有利には透明層は、熱可塑性成形コンパウンドをベースとする。適切な熱可塑性成形コンパウンドには、ポリエステル、ポリカーボネート、ポリオレフィン、ポリビニルアセタール、ポリスチレン、スチレンまたはα−メチルスチレンとジエンおよび／またはアクリル誘導体とのコポリマー、ならびに前記ポリマーのハイブリッド形から選択される少なくとも１つのポリマーを有する熱可塑性樹脂が含まれる。
【０１２９】
本発明の有利な実施態様では、透明層は建築または自動車の艶出し系の部分であるか、または絶縁化やフィルタリングを目的としてガラスもしくはプラスチックへの接着結合を意図したシートである。特に有利な実施態様では、プラスチックシートはポリビニルアセタール、特にポリビニルブチラールを有する。
【０１３０】
合わせガラスにおけるナフタレン−１，８−ジカルボン酸モノイミドIは、UV吸収剤として作用して、生きた有機材料と生きていない有機材料を保護するので、例えば、運転者および自動車内にある生きていない有機材料は、紫外線の損傷作用から保護される。可能性として有り得る損傷の例には、生きている有機材料の場合には、紅斑または日焼けがあり、生きていない有機材料の場合には、黄変、退色、クラッキングまたは脆化がある。
【０１３１】
場合により、プラスチックはUV-Aおよび／またはUV-B領域の光線を吸収する少なくとも１つの他の光安定剤、および／または（補助）安定剤を更に有する。使用される光安定剤ならびに適切な場合には（補助）安定剤は、当然ながらナフタレン−１，８−ジカルボン酸モノイミドIと相溶性でなくてはならない。可視領域では、これらは無色であるか、または僅かにだけ固有の色合いがあるのが有利である。光安定剤および／または使用する場合には（補助）安定剤は、高い移染堅ろう度と温度安定性を有するのが有利である。適切な光安定剤および更なる（補助）安定剤は、例えば次のグループ（a）〜（s）から選択される：
a）４，４−ジアリールブタジエン、
b）桂皮エステル、
c）ベンゾトリアゾール、
d）ヒドロキシベンゾフェノン、
e）ジフェニルシアンアクリレート、
f）オキサミド、
g）２−フェニル−１，３，５−トリアジン；
h）抗酸化剤、
i）ニッケル化合物、
j）ヒンダードアミン、
k）金属不活性化剤、
l）ホスフィットおよびホスホニット、
m）ヒドロキシルアミン、
n）ニトロン、
o）アミンオキシド、
p)ベンゾフラノンおよびインドリノン、
q)チオシナジスト、
r)過酸化物分解化合物および
s)塩基性補助安定剤。
【０１３２】
グループa)の４，４−ジアリールブタジエンには、例えば式A
【０１３３】
【化９】
2007534781.tif 000011
の化合物が含まれる。
【０１３４】
この化合物は、EP-A-916335から公知である。置換基Ｒ１０および／またはＲ１１は有利にはＣ１〜Ｃ８−アルキルとＣ５〜Ｃ８−シクロアルキルである。
【０１３５】
グループb)の桂皮エステルには、例えば、２−イソアミル４−メトキシシンナメート、２−エチルヘキシル４−メトキシシンナメート、メチルα−メトキシカルボニルシンナメート、メチルα−シアノ−β−メチル−ｐ−メトキシシンナメート、ブチルα−シアノ−β−メチル−ｐ−メトキシシンナメートおよびメチルα−メトキシカルボニル−ｐ−メトキシシンナメートが含まれる。
【０１３６】
グループc)のベンゾトリアゾールには、２−（２'−ヒドロキシフェニル）−ベンゾトリアゾール、例えば、２−（２'−ヒドロキシ−５'−メチルフェニル）ベンゾトリアゾール、２−（３'，５'−ジ−tert−ブチル−２'−ヒドロキシフェニル）ベンゾトリアゾール、２−（５'−tert−ブチル−２'−ヒドロキシフェニル）ベンゾトリアゾール、２−（２'−ヒドロキシ−５'−（１，１，３，３−テトラメチルブチル）フェニル）ベンゾトリアゾール、２−（３'，５'−ジ−tert−ブチル−２'−ヒドロキシフェニル）−５−クロロベンゾトリアゾール、２−（３'−tert−ブチル−２'−ヒドロキシ−５'−メチルフェニル）−５−クロロベンゾトリアゾール、２−（３'−sec−ブチル−５'−tert−ブチル−２'−ヒドロキシフェニル）−ベンゾトリアゾール、２−（２'−ヒドロキシ−４'−オクチルオキシフェニル）−ベンゾトリアゾール、２−（３'，５'−ジ−tert−アミル−２'−ヒドロキシフェニル）−ベンゾトリアゾール、２−（３'，５'−ビス−（α,α−ジメチルベンジル）−２'−ヒドロキシフェニル）−ベンゾトリアゾール、２−（３'−tert−ブチル−２'−ヒドロキシ−５'−（２−オクチルオキシカルボニルエチル）フェニル）−５−クロロベンゾトリアゾール、２−（３'−tert−ブチル−５'−[２−（２−エチルヘキシルオキシ）カルボニルエチル]−２'−ヒドロキシフェニル）−５−クロロベンゾトリアゾール、２−（３'−tert−ブチル−２'−ヒドロキシ−５'−（２−メトキシカルボニルエチル）フェニル）−５−クロロベンゾトリアゾール、
２−（３'−tert−ブチル−２'−ヒドロキシ−５'−（２−メトキシカルボニルエチル）フェニル）ベンゾトリアゾール、２−（３'−tert−ブチル−２'−ヒドロキシ−５'−（２−オクチルオキシカルボニルエチル）フェニル）ベンゾトリアゾール、２−（３'−tert−ブチル−５'−[２−（２−エチルヘキシルオキシ）カルボニルエチル]−２'−ヒドロキシフェニル）ベンゾトリアゾール、２−（３'−ドデシル−２'−ヒドロキシ−５'−メチルフェニル）ベンゾトリアゾールおよび２−（３'−tert−ブチル−２'−ヒドロキシ−５'−（２−イソオクチルオキシカルボニルエチル）フェニルベンゾトリアゾール、２，２'−メチレンビス[４−（１，１，３，３−テトラメチルブチル）−６−ベンゾトリアゾール−２−イルフェノール]；ポリエチレングリコール３００との２−[３'−tert−ブチル−５'−（２−メトキシカルボニルエチル）−２'−ヒドロキシフェニル]−２Ｈ−ベンゾトリアゾールのエステル化生成物；[Ｒ−ＣＨ２ＣＨ２−ＣＯＯ(ＣＨ２)３]２（式中、Ｒ＝３'−tert−ブチル−４'−ヒドロキシ−５'−２Ｈ−ベンゾチルアゾール−２−イルフェニル）ならびにこれらの混合物である。
【０１３７】
グループd）のヒドロキシベンゾフェノンは、例えば、２−ヒドロキシベンゾフェノン、例えば２−ヒドロキシ−４−メトキシベンゾフェノン、２，２'−ジヒドロキシ−４−メトキシベンゾフェノン、２，４−ジヒドロキシベンゾフェノン、２，２'，４，４'−テトラ−ヒドロキシベンゾフェノン、２，２'−ジヒドロキシ−４，４'−ジメトキシベンゾフェノン、２，２'−ジヒドロキシ−４，４'−ジメトキシベンゾフェノン、２−ヒドロキシ−４−（２−エチルヘキシルオキシ）ベンゾフェノン、２−ヒドロキシ−４−（ｎ−オクチルオキシ）ベンゾフェノン、２−ヒドロキシ−４−メトキシ−４'−メチルベンゾフェノン、２−ヒドロキシ−３−カルボキシベンゾフェノン、２−ヒドロキシ−４−メトキシベンゾフェノン−５−スルホン酸およびそれらの塩、および２，２'−ジヒドロキシ−４，４'−ジメトキシベンゾフェノン−５，５'−ビススルホン酸およびそれらの塩が含まれる。
【０１３８】
グループe）のジフェニルシアノアクリレートには、例えば、エチル２−シアノ−３，３−ジフェニルアクリレート（これは例えばBASF AG社、ルートヴィヒスハーフェンからUvinul（Ｒ）3035の商品名で市販されている）、２−エチルヘキシル２−シアノ−３，３−ジフェニルアクリレート（これは例えばBASF AG社、ルートヴィヒスハーフェンからUvinul（Ｒ）3039として市販されている）、１，３−ビス[（２'−シアノ−３，３'−ジフェニルアクリロリル）オキシ]−２，２−ビス｛[２'−シアノ−３，３'−ジフェニル−アクリロイル）オキシ]メチル｝プロパン（これは例えば、BASF AG社、ルートヴィヒスハーフェンからUvinul（Ｒ）3030の商品名で市販されている）が含まれる。
【０１３９】
グループf）のオキサミドには、例えば、４，４'−ジオクチルオキシオキサニリド、２，２'−ジエトキシオキサイリド、２，２'−ジオクチルオキシ−５，５'−ジ−tert−ブトキサニリド、２，２'−ジドデシルオキシ−５，５'−ジ−tert−ブトキサニリド、２−エトキシ−２'−エチルオキサニリド、N,N'−ビス（３−ジメチルアミノプロピル）オキサミド、２−エトキシ−５−tert−ブチル−２'−エトキサニリドおよび２−エトキシ−２'−エチル−５，４'−ジ−tert−ブトキサニリドとのその混合物、およびオルト−、パラ−メトキシ−二置換オキサニリドの混合物およびオルト−およびパラ−エトキシ−二置換オキサニリドの混合物が含まれる。
【０１４０】
グループg）の２−フェニル−１，３，５−トリアジンには、例えば、２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−[２−ヒドロキシ−４−（２−ヒドロキシ−３−ブチルオキシプロポキシ）フェニル]−４，６−ビス（２，４−ジメチル）−１，３，５−トリアジン、２−[２−ヒドロキシ−４−（２−ヒドロキシ−３−オクチルオキシプロポキシ）フェニル]−４，６−ビス（２，４−ジメチル）−１，３，５−トリアジン、２−[４−（ドデシルオキシ／トリデシルオキシ−２−ヒドロキシプロポキシ）−２−ヒドロキシフェニル] −４，６−ビス（２，４−ジメチルフェニル）−１，３，５−トリアジン、２−[２−ヒドロキシ−４−（２−ヒドロキシ−３−ドデシルオキシプロポキシ）フェニル]−４，６−ビス−（２，４−ジメチルフェニル）−１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス[２−ヒドロキシ−４−（３−ブトキシ−２−ヒドロキシプロポキシ）フェニル] −１，３，５−トリアジン、および２−（２−ヒドロキシフェニル）−４−（４−メトキシフェニル）−６−フェニル−１，３，５−トリアジンが含まれる。
【０１４１】
グループｈ）の抗酸化剤には、例えば、
h.1）アルキル化モノフェノール、例えば、２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、非分枝または側鎖が分枝したノニルフェノール、例えば、２，６−ジノニル−４−メチルフェノール、２，４−ジメチル−６−（１−メチルウンデシ−１−イル）フェノール、２，４−ジメチル−６−（１−メチルヘプタデシ−１−イル）フェノール、２，４−ジメチル−６−（１−メチルトリデシ−１−イル）フェノールおよびこれらの混合物。
h.2）アルキルチオメチルフェノール、例えば、２，４−ジオクチルチオメチル−６−tert−ブチルフェノール、２，４−ジオクチルチオメチル−６−メチルフェノール、２，４−ジオクチルチオメチル−６−エチルフェノールおよび２，６−ジドデシルチオメチル−４−ノニルフェノール。
h.3）ヒドロキノンおよびアルキル化ヒドロキノン、例えば、２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニルステアレート、ビス−（３，５−ジ−tert−ブチル−４−ヒドロキシフェニル）アジペート。
h.4）トコフェロール、例えば、α−トコフェロール、β−トコフェロール、γ−トコフェロール、δ−トコフェロールおよびこれらの混合物（ビタミンE）。
h.5）ヒドロキシ化チオジフェニルエーテル、例えば、２，２'−チオビス−（６−tert−ブチル−４−メチルフェノール）、２，２'−チオビス（４−オクチルフェノール）、４，４'−チオビス（６−tert−ブチル−３−メチルフェノール）、４，４'−チオビス（６−tert−ブチル−２−メチルフェノール）、４，４'−チオビス（３，６−ジ−sec−アミルフェノール）および４，４'−ビス（２，６−ジメチル−４−ヒドロキシフェニル）ジスルフィド。
h.6）アルキリデンビスフェノール、例えば、２，２'−メチレンビス（６−tert−ブチル−４−メチルフェノール）、２，２'−メチレンビス（６−tert−ブチル−４−エチルフェノール）、２，２'−メチレンビス[４−メチル−６−（α−メチルシクロヘキシル）フェノール]、２，２'−メチレンビス（４−メチル−６−シクロヘキシルフェノール）、２，２'−メチレンビス（６−ノニル−４−メチルフェノール）、２，２'−メチレンビス（４，６−ジ−tert−ブチルフェノール）、２，２'−エチリデンビス（４，６−ジ−tert−ブチルフェノール）、２，２'−エチリデンビス（６−tert−ブチル−４−イソブチルフェノール）、２，２'−メチレンビス[６−（α−メチルベンジル）−４−ノニルフェノール]、２，２'−メチレンビス[６−（α,α−ジメチルベンジル）−４−ノニルフェノール]、４，４'−メチレンビス（２，６−ジ−tert−ブチルフェノール）、４，４'−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチルフェニル）−３−n−ドデシルメルカプトブタン、エチレングリコールビス[３，３−ビス（３−tert−ブチル−４−ヒドロキシフェニル）ブチレート]、ビス（３−tert−ブチル−４−ヒドロキシ−５−メチル−フェニル）ジシクロペンタジエン、ビス[２−（３'−tert−ブチル−２−ヒドロキシ−５−メチルベンジル）−６−tert−ブチル−４−メチルフェニル]テレフタレート、１，１−ビス（３，５−ジメチル−２−ヒドロキシフェニル）ブタン、２，２−ビス（３，５−ジ−tert−ブチル−４−ヒドロキシフェニル）プロパン、２，２−ビス−（５−tert−ブチル−４−ヒドロキシ−２−メチルフェニル）−４−n−ドデシルメルカプトブタン、１，１，５，５−テトラ−（５−tert−ブチル−４−ヒドロキシ−２−メチルフェニル）ペンタン。
h.7）ベンジル化合物、例えば、３，５，３'，５'−テトラ−tert−ブチル−４，４'−ジヒドロキシジベンジルエーテル、オクタデシル４−ヒドロキシ−３，５−ジメチルベンジルメルカプトアセテート、トリデシル４−ヒドロキシ−３，５−ジ−tert−ブチルベンジルメルカプトアセテート、トリス（３，５−ジ−tert−ブチル−４−ヒドロキシベンジル）アミン、１，３，５−トリ（３，５−ジ−tert−ブチル−４−ヒドロキシベンジル）−２，４，６−トリメチルベンゼン、ジ（３，５−ジ−tert−ブチル−４−ヒドロキシベンジル）スルフィド、イソオクチル３，５−ジ−tert−ブチル−４−ヒドロキシベンジルメルカプトアセテート、ビス（４−tert−ブチル−３−ヒドロキシ−２，６−ジメチルベンジル）ジチオールテレフタレート、１，３，５−トリス（３，５−ジ−tert−ブチル−４−ヒドロキシベンジル）イソシアヌレート、１，３，５−トリス（４−tert−ブチル−３−ヒドロキシ−２，６−ジメチルベンジル）イソシアヌレート、３，５−ジ−tert−ブチル−４−ヒドロキシベンジル−リン酸ジオクタデシルエステルおよび３，５−ジ−tert−ブチル−４−ヒドロキシベンジル−リン酸モノエチルエステル、カルシウム塩。
h.8）ヒドロキシベンジル化マロネート、例えば、ジオクタデシル２，２−ビス（３，５−ジ−tert−ブチル−２−ヒドロキシベンジル）マロネート、ジオクタデシル−２−（３−tert−ブチル−４−ヒドロキシ−５−メチルベンジル）マロネート、ジドデシルメルカプトエチル−２，２−ビス（３，５−ジ−tert−ブチル−４−ヒドロキシベンジル）マロネートおよびビス[４−（１，１，３，３−テトラメチルブチル）フェニル]２，２−ビス（３，５−ジ−tert−ブチル−４−ヒドロキシベンジル）マロネート。
h.9）ヒドロキシベンジル芳香族、例えば、１，３，５−トリス（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼンおよび２，４，６−トリス（３，５−ジ−tert−ブチル−４−ヒドロキシベンジル）フェノール。
h.10）トリアジン化合物、例えば、２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス（３，５−ジ−tert−ブチル−４−ヒドロキシベンジル）イソシアヌレート、１，３，５−トリス（４−tert−ブチル−３−ヒドロキシ−２，６−ジメチルベンジル）イソシアヌレート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）ヘキサヒドロ−１，３，５−トリアジンおよび１，３，５−トリス（３，５−ジシクロヘキシル−４−ヒドロキシベンジル）イソシアヌレート。
h.11）ベンジルホスホネート、例えば、ジメチル２，５−ジ−tert−ブチル−４−ヒドロキシベンジルホスホネート、ジエチル３，５−ジ−tert−ブチル−４−ヒドロキシベンジルホスホネート、（ジエチル（３，５−ビス（１，１−ジメチルエチル）−４−ヒドロキシフェニル）メチルホスホネート、ジオクタデシル３，５−ジ−tert−ブチル−４−ヒドロキシベンジルホスホネート、ジオクタデシル５−tert−ブチル−４−ヒドロキシ−３−メチルベンジルホスホネートおよびモノエチル３，５−ジ−tert−ブチル−４−ヒドロキシベンジルホスホネートのカルシウム塩。
h.12）アシルアミノフェノール、例えば、４−ヒドロキシラウラニリド、４−ヒドロキシステアラニリド、２，４−ビスオクチルメルカプト−６−（３，５−tert−ブチル−４−ヒドロキシアニリノ）−s−トリアジンおよびオクチルＮ−（３，５−ジ−tert−ブチル−４−ヒドロキシフェニル）カルバメート。
h.13）一価アルコールまたは多価アルコール、例えば、メタノール、エタノール、ｎ−オクタノール、イソオクタオール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、N,N'−ビス（ヒドロキシエチル）オキサルアミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[2.2.2]オクタンとのβ−（３，５−ジ−tert−ブチル−４−ヒドロキシフェニル）プロピオン酸のエステル、
h.14）一価アルコールまたは多価アルコール、例えば、メタノール、エタノール、ｎ−オクタノール、イソオクタオール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、N,N'−ビス（ヒドロキシエチル）オキサルアミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[2.2.2]オクタンとのβ−（５−tert−ブチル−４−ヒドロキシ−３−メチルフェニル）プロピオン酸のエステル、
h.15）一価アルコールまたは多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、N,N'−ビス（ヒドロキシエチル）オキサルアミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[2.2.2]オクタンとのβ−（３．５−ジシクロヘキシル−４−ヒドロキシフェニル）プロピオン酸のエステル、
h.16）一価アルコールまたは多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、N,N'−ビス（ヒドロキシエチル）オキサルアミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[2.2.2]オクタンとの３，５−ジ−tert−ブチル−４−ヒドロキシフェニル酢酸のエステル、
h.17）β−（３，５−ジ−tert−ブチル−４−ヒドロキシフェニル）プロピオン酸のアミド、例えば、N,N'−ビス（３，５−ジ−tert−ブチル−４−ヒドロキシフェニルプロピオニル）ヘキサメチレンジアミド、N,N'−ビス（３，５−ジ−tert−ブチル−４−ヒドロキシフェニルプロピオニル）トリメチレンジアミド、N,N'−ビス（３，５−ジ−tert−ブチル−４−ヒドロキシフェニルプロピオニル）ヒドラジド、N,N'−ビス[２−（３−[３，５−ジ−tert−ブチル−４−ヒドロキシフェニル]プロピオニルオキシ）エチル]オキサミド（例えば、Uniroyal社製のNaugard（Ｒ）XL-１）、
h.18）アスコルビン酸（ビタミンＣ）
h.19）アミン抗酸化剤、例えば、N,N'−ジイソプロピル−p−フェニレンジアミン、N,N'−ジ−sec−ブチル−p−フェニレンジアミン、N,N'−ビス（１，４−ジメチルペンチル）−p−フェニレンジアミン、N,N'−ビス（１−エチル−３−メチルペンチル）−p−フェニレンジアミン、N,N'−ビス（１−メチルヘプチル）−p−フェニレンジアミン、N,N'−ジシクロヘキシル−p−フェニレンジアミン、N,N'−ジフェニル−p−フェニレンジアミン、N,N'−ビス（２−ナフチル）−p−フェニレンジアミン、Ｎ−イソプロピル−N'−フェニル−ｐ−フェニレンジアミン、Ｎ−（１，３−ジメチルブチル）−Ｎ'−フェニル−p−フェニレンジアミン、Ｎ−（１−メチルヘプチル）−Ｎ'−フェニル−p−フェニレンジアミン、Ｎ−シクロヘキシル−Ｎ'−フェニル−p−フェニレンジアミン、４−（p−トルエンスルファモイル）ジフェニルアミン、N,N'−ジメチル−N,N'−ジ−sec−ブチル−p−フェニレンジアミン、ジフェニルアミン、Ｎ−アリルジフェニルアミン、４−イソプロポキシジフェニルアミン、Ｎ−フェニル−１−ナフチルアミン、Ｎ−（４−tert−オクチルフェニル）−１−ナフチルアミン、Ｎ−フェニル−２−ナフチルアミン、オクチル化ジフェニルアミン、例えば、p,p'−ジ−tert−オクチルジフェニルアミン、４−ｎ−ブチルアミノフェノール、４−ブチルアミノフェノール、４−ノナノイルアミノフェノール、４−ドデカノイルアミノフェノール、４−オクタデカノイルアミノフェノール、ビス（４−メトキシフェニル）アミン、２，６−ジ−tert−ブチル−４−ジメチルアミノメチルフェノール、２，４'−ジアミノジフェニルメタン、４，４'−ジアミノジフェニルメタン、N,N,N',N'−テトラメチル−４，４'−ジアミノジフェニルメタン、１，２−ビス[（２−メチルフェニル）アミノ]エタン、１，２−ビス（フェニルアミノ）プロパン、o−トリルビグアニド、ビス[４−（１'，３'−ジメチルブチル）−フェニル]アミン、tert−オクチル化Ｎ−フェニル−１−ナフチルアミン、モノ−およびジアルキル化tert−ブチル／tert−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化tert−ブチルジフェニルアミンの混合物、２，３−ジヒドロ−３，３−ジメチル−４Ｈ−１，４−ベンゾチアジン、フェノチアジン、モノ−およびジアルキル化tert−ブチル／tert−オクチルフェノチアジンの混合物、モノ−およびジアルキル化tert−オクチルフェノチアジンの混合物、Ｎ−アリルフェノチアジン、N,N,N',N'−テトラフェニル−１，４−ジアミノブテ−２−エン、N,N−ビス（２，２，６，６−テトラメチルピペリジン−４−イル）ヘキサメチレンジアミン、ビス（２，２，６，６−テトラメチルピペリジン−４−イル）セバケート、２，２，６，６−テトラメチルピペリジン−４−オン、２，２，６，６−テトラメチルピペリジン−４−オール、４−ヒドロキシ−２，２，６，６−テトラメチル−１−ピペリジンエタノールとのジメチルスクシネートポリマー[CASNo. 65447-77-0]（例えば、Ciba Specialty Chemicals, Inc.社のTinuvin（Ｒ）  622）、２，２，４，４−テトラメチル−７−オキサ−３，２０−ジアザジスピロ[5.1.11.2]ヘンエイコサン−２１−オンのポリマーおよびエピクロロヒドリン[CAS No.：202483-55-4]（例えばCiba Specialty Chemicals, Inc.社のHostavin（Ｒ））。
【０１４２】
グループi)のニッケル化合物には、例えば、次のものが含まれる：
２，２'−チオビス[４−（１，１，３，３−テトラメチルブチル）フェノール]のニッケル錯体、例えば、ｎ−ブチルアミン、トリエタノールアミンまたはＮ−シクロヘキシルジエタノールアミンのような付加的なリガンド有りまたは無しの１：１もしくは１：２錯体、ニッケルジブチルジチオカルバメート、メチルまたはエチルエステルのような４−ヒドロキシ−３，５−ジ−tert−ブチルベンジルホスホン酸モノアルキルエステルのニッケル塩、例えば、ケトキシム、例えば２−ヒドロキシ−４−メチルフェニルウンデシルケトキシムのニッケル錯体、および付加的なリガンド有りまたは無しの１−フェニル−４−ラウリル−５−ヒドロキシピラゾールのニッケル錯体。
【０１４３】
グループｊ）のヒンダードアミンには、例えば次のものが含まれる：４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−tert−ブチル−４−ヒドロキシベンジルマロネート（ｎ−ブチル−３，５−ジ−tert−ブチル−４−ヒドロキシベンジルマロン酸ビス（１，２，２，６，６−ペンタメチルピペリジル）エステル）、１−（２−ヒドロキシエチル）−２，２，６，６−テトラメチル−４−ヒドロキシピペリジンとスクシン酸の縮合生成物、N,N'−ビス（２，２，６，６−テトラメチル−４−ピペリジル）ヘキサメチレンジアミンと４−tert−オクチルアミノ−２，６−ジクロロ−１，３，５−トリアジンの線状または環状縮合生成物、トリス（２，２，６，６−テトラメチル−４−ピペリジル）ニトリロトリアセテート、テトラキス（２，２，６，６−テトラメチル−４−ピペリジル）１，２，３，４−ブタンテトラカルボキシレート、１，１'−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）２−ｎ−ブチル−２−（２−ヒドロキシ−３，５−ジ−tert−ブチルベンジル）マロネート、３−ｎ−オクチル−７，７，９，９−テトラメチル−１，３，８−トリアザスピロ[4.5]デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、N,N'−ビス（２，２，６，６−テトラメチル−４−ピペリジル）ヘキサメチレンジアミンと４−モルホリノ−２，６−ジクロロ−１，３，５−トリアジンの線状または環状縮合生成物、N,N'−ビス（２，２，６，６−テトラメチル−４−ピペリジル）ヘキサメチレンジアミンとギ酸エステルの縮合生成物（CAS No. 124172-53-8、例えば、BASF AG社、ルートヴィヒスハーフェンのUvinul（Ｒ）4050H）、２−クロロ−４，６−ビス（４−ｎ−ブチルアミノ−２，２，６，６−テトラメチルピペリジル）−１，３，５−トリアジンと１，２−ビス−（３−アミノプロピルアミノ）エタンの縮合生成物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合生成物、８−アセチル−３−ドデシル−７，７，９，９−テトラメチル−１，３，８−トリアザスピロ[4.5]デカン−２，４−ジオン、３−ドデシル−１−（２，２，６，６−テトラメチル−４−ピペリジル）��ペリジン−２，５−ジオン、３−ドデシル−１−（１，２，２，６，６−ペンタメチル−４−ピペリジル）ピロリジン−２，５−ジオン、４−ヘキサデシルオキシと４−ステアロイルオキシ−２，２，６，６−テトラメチルピペリジンの混合物、N,N'−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジンならびに４−ブチルアミノ−２，２，６，６−テトラメチルピペリジンの縮合生成物（CAS Reg. No.[136504-96-6]）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ[4.5]デカン、７，７，９，９−テトラメチル−２−シクロウンデシル−１−オキサ−３，８−ジアザ−４−オキソスピロ[4.5]デカとエピクロロヒドリンの反応生成物、１，１−ビス（１，２，２，６，６−ペンタメチル−４−ピペリジルオキシカルボニル）−２−（４−メトキシフェニル）エテン、N,N'−ビスホルミル−N,N'−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ[メチルプロピル−３−オキソ−４−（２，２，６，６−テトラメチル−４−ピペリジル）]シロキサン、無水マレイン酸−α−オレフィンコポリマーと２，２，６，６−テトラメチル−４−アミノピペリジンまたは１，２，２，６，６−ペタメチル−４−アミノピペリジンの反応生成物、（部分）Ｎ−ピペリジン−４−イル−置換マレイミドとUvinul（Ｒ）5050H（BASF AG）のようなα−オレフィンの混合物とのコポリマー、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシ−４−ヒドロキシ−２，２，６，６−テトラメチルピペリジンとｔ−アミルアルコールのカーボンラジカルの反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート、２，４−ビス｛Ｎ[１−（２−ヒドロキシ−２��メチルプロポキシ）−２，２，６，６−テトラメチルピペリジン−４−イル]−Ｎ−ブチルアミノ｝−６−（２−ヒドロキシエチルアミノ）−ｓ−トリアジン、N,N'−ビスホルミル−N,N'−ビス（１，２，２，６，６−ペンチルメチル−４−ピペリジル）ヘキサメチレンジアミン、ヘキサヒドロ−２，６−ビス（２，２，６，６−テトラメチル−４−ピペリジル）−１Ｈ，４Ｈ，５Ｈ，８Ｈ−２，３ａ，４ａ，６，７ａ，８ａ−ヘキサアザシクロペンタ[def]フルオレン−４，８−ジオン（例えば、BASF AG社、ルートヴィヒスハーフェンのUvinul（Ｒ）4049）、ポリ[[６−[（１，１，３，３−テトラメチルブチル）アミノ]−１，３，５−トリアジン−２，４−ジイル][２，２，６，６−テトラメチル−４−ピペリジニル）イミノ]−１，６−ヘキサンジイル[（２，２，６，６−テトラメチル−４−ピペリジニル）イミノ]]）[CAS No.71878-19-8]、１，３，５−トリアジン−２，４，６−トリアミン、N,N'''−[１，２−エタンジイルビス[[４，６−ビス[ブチル（１，２，２，６，６−ペンタメチル−４−ピペリジニル）アミノ]−１，３，５−トリアジン−２−イル]アミノ]−３，１−プロパンジイル]]ビス[N',N''−ジブチル−N',N''−ビス（１，２，２，６，６−ペンタメチル−４−ピペリジニル）（CAS No. 106990-43-6）（例えば、Ciba Specialty Chemicals, Inc.社のChimassorb 119）。
【０１４４】
グループｋ）の金属不活性化剤には、例えば次のものが含まれる：
N,N'−ジフェニルオキサルアミド、Ｎ−サリシラル−N'−サリシロイルヒドラジン、N,N'−ビス（サリシロイル）ヒドラジン、N,N'−ビス（３，５−ジ−tert−ブチル−４−ヒドロキシフェニルプロピオニル）ヒドラジン、３−サリシロイルアミノ−１，２，４−トリアゾール、ビス（ベンジリデン）オキサリルジヒドラジン、オキサニリド、イソフタロイルジヒドラジド、セバコイルビスフェニルヒドラジン、N,N'−ジアセチルアジピン酸ジヒドラジド、N,N'−ビス（サリシロイル）シュウ酸ジヒドラジドおよびN,N'−ビス（サリシロイル）チオプロピオニルジヒドラジド。
【０１４５】
グループｌ）のホスフィットとホスホニットには、例えば次のものが含まれる：
トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−tert−ブチルフェニル）ホスフィット、ジイソデシルペンタエリトリトールジホスフィット、ビス（２，４−ジ−tert−ブチルフェニル）ペンタエリトリトールジホスフィット、ビス（２，６−ジ−tert−ブチル−４−メチルフェニル）ペンタエリトリトールジホスフィット、ジイソデシルオキシペンタエリトリトールジホスフィット、ビス（２，４−ジ−tert−ブチル−６−メチルフェニル）ペンタエリトリトールジホスフィット、ビス（２，４，６−トリス（tert−ブチルフェニル）ペンタエリトリトールジホスフィット、トリステアリルソルビトールトリホスフィット、テトラキス（２，４−ジ−tert−ブチルフェニル）４，４'−ビフェニレンジホスホニット、６−イソオクチルオキシ−２，４，８，１０−テトラ−tert−ブチル−ジベンゾ[d,f] [1.3.2]ジオキサフォスフェピン、６−フルオロ−２，４，８，１０−テトラ−tert−ブチル−１２−メチル−ジベンゾ[d,g][1,3,2]ジオキサホスホシン、ビス（２，４−ジ−tert−６−メチルフェニル）メチルホスフィット、ビス（２，４−ジ−tert−ブチル−６−メチルフェニル）エチルホスフィット、２，２'，２''−ニトリロ[トリエチルトリス（３，３'，５，５'−テトラ−tert−ブチル−１，１'−ビフェニル−２，２'−ジイル）ホスフィット]、および２−エチルヘキシル３，３'，５，５'−テトラ−tert−ブチル−１，１'−ビフェニル−２，２'−ジイルホスフィット。
【０１４６】
グループｍ）のヒドロキシルアミンには、例えば次のものが含まれる：
N,N−ジベンジルヒドロキシルアミン、N,N−ジエチルヒドロキシルアミン、N,N−ジオクチルヒドロキシルアミン、N,N−ジラウリルヒドロキシルアミン、N,N−ジテトラデシルヒドロキシルアミン、N,N−ジヘキサデシルヒドロキシルアミン、N,N−ジオクタデシル−ヒドロキシルアミン、N−ヘキサデシル−Ｎ−オクタデシルヒドロキシルアミン、N−ヘプタデシル−Ｎ−オクタデシルヒドロキシルアミン、N−メチル−N−オクタデシルヒドロキシルアミンおよび水素化牛脂アミンからのN,N−ジアルキルヒドロキシルアミン。
【０１４７】
グループn)のニトロンには、例えば次のものが含まれる：
N−ベンジルα−フェニルニトロン、Ｎ−エチルα−メチルニトロン、Ｎ−オクチルα−ヘプチルニトロン、Ｎ−ラウリル−α−ウンデシルニトロン、Ｎ−テトラデシルα−トリデシルニトロン、Ｎ−ヘキサデシルα−ペンタデシルニトロン、Ｎ−オクタデシルα−ヘプタデシルニトロン、Ｎ−ヘキサデシルα−ヘプタデシルニトロン、Ｎ−オクタデシルα−ペンタデシルニトロン、Ｎ−ヘプタデシルα−ヘプタデシルニトロン、Ｎ−オクタデシルα−ヘキサデシルニトロン、Ｎ−メチルα−ヘプタデシルニトロンおよび水素化タルク脂肪アミンから製造されるN,N−ジアルキルヒドロキシルアミンから誘導されるニトロン。
【０１４８】
グループo)のアミンオキシドの例には、例えば、U.S.特許番号5844029と5880191に記載されているようなアミンオキシド誘導体、ジデシルメチルアミンオキシド、トリデシルアミンオキシド、トリドデシルアミンオキシドおよびトリヘキサデシルアミンオキシドが含まれる。
【０１４９】
グループp)のベンゾフラノンとインドリノンには、例えば次のものが含まれる：
US特許4325863；4338244；5175312；5216052；5252643；DE-A-4316611；DE-A-4316622；DE-A-4316876；EP-A-0589839またはEP-A-0591102に記載されているもの；または３−[４−（２−アセトキシエトキシ）フェニル]−５，７−ジ−tert−ブチルベンゾフラン−２−オン、５，７−ジ−tert−ブチル−３−[４−（２−ステアロイルオキシエトキシ）フェニル]ベンゾフラン−２−オン、３，３'−ビス[5.7−ジ−tert−ブチル−３−（４−[２−ヒドロキシエトキシ]フェニル）ベンゾフラン−２−オン]、５，７−ジ−tert−ブチル−３−（４−エトキシフェニル）ベンゾフラン−２−オン、３−（４−アセトキシ−３，５−ジメチルフェニル）−５，７−ジ−tert−ブチル−ベンゾフラン−２−オン−３−（３，５−ジメチル−４−ピバロイルオキシフェニル）−５，７−ジ−tert−ブチル−ベンゾフラン−２−オン、３−（３，４−ジメチルフェニル）−５，７−ジ−tert−ブチル−ベンゾフラン−２−オン、Ciba Specialty Chemicals社のIrganox（Ｒ）HP-136および３−（２，３−ジメチルフェニル）−５，７―ジ−tert−ブチル−ベンゾフラン−２−オン。
【０１５０】
グループｇ）のチオスナジストには、例えばジラウリルチオジプロピオネートまたはジステアリルチオジプロピオネートが含まれる。
【０１５１】
グループr)の過酸化物分解化合物には、例えば、β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィドおよびペンタエリトリトールテトラキス（β−ドデシルメルカプト）プロピオネートが含まれる。
【０１５２】
グループs)の塩基性補助安定剤には、例えば、メラミン、ポリビニルピロリドン、ジシアンジアミド、トリアリルシアヌレート、ウレア誘導体、ヒドラジン誘導体、アミン、ポリアミド、ポリウレタン、高脂肪酸のアルカリ金属およびアルカリ土類金属塩、例えば、カルシウムステアレート、亜鉛ステアレート、マグネシウムベヘネート、マグネシウムステアレート、ナトリウムリシノレート、およびカリウムパルミート、アンチモニーピロカテコレートまたは亜鉛ピロカテコレートが含まれる。
【０１５３】
本発明の有利な１実施態様では、少なくとも１つの化合物Iを、２８０〜４００nmの波長領域内で少なくとも１つの吸収最大を有する少なくとも１つの他の光安定剤と一緒に使用する。更なる光安定剤は、有利にはグループｂ）、ｃ）、ｄ）、ｅ）およびｇ）の化合物から選択される。
【０１５４】
問題の光安定剤は、特に２８０〜３２０nmの波長領域内に少なくとも１つの吸収最大を有する。従って、用いられる光安定剤は付加的にUVB領域内で少なくとも１つの吸収最大を有する。本発明の目的のための吸収最大は、室温にてジクロロメタン、アセトニトリルまたはメタノールのような一般の有機溶剤中で測定し、各々の化合物のUVスペクトルで局所最大もしくは絶対最大に関連付いたバンドである。最大でのUVB吸収剤の吸光度は、溶液中、通常はジクロロメタン中で測定されるが、１質量％の濃度および１cmの通路長さで測定して少なくとも１００、特に少なくとも２００である。
【０１５５】
付加的に使用される光安定剤の例は、特に前記のグループe)のジフェニルシアノアクリレートである。
【０１５６】
本発明の別の有利な実施態様では、３２０〜４００nmの波長領域内に少なくとも１つの吸収最大を有する、先に定義したようなナフタレン誘導体のグループからの少なくとも１つのナフタレン−１，８−ジカルボン酸モノイミドIを単独の光安定剤として使用して、有機材料を光の損傷作用から保護する。ナフタレン誘導体のグループからの一般的な代表は、本発明により使用されるナフタレン−１，８−ジカルボン酸モノイミドI、およびナフタレンジカルボン酸、ナフタレンジカルボン酸エステル、ナフタレンジカルボン酸無水物、ナフタレンテトラカルボン酸、ナフタレンテトラカルボン酸無水物およびナフタレンテトラカルボン酸エステルである。
【０１５７】
更に有利な本発明の実施態様では、先に定義したような少なくとも１つのナフタレン１，８−ジカルボン酸モノイミドIを単独の光安定剤として使用し、光の損傷作用から有機材料を保護する。
【０１５８】
プラスチックは、さらに他の添加剤と助剤を有していてもよい。グループt）からの適切な添加剤は、顔料、染料、核剤、充填剤、補強剤、曇り止め剤、殺虫剤および静電防止剤のような慣用の添加剤である。
【０１５９】
適切な顔料は、無機顔料であり、例としては、二酸化チタン（その３つの変形型、ルチル構造）、アナステートまたは板チタン石；ウルトラマリンブルー、酸化鉄、ビスマスバナデートまたはカーボンブラックならびに有機顔料のクラス、例としては、フタロシアニンのクラスからの化合物、ペリレン、アゾ化合物、イソインドリン、キノフタロン、ジケトピロロピロール、キナクリドン、ジオキサジンおよびインダントロンである。
【０１６０】
染料とは、使用されるプラスチック中に完全に溶解するか、または分子的に分散分布した状態で存在し、よってポリマーを高い透明性で散乱させずに発色するために使用できる全ての着色剤を意味する。同様に、染料としてみなすものは、蛍光染料のように、電磁スペクトルの可視部分で蛍光を示す有機化合物である。
【０１６１】
適切な核剤には、例えば、無機物質が含まれ、例としてはタルク、二酸化チタンまたは酸化マグネシウムのような酸化金属、ホスフェート、カーボネートまたはスルフェート、有利にはアルカリ土類金属のもの；モノカルボン酸またはポリカルボン酸のような有機化合物ならびにそれらの塩、例えば、４−tert−ブチル安息香酸、アジピン酸、ジフェニル酢酸、コハク酸ナトリウムまたは安息香酸ナトリウム；およびポリマー化合物、例えば、イオンコポリマー（“イオノマー”）である。
【０１６２】
適切な充填剤および補強剤には、例えば、炭酸カルシウム、シリケート、タルク、マイカ、カオリン、硫酸バリウム、酸化金属および水酸化金属、カーボンブラック、グラファイト、木粉および穀粉またはその他の天然生成物の繊維および合成繊維が含まれる。繊維性または粉末性充填剤の更に適切な例には、ガラスクロス、ガラスマットまたはフィラメトガラスロービング、チョップトガラス、ガラスビーズの形のカーボンまたはガラス繊維およびウォラストナイトが含まれる。ガラス繊維は、ショートガラス繊維の形か連続繊維（ロービング）の形で混入することができる。
【０１６３】
適切な静電防止剤の例には、N,N−ビス（ヒドロキシ−アルキル）アルキルアミンまたは−アルキレンアミンのようなアミン誘導体、ポリエチレングリコールエステルおよびエーテル、エトキシ化カルボン酸エステルおよびカルボキサミド、グリセロールモノ−およびジステアレートならびにこれらの混合物が含まれる。
【０１６４】
通常は、プラスチックを、プラスチックの全体量に対して、０．０１〜１０質量％、有利には０．０１〜５質量％、より有利には０．０１〜１．０質量％の量で少なくとも１つのナフタレン−１，８−ジカルボン酸モノイミドIと混合する。プラスチックの全重量とは、プラスチックとナフタレン−１，８−ジカルボン酸モノイミドIを足した重さを意味し、適切な場合には、更なる（補助）安定剤を足した重さを意味する（プラスチック＋全ての（補助）安定剤＋他の全ての添加剤の合計）。達成される光保護は、プラスチック中の経路の長さに依存する。これは、ランベルト・ベールの法則E＝ε・ｃ・ｄ（ε：モル吸光率（吸光度）、ｃ：濃度、d：経路の長さ）により説明される。従って、薄いプラスチックの層では、厚いプラスチックの層よりも高いUV吸収剤の配合を用いるのが通常である。
【０１６５】
グループｐ）のベンゾフラノンを除いて、グループａ）〜ｓ）の化合物は慣用の量で使用される：例えば、プラスチックの全重量に対して、０．０００１〜１０質量％、有利には０．０１〜１質量％の量で使用される。
【０１６６】
グループｔ）の添加剤は慣用の量で使用される。これらは、プラスチックの全重量に対して０〜６０質量％の量で通常使用される。
【０１６７】
本発明により使用されるナフタレン−１，８−ジカルボン酸モノイミドIを、少なくとも１つのナフタレン−１，８−ジカルボン酸モノイミドIを含有しているプレミックス（マスターバッチまたはコンパウンド）の形で、安定させるべき材料、通常はプラスチックに１〜２０質量％の濃度で添加することもできる。プレミックスは、更に前記のグループａ）〜ｓ）の化合物とグループｔ）のその他の添加剤を有する。
【０１６８】
本発明は、光の損傷作用から保護を提供する量で先に定義したような少なくとも１つの式Iのナフタレン−１，８−ジカルボン酸モノイミドと少なくとも１つの有機材料を有する組成物を更に提供する。有機材料は、有利にはポリエステル、ポリカーボネートポリマー、ポリオレフィン、ポリビニルアセタール、ポリスチレン、スチレンまたはα−メチルスチレンとジエンおよび／またはアクリル誘導体のコポリマーから選択されるポリマー、および前記ポリマーの物理的ブレンドである。
【０１６９】
適切かつ有利な実施態様に関する本発明の組成物についての以下の説明は、このような種類の熱可塑性成形コンパウンドにおけるナフタレン−１，８−ジカルボン酸モノイミドの使用にも同様に当てはまるものとする。
【０１７０】
本発明の有利な実施態様は、次のものを有する組成物に関する：
−  先に定義したような少なくとも１つの式Iのナフタレン−１，８−ジカルボン酸モノイミド；
−  少なくとも１つのポリビニルブチラール（PVB）；
−  可塑剤としての少なくとも１つのオリゴアルキレングリコールアルキルカルボン酸ジエステル；
−  接着をコントロールするための少なくとも１つの脂肪族カルボン酸塩；
−  所望の場合には、ベンゾトリアゾール、２−フェニル−１，３，５−トリアジン、ヒドロキシベンゾフェノン、ジフェニルシアノアクリレートおよびこれらの混合物から選択される少なくとも１つの更なるUV吸収剤；
−  所望の場合には、充填剤、染料、顔料および付加的な添加剤から選択される少なくとも１つの更なる成分。
【０１７１】
特に有利には、例えば、自動車の艶出し系用に、合わせガラスのＰＶＢシートにおける少なくとも１つの式Iのナフタレン−１，８−ジカルボン酸モノイミドの使用が挙げられる。極めて有利には、式Iのナフタレン−１，８−ジカルボン酸モノイミドは、ナフタレン−１，８−ジカルボン酸モノイミドI-Cから選択される。
【０１７２】
ポリビニルブチラールの製造に関しては、上記の説明を参照してその全体を取り入れることとする。ポリマー組成物中で使用されるポリビニルブチラールは、一般に７００００を上回る、有利には約１０００００〜２５００００の平均分子質量を有する。ポリビニルブチラールは、ポリビニルアルコールとして計算して、通常１９．５質量％未満、有利には約１７〜１９質量％の残差のヒドロキシル基含量およびポリビニルエステルとして計算して０〜１０％、有利には０〜３％の残差のエステル基を有する。有利なポリビニルブチラールは、ミズーリー州セントルイス、Solutia, Inc.社からButvar（Ｒ）の商品名で市販されている。ポリビニルブチラール成形コンパウンドは、通常０．１３〜１．５ｍｍの厚さを有するシートの形で使用される。ポリビニルブチラールは、例えばシート押出ラインにおいて所望の厚さに形作ることができる。
【０１７３】
適切なオリゴアルキレングリコールカルボン酸ジエステルは、脂肪酸、非分枝または分枝Ｃ２〜Ｃ１０モノカルボン酸、有利にはＣ６〜Ｃ８モノカルボン酸と、トリ−Ｃ２〜Ｃ３アルキレングリコールまたはテトラＣ２〜Ｃ３アルキレングリコールとのエステルを有する。適切な可塑剤は、例えば、トリエチレングリコールジ（２−エチルブチレート）、トリエチレングリコールジ（２−エチルヘキサノエート）、トリエチレングリコールジヘプタノエートまたはテトラエチレングリコールジヘプタノエートである。可塑剤の割合は、ポリマー組成物の全重量に対して、一般に２０〜８０質量％、有利には２５〜４５質量％である。
【０１７４】
接着をコントロールするための適切な脂肪族カルボン酸塩は、例えば、分枝または非分枝のＣ４〜Ｃ２２モノカルボン酸の多価金属塩である。適切な金属には、例えば、亜鉛、アルミニウム、鉛またはマグネシウムまたはカルシウムのようなアルカリ土類金属が含まれる。接着をコントロールするための脂肪族カルボン酸塩の適切な例には、例えば、２−エチル酪酸のマグネシウム塩が含まれる。塩はポリビニルブチラールの接着力と粘性率を下げる。脂肪族カルボン酸塩の割合は、ポリマー組成物の全重量に対して、一般に０．０００１〜０．５質量％、有利には０．０００１〜１質量％である。
【０１７５】
ポリビニルブチラールポリマー組成物は、更に少なくとも１つの付加的なUV吸収剤を有し、これは、ベンゾトリアゾール、２−フェニル−１，３，５−トリアジン、ヒドロキシベンゾフェノン、ジフェニルシアノアクリレートおよびこれらの混合物から選択されるのが有利である。
【０１７６】
適切なベンゾトリアゾールの例は、２−（２'−ヒドロキシフェニル）ベンゾトリアゾール、有利には上記のものである。特に有利には、以下のものが挙げられる：
−  ２−（３'−tert−ブチル−２'−ヒドロキシ−５'−メチルフェニル）−５−クロロベンゾトリアゾール[CAS No.3896-11-5]、例えばCiba Specialty Chemicals, Inc.からTinuvin（Ｒ）326として市販されている；
−  ２，４−ジ−tert−ブチル−６−（５−クロロベンゾトリアゾール−２−イル）フェノール[CAS No. 3864-99-1]、例えばCiba Specialty Chemicals, Inc.からTinuvin（Ｒ）327として市販されている；
−  ２−（２Ｈ−ベンゾトリアゾール−２−イル）−４，６−ジ−tert−ペンチルフェノール[CAS No. 25973-55-1]、例えばCiba Specialty Chemicals, Inc.からTinuvin（Ｒ）328として市販されている；
−  ２−ベンゾトリアゾール−２−イル−４−メチルフェノール[CAS No. 2440-22-4]、例えばCiba Specialty Chemicals, Inc.からTinuvin（Ｒ）Pとして市販されている；
適切な２−フェニル−１，３，５−トリアジンの例は、２−（２'−ヒドロキシフェニル）−１，３，５−トリアジン、有利には上記したものである。特に有利には以下のものが挙げられる：
−  ２−（４，６−ジフェニル−１，３，５−トリアジン−２−イル）−５−ヘキシルオキシフェノール [CAS 147315-50-2]、例えばCiba Specialty Chemicals, Inc.からTinuvin（Ｒ）1577として市販されている；
−  ２，４−ビス（２，４−ジメチルフェニル）−６−（２−ヒドロキシ−４−オクチルオキシフェニル）−１，３，５−トリアジン [CAS No.2725-22-6]、例えばCytec.からCyasorb（Ｒ） UV1164として市販されている。
【０１７７】
適切なヒドロキシベンゾフェノンの例は、２−ヒドロキシベンゾフェノン、有利には上記のものである。特に有利には次のものが挙げられる：
−  ２−ヒドロキシ−４−ｎ−オクトキシベンゾフェノン [CAS No.1843-05-6]、例えばCiba Specialty Chemicals, Inc.からChimassorb（Ｒ）81として市販されている；
適切なジフェニルシアノアクリレートの例は、上記のものである。特に有利には、以下のものが挙げられる：
−  １，３−ビス[（２'−シアノ−３'，３'−ジフェニルアクリロイル）オキシ]−２，２−ビス｛[２'−シアノ−３'，３'−ジフェニル−アクリロイル）オキシ]メチル｝プロパン[CAS No.178671-58-4]、例えばBASF AG社、ルートヴィヒスハーフェンからUvinul（Ｒ）3030の商品名で市販されている；
−  エチル２−シアノ−３，３−ジフェニルアクリレート[CAS No.5232-99-5] 、例えばBASF AG社、ルートヴィヒスハーフェンからUvinul（Ｒ）3035の商品名で市販されている；
−  ２−エチルヘキシル２−シアノ−３，３−ジフェニルシアノアクリレート[CAS No.6197-30-4] 、例えばBASF AG社、ルートヴィヒスハーフェンからUvinul（Ｒ）3039の商品名で市販されている。
【０１７８】
一般に、さらなるUV吸収剤の割合は、使用されるシートの厚さに依存し、ポリマー組成物の全重量に対して、０．００５〜２質量％、有利には０．１〜１質量％である。薄いポリマー層の場合には、使用されるUV吸収剤の割合は厚いポリマー層よりも通常は高い。
【０１７９】
ポリビニルブチラールポリマー組成物は、更に充填剤、染料、顔料ならびに更なる添加剤から選択される少なくとも１つの付加的な成分を有していてもよい。適切な充填剤、染料および顔料に関しては、上記の説明を参照して全体を取り入れることとする。
【０１８０】
本発明の他の有利な実施態様は、次のものを有する組成物に関する：
−  先に定義したような少なくとも１つの式Iのナフタレン−１，８−ジカルボン酸モノイミド；
−  ポリカーボネート、ポリカーボネートコポリマー、およびポリカーボネートとアクリロニトリル−ブタジエン−スチレンコポリマー、アクリロニトリル−スチレン−アクリレートコポリマー、ポリメチルメタクリレート、ポリブチルアクリレート、ポリブチルメタクリレート、ポリ（ブチレンテレフタレート）およびポリエチレンテレフタレートの物理的ブレンドから選択される少なくとも１つポリカーボネートポリマー；
−  ホスフィット、ホスホニットおよびこれらの混合物から選択される少なくとも１つの安定剤；
−  所望の場合には、ベンゾトリアゾール、２−フェニル−１，３，５−トリアジン、ジフェニルシアノアクリレートおよびこれらの混合物から選択される少なくとも１つの更なるUV吸収剤；
−  所望の場合には、少なくとも１つの２，６−ジアルキル化フェノール抗酸化剤および
−  所望の場合には、充填剤、染料、顔料ならびにその他の添加剤から選択される少なくとも１つの成分。
【０１８１】
同様に、先に定義したような少なくとも１つの式Iのナフタレン−１，８−ジカルボン酸ものイミドの、ポリカーボネートポリマー組成物における使用が有利である。
【０１８２】
本発明の目的に関して“ポリカーボネートコポリマー”という用語には、例えば、ホスゲンまたはカルボン酸エステルと少なくとも２個の種々のジヒドロキシ化合物の縮合により得られるポリカーボネート：例えば種々のビスフェノールが含まれる。ハロゲン化ビスフェノール、テトラブロモビスフェノールの部分は、難燃性を上げる；ビスフェノールＳ（ジヒドロキシジフェニルスルフィド）の部分は、ノッチ付き衝撃強さを上げる。ポリカーボネートコポリマーには、例えばビスフェノールAとビスフェノールＣベースとするポリカーボネートコポリマー、またはビスフェノールAとビスフェノールTMC（トリメチルシクロヘキサン）をベースとするポリカーボネートコポリマーが含まれる。本発明の目的に関して“ポリカーボネートコポリマー”には、ポリエステルカーボネート（これは、例えばビスフェノールとホスゲンおよび芳香族ジカルボニルジクロリドを反応させることにより得られる）およびポリカーボネートブロックとポリアルキレンオキシドブロックを有するブロックコポリマーも含まれる。
【０１８３】
ポリカーボネートポリマー組成物は、ホスフィットとホスホニットから選択される少なくとも１つの安定剤を有する。適切なホスフィットとホスホニットに関しては、上記の説明を参照してその全体を取り入れることとする。有利なホスフィットとホスホニットは、トリス（２，４−ジ−tert−ブチルフェニル）ホスフィット[CAS No.31570-04-4]であり、これは、例えばCiba Specialty Chemicals, Inc.からIrgafos（Ｒ）168として市販されている；テトラキス（２，４−ジ−tert−ブチルフェニル）−４，４'−ジイルビスホスホニット[CAS No.119345-01-6]、これは例えばCiba Specialty Chemicals, Inc.からIrgafos（Ｒ）P-EPQとして市販されている；およびこれらの混合物である。ホスフィットおよび／またはホスホニットの割合は、ポリマー組成物の全重量に対して、一般に２０００ppmまで、有利には５００〜１５００ppmである。
【０１８４】
ポリカーボネートポリマー組成物は、更に少なくとも１つのその他のUV吸収剤を有していてもよい。適切なその他のUV吸収剤は、上記のものである。その他のUV吸収剤は、有利にはベンゾトリアゾール、２−フェニル−１，３，５−トリアジン、ジフェニルシアノアクリレートおよびこれらの混合物から選択される。
【０１８５】
適切なベンゾトリアゾールの例は、２−（２'−ヒドロキシフェニル）ベンゾトリアゾール、有利には上記のものである。特に有利には、次のものが挙げられる：
−  ２−（２Ｈ−ベンゾトリアゾール−２−イル）−４，６−ビス（１−メチル−１−フェニルエチル）フェノール[CAS No.70321-86-7]、これは例えばCiba Specialty Chemicals, Inc.からTinuvin（Ｒ）234として市販されている；
−  ２，４−ジ−tert−ブチル−６−（５−クロロベンゾトリアゾール−２−イル）フェノール[CAS No.3864-99-1]、これは例えばCiba Specialty Chemicals, Inc.からTinuvin（Ｒ）327として市販されている；
−  ２−（２Ｈ−ベンゾトリアゾール−２−イル）−４−（１，１，３，３−テトラメチルブチル）フェノール [CAS No.3147-75-9]、これは例えばCiba Specialty Chemicals, Inc.からTinuvin（Ｒ）329として市販されている；
−  ２−（２Ｈ−ベンゾトリアゾール−２−イル）−４−（tert−ブチル）−６−（sec−ブチル）フェノール[CAS No.36437-37-3]、これは例えばCiba Specialty Chemicals, Inc.からTinuvin（Ｒ）350として市販されている；
−  ２，２'−メチレンビス−（６−（２Ｈ−ベンゾトリアゾール−２−イル）−４−１，１，３，３−テトラメチルブチル）フェノール[CAS No.103597-45-1]、これは例えばCiba Specialty Chemicals, Inc.からTinuvin（Ｒ）360として市販されている；および
−  ポリエチレングリコールとの３−（３−（２Ｈ−ベンゾトリアゾール−２−イル）−５−tert−ブチル−４−ヒドロキシフェニル）プロピオネートのエステル交換反応生成物、これはCiba Specialty Chemicals, Inc.からTinuvin（Ｒ）213として市販されており、化合物Ｒ−ＣＯＯ−[（ＣＨ２）２−O]ｎ−Ｈ（モル質量：637ｇ／mol）[CAS No.104810-48-2]５２％、式Ｒ−ＣＯＯ−[（ＣＨ２）２−O]ｎ−ＣＯ−Ｒ（モル質量：975ｇ／mol）[CAS No.104810-47-1]３５％および化合物ＨＯ−[（ＣＨ２）２−O]ｎ−Ｈ[CAS No.25322-68-3]１３％を含有している。前記式中、Ｒは次のものを表す：
【０１８６】
【化１０】
2007534781.tif 000012
【０１８７】
２−フェニルー１，３，５−トリアジンの例は、２−（２'−ヒドロキシフェニル）−１，３，５−トリアジン、有利には上記のものである。特に有利には次のものが挙げられる：
−  ２−（４，６−ジフェニル−１，３，５−トリアジン−２−イル）−５−ヒドロキシフェノール[CAS No.147315-50-2]、これは例えばCiba Specialty Chemicals, Inc.からTinuvin（Ｒ）1577として市販されている。
【０１８８】
適切なジフェニルシアノアクリレートの例は上記のものである。有利には次のものが挙げられる：
−  １，３−ビス[（２'−シアノ−３，３'−ジフェニルアクリロイル）オキシ]−２，２−ビス｛[２'−シアノ−３'，３'−ジフェニル−アクリロイル）オキシ]メチル｝プロパン [CAS No.178671-58-4]、これは例えばBASF AG社、ルートヴィヒスハーフェンからUvinul（Ｒ）3030の商品名で市販されている；および
−  エチル−２−シアノ−３，３−ジフェニルアクリレート[CAS No.5232-99-5]、これは例えばBASF AG社、ルートヴィヒスハーフェンからUvinul（Ｒ）3035の商品名で市販されている。
【０１８９】
その他のUV吸収剤の割合は、ポリマー組成物の全重量に対して、一般に１０質量％まで、有利には０．００１〜１０質量％、特に０．０５〜１０質量％、きわめて有利には０．１〜１０質量％である。薄いポリマー層の場合には、厚いポリマー層の場合よりも使用されるUV吸収剤の割合は通常高い。
【０１９０】
ポリカーボネートポリマー組成物は、更に少なくとも１つの２，６−ジアルキル化フェノール抗酸化剤を有していてもよい。適切な２，６−ジアルキル化フェノールは、上記のものであり、特にβ−（３，５−ジ−tert−ブチル−４−ヒドロキシフェニル）プロピオン酸と一価または多価アルコールとのエステルである。β−（３，５−ジ−tert−ブチル−４−ヒドロキシフェニル）プロピオン酸と一価または多価アルコールとの有利なエステルは、ペンタエリトリトールテトラキス[３−（３，５−ジ−tert−ブチル−４−ヒドロキシフェニル）プロピオネート] [CAS No.6683-19-8]（これは例えばCiba Specialty Chemicals, Inc.からIrganox（Ｒ）1010として市販されている）、オクタデシル３−（３，５−ジ−tert−ブチル−４−ヒドロキシフェニル）プロピオネート[CAS No.2082-79-3]（これは例えばCiba Specialty Chemicals, Inc.からIrganox（Ｒ）1076として市販されている）；およびこれらの混合物である。抗酸化剤の割合は、ポリマー組成物の全重量に対して、一般に２０００ppmまで、有利には５００〜２０００ppmである。
【０１９１】
更に有利な実施態様では、ポリマー組成物は少なくとも１つの２，６−ジアルキル化フェノール抗酸化剤だけではなく、少なくとも１つのホスフィットおよび／またはホスホニット安定剤を有する。この場合の抗酸化剤：補助安定剤の割合は、１：１０〜１０：１の範囲内である。
【０１９２】
本発明の特に有利な実施態様は、少なくとも１つのポリカーボネート、先に定義したような少なくとも１つの式Iのナフタレンー１，８−ジカルボン酸モノイミド、および更なる成分として表Ａに示されている物質（組成物1.1〜1.60）を有するポリマー組成物に関する。式Iのナフタレン−１，８−ジカルボン酸モノイミドは、有利には式I-Cのナフタレン−１，８−ジカルボン酸モノイミドから選択される。組成物1.1〜1.60中の各成分の重量割合は、ポリマー組成物の全重量に対して、上記の範囲内である。
【０１９３】
【表１】
2007534781.tif 000013
【０１９４】
【表２】
2007534781.tif 000014
【０１９５】
さらに本発明の特に有利な実施態様は、ポリマー組成物2.1〜2.60に関し、これはポリカーボネートがポリカーボネートコポリマーと置き換わっている点においてのみ、相応する組成物1.1〜1.60とは異なる。
【０１９６】
さらに本発明の特に有利な実施態様は、ポリマー組成物3.1〜3.60に関し、これはポリカーボネートがポリカーボネートとアクリロニトリル−ブタジエン−スチレン−コポリマーの物理的ブレンドに置き換わっている点においてのみ、相応する組成物1.1〜1.60とは異なる。
【０１９７】
さらに本発明の特に有利な実施態様は、ポリマー組成物4.1〜4.60に関し、これはポリカーボネートがポリカーボネートとアクリロニトリル−スチレンーアクリレートコポリマーの物理的ブレンドに置き換わっている点においてのみ、相応する組成物1.1〜1.60とは異なる。
【０１９８】
さらに本発明の特に有利な実施態様は、ポリマー組成物5.1〜5.60に関し、これはポリカーボネートがポリカーボネートとポリメチルメタクリレートの物理的ブレンドに置き換わっている点においてのみ、相応する組成物1.1〜1.60とは異なる。
【０１９９】
さらに本発明の特に有利な実施態様は、ポリマー組成物6.1〜6.60に関し、これはポリカーボネートがポリカーボネートとポリブチルアクリレートの物理的ブレンドに置き換わっている点においてのみ、相応する組成物1.1〜1.60とは異なる。
【０２００】
さらに本発明の特に有利な実施態様は、ポリマー組成物7.1〜7.60に関し、これはポリカーボネートがポリカーボネートとポリブチルメタクリレートの物理的ブレンドに置き換わっている点においてのみ、相応する組成物1.1〜1.60とは異なる。
【０２０１】
さらに本発明の特に有利な実施態様は、ポリマー組成物8.1〜8.60に関し、これはポリカーボネートがポリカーボネートとポリ（ブチレンテレフタレート）の物理的ブレンドに置き換わっている点においてのみ、相応する組成物1.1〜1.60とは異なる。
【０２０２】
さらに本発明の特に有利な実施態様は、先に定義したような少なくとも１つの式Iのナフタレン−１，８−ジカルボン酸モノイミドの、ポリマー組成物9.1〜9.60（これはポリカーボネートがポリカーボネートとポリエチレンテレフタレートの物理的ブレンドに置き換わっている点においてのみ、相応する組成物1.1〜1.60とは異なる）における使用に関する。
【０２０３】
ポリカーボネートポリマー組成物は、染料、顔料およびその他の添加剤から選択される少なくとも１つの付加的な成分を更に有することができる。
【０２０４】
適切な染料と顔料に関しては、上記の説明を参照してその全体を取り入れることとする。有利な実施態様では、染料および／または顔料は青味剤である。適切な青味剤は、例えば、ウルトラマリンブルー、フタロシアニン、アントラキノンおよびインダンントロンである。青味剤を使用する場合には、同様に青味剤の割合はポリマー組成物の全重量に対して５００ppm（０．０５質量％）まで、有利には０．５〜１００ppmである。
【０２０５】
本発明のポリカーボネートポリマー組成物の有利な用途は、ヘッドランプカバー用のレンズとして、自動車のウィンドシールドとして、および自動車および建築におけるその他のレンズ／艶出し系としてである。
【０２０６】
本発明の更に有利な実施態様は、次のもの：
−  先に定義したような少なくとも１つのナフタレン−１，８−ジカルボン酸モノイミド：
−  少なくとも１つのポリエチレンテレフタレート（PET）；
−  少なくとも１つの２，６−ジアルキル化フェノール抗酸化剤：
−  所望の場合には、ホスフィット、ホスホニットおよびこれらの混合物から選択される少なくとも１つの補助安定剤：および
−  所望の場合には、ジフェニルシアノアクリレート、フェニル−１，３，５−トリアジン、ベンゾトリアゾールおよびこれらの混合物から選択される少なくとも１つの更なるUV吸収剤
を有する組成物に関する。
【０２０７】
同様に、先に定義したような少なくとも１つの式Iのナフタレン−１，８−ジカルボン酸モノイミドのPET組成物における使用が有利である。式Iのナフタレン−１，８−ジカルボン酸モノイミドは、ナフタレン−１，８−ジカルボン酸モノイミドI-Cから選択されるが有利である。
【０２０８】
適切な２，６−ジアルキル化フェノール抗酸化剤は、上記のものである。有利には、β−（３，５−ジ−tert−ブチル−４−ヒドロキシフェニル）プロピオン酸と一価または多価アルコールとのエステル、特にペンタエリトリトールテトラキス[３−（３，５−ジ−tert−ブチル−４−ヒドロキシフェニル）プロピオネート] [CAS No.6683-19-8]（例えばCiba Specialty Chemicals, Inc.からIrganox（Ｒ）1010として市販されている）、ヘキサメチレン−ビス−（３−（３，５−ジ−tert−ブチル−４−ヒドロキシフェニル）プロピオネート[CAS No.35074-77-2]（例えばCiba Specialty Chemicals, Inc.からIrganox（Ｒ）259として市販されている）および３，５−ジアルキル化ヒドロキシフェニルメチルホスホン酸エステル、有利にはジエチル（（３，５−ビス（１，１−ジメチルエチル）−４−ヒドロキシフェニル）メチル）ホスホネート[CAS No.976-56-7]（例えばCiba Specialty Chemicals, Inc.からIrganox（Ｒ）1222として市販されている）である。
【０２０９】
抗酸化剤の割合は、ポリマー組成物の全重量に対して、一般に２０００ppmまで、有利には５００〜２０００ppmである。
【０２１０】
所望の場合には、ポリエチレンテレフタレートポリマー組成物は、ホスフィット、ホスホニットおよびこれらの混合物から選択さる少なくとも１つの補助安定剤を有する。適切なホスフィットとホスホニットは上記のものである。有利なホスフィットは、トリス（２，４−ジ−tert−ブチルフェニル）ホスフィット [CAS No.31570-04-4]（例えばCiba Specialty Chemicals, Inc.からIrgafos（Ｒ）168として市販されている）。ホスフィットおよび／またはホスホニットの割合は、ポリマー組成物の全重量に対して、一般に２０００ppmまで、有利には５００〜２０００ppm、特に７５０〜２０００ppmである。
【０２１１】
更に有利な実施態様では、ポリエチレンテレフタレートポリマー組成物は、少なくとも１つの２，６−ジアルキル化フェノール、有利には少なくとも１つの３，５−ジアルキル化ヒドロキシフェニルメチルホスホン酸エステルおよび／またはβ−（３，５−ジ−tert−ブチル−４−ヒドロキシフェニル）プロピオン酸と一価もしくは多価アルコールとの少なくとも１つのエステルを抗酸化剤として有するだけではなく、少なくとも１つのホスフィットおよび／またはホスホニットを補助安定剤として有する。この場合の抗酸化剤：補助安定剤の割合は、１：１０〜１０：１の範囲内である。
【０２１２】
ポリエチレンテレフタレートポリマー組成物は、少なくとも１つのその他のUV吸収剤を更に有していてもよい。その他の適切なUV吸収剤は上記のものである。その他のUV吸収剤は、有利にはベンゾトリアゾール、フェニル−１，３，５−トリアジン、ジフェニルシアノアクリレートおよびこれらの混合物から選択される。
【０２１３】
適切なベンゾトリアゾールの例は、２−（２'−ヒドロキシフェニル）ベンゾトリアゾール、有利には上記のものである。特に有利には次のものが挙げられる：
−  ２−（２Ｈ−ベンゾトリアゾール−２−イル）−４，６−ビス（１−メチル−１−フェニルエチル）フェノール[CAS No.70321-86-7]、これは例えばCiba Specialty Chemicals, Inc.からTinuvin（Ｒ）234として市販されている；
−  ２，４−ジ−tert−ブチル−６−（５−クロロベンゾトリアゾール−２−イル）フェノール[CAS No.3864-99-1]、これは例えばCiba Specialty Chemicals, Inc.からTinuvin（Ｒ）327として市販されている；
−  ２，２'−メチレンビス−（６−（２Ｈ−ベンゾトリアゾール−２−イル）−４−１，１，３，３−テトラメチルブチル）フェノール[CAS No.103597-45-1]、これは例えばCiba Specialty Chemicals, Inc.からTinuvin（Ｒ）360として市販されている；
−  ポリエチレングリコールとのメチル３−（３−（２Ｈ−ベンゾトリアゾール−２−イル）−５−tert−ブチル−４−ヒドロキシフェニル）プロピオネートのエステル交換生成物、これは例えばCiba Specialty Chemicals, Inc.からTinuvin（Ｒ）213として市販されている。
【０２１４】
適切な２−フェニル−１，３，５−トリアジンの例は、２−（２'−ヒドロキシフェニル）−１，３，５−トリアジン、有利には上記のものである。特に有利には次のものが挙げられる：
−  ２−（４，６−ジフェニル−１，３，５−トリアジン−２−イル）−５−ヒドロキシフェノール[CAS No.147315-50-2]、例えばCiba Specialty Chemicals, Inc.からTinuvin（Ｒ）1577として市販されている。
【０２１５】
適切なジフェニルシアノアクリレートの例は、上記のものである。有利には次のものが挙げられる：
−  １，３−ビス[（２'−シアノ−３'，３'−ジフェニルアクリロイル）オキシ]−２，２−ビス｛[２'−シアノ−３'，３'−ジフェニル−アクリロイル）オキシ]メチル｝プロパン[CAS No.178671-58-4]、これは例えばBASF AG社、ルートヴィヒスハーフェンからUvinul（Ｒ）3030の商品名で市販されている；
−  エチル２−シアノ−３，３−ジフェニルアクリレート[CAS No.5232-99-5] 、これは例えばBASF AG社、ルートヴィヒスハーフェンからUvinul（Ｒ）3035の商品名で市販されている；
−  ２−エチルヘキシル２−シアノ−３，３−ジフェニルアクリレート[CAS No.6197-30-4] 、これは例えばBASF AG社、ルートヴィヒスハーフェンからUvinul（Ｒ）3039の商品名で市販されている。
【０２１６】
一般に、その他のUV吸収剤の割合は、ポリエチレンテレフタレートポリマー組成物の全重量に対して、２質量％まで、有利には０．０１〜５質量％、特に０．１〜０．１５質量％である。薄いポリマー層の場合には、使用されるUV吸収剤の割合は厚いポリマー層の場合よりも通常は高い。
【０２１７】
本発明の特に有利な実施態様は、先に定義したような少なくとも１つの式Iのナフタレン−１，８−ジカルボン酸モノイミドおよび更なる成分として、表Ｂに示されている物質（組成物10.1〜10.54）を有するポリエチレンテレフタレートポリマー組成物に関する。式Iのナフタレン−１，８−ジカルボン酸モノイミドは、有利には式I-Cのナフタレン−１，８−ジカルボン酸モノイミドから選択される。組成物10.1〜10.54中の各成分の重量割合は、ポリマー組成物の全重量に対して、上記の範囲内である。
【０２１８】
【表３】
2007534781.tif 000015
【０２１９】
【表４】
2007534781.tif 000016
【０２２０】
さらに本発明の特に有利な実施態様では、ポリエチレンテレフタレートは非晶質ポリエチレンテレフタレートであり、かつこのポリエチレンテレフタレートポリマー組成物は、少なくとも１つのアセトアルデヒドスカベンジャーを有する。適切なアセトアルデヒドスカベンジャーの例は、アントラニルアミド[CASNo.88-68-6]である。
【０２２１】
本発明の特に有利な実施態様は、ポリエチレンテレフタレートポリマー組成物11.1〜11.54に関し、これはポリエチレンテレフタレートが非晶質ポリエチレンテレフタレートであり、かつ組成物が付加的にアセトアルデヒドスカベンジャーを含有している点においてのみ、相応の組成物10.1〜10.54とは異なる。特に、式Iのナフタレン−１，８−ジカルボン酸モノイミドは、式I-Cのナフタレン−１，８−ジカルボン酸モノイミドである。
【０２２２】
非晶質ポリエチレンテレフタレートを有するポリマー組成物は、再加熱剤、染料、顔料およびその他の添加剤から選択される少なくとも１つの更なる成分を付加的に含んでいてもよい。
【０２２３】
本発明の目的に関して、再加熱剤はエネルギーを吸収することによりポリマーの可塑化を促進する物質であるので、ポリマー塊を下流のアッセンブリー（ボトル吹込成形）により成形できる。カーボンブラックは、例えば適切な再加熱剤である。カーボンブラックは、粉末または顆粒の形で使用できる。再加熱剤の割合は、ポリマー組成物の全重量に対して、一般に０．１〜２質量％である。適切な染料、顔料およびその他の添加剤は上記のものである。
【０２２４】
特に有利には、非晶質ポリエチレンテレフタレート、少なくとも１つの２，６−ジアルキル化フェノール抗酸化剤ならびにボトルまたはコンテナのようなパッキング材料用の少なくとも１つのアセトアルデヒドスカベンジャーを有する組成物における少なくとも１つの式Iのナフタレン−１，８−ジカルボン酸モノイミドの使用が挙げられる。式Iのナフタレン−１，８−ジカルボン酸モノイミドは有利には、式I-Cのナフタレン−１，８−ジカルボン酸モノイミドから選択される。
【０２２５】
本発明のその他の有利な実施態様では、ポリエチレンテレフタレートは部分的に結晶性のポリエチレンテレフタレートであり、かつポリマー組成物は付加的に少なくとも１つの核剤を含む。適切な核剤は上記のものである。核剤の割合は、ポリマー組成物の全重量に対して、一般に０．０５〜１質量％である。
【０２２６】
本発明の特に有利な実施態様は、さらにポリエチレンテレフタレートポリマー組成物12.1〜12.54に関し、これはポリエチレンテレフタレートが部分的に結晶性のポリエチレンテレフタレートであり、かつ組成物が付加的に少なくとも１つの核剤を含んでいる点においてのみ相応の組成物10.1〜10.54とは異なる。式Iのナフタレン−１，８−ジカルボン酸モノイミドは、有利には式I-Cのナフタレン−１，８−ジカルボン酸モノイミドから選択される。
【０２２７】
部分的に結晶性のポリエチレンテレフタレートを有するポリマー組成物の適用分野は、例えばディスプレー用の光学フィルムである。特に、式Iのナフタレン−１，８−ジカルボン酸モノイミドは、式I-Cのナフタレン−１，８−ジカルボン酸モノイミドである。
【０２２８】
本発明の特に有利な実施態様は、次のもの：
−  先に定義したような少なくとも１つのナフタレン−１，８−ジカルボン酸モノイミド；
−  少なくとも１つの高密度ポリエチレンまたはポリプロピレン；
−  少なくとも１つの２，６−ジアルキル化フェノール抗酸化剤；
−  所望の場合には、ホスフィット、ホスホニットおよびこれらの混合物から選択される少なくとも１つの補助安定剤：
−  所望の場合には、ジフェニルシアノアクリレート、ヒドロキシベンゾフェノン、フェニル−１，３，５−トリアジン、ベンゾトリアゾールおよびこれらの混合物から選択される少なくとも１つの更なるUV吸収剤；
−  所望の場合には、少なくとも１つのヒンダードアミン；および
−  所望の場合には、染料、顔料およびその他の添加剤から選択される更なる成分
を有する組成物に関する。
【０２２９】
同様に、高密度ポリエチレンまたはポリプロピレンを有する組成物における、先に定義したような少なくとも１つの式Iのナフタレン−１，８−ジカルボン酸モノイミドの使用が有利である。式Iのナフタレン−１，８−ジカルボン酸モノイミドは、有利には式I-Cのナフタレン−１，８−ジカルボン酸モノイミドから選択される。
【０２３０】
適切な２，６−ジアルキル化フェノールの例は、上記のものであり、有利にはβ−（３，５−ジ−tert−ブチル−４−ヒドロキシフェニル）プロピオン酸と一価または多価アルコールとのエステル、特にペンタエリトリトールテトラキス[３−（３，５−ジ−tert−ブチル−４−ヒドロキシフェニル）プロピオネート] [CAS No.6683-19-8]（これは例えばCiba Specialty Chemicals, Inc.からIrganox（Ｒ）1010として市販されている）、およびオクタデシル３−（３，５−ジ−tert−ブチル−４−ヒドロキシフェニル）プロピオネート[CAS No.2082-79-3]（これは例えばCiba Specialty Chemicals, Inc.からIrganox（Ｒ）1076として市販されている）；およびこれらの混合物である。抗酸化剤の割合は、ポリマー組成物の全重量に対して、一般に４０００ppmまで、有利には１０００〜４０００ppmである。
【０２３１】
所望の場合には、該組成物はホスフィット、ホスホニットおよびこれらの混合物から選択される補助安定剤を含む。適切なホスフィットとホスホニットに関しては、上記の説明を参照してその全体を取り入れることとする。有利なホスフィットとホスホニットは、トリス（２，４−ジ−tert−ブチルフェニル）ホスフィット[CAS No.31570-04-4]（これは例えばCiba Specialty Chemicals, Inc.からIrgafos（Ｒ）168として市販されている）；およびテトラキス（２，４−ジ−tert−ブチルフェニル）（１，１−ビフェニル）−４，４'−ジイルビスホスホニット[CAS No.119345-01-6]（これは例えばCiba Specialty Chemicals, Inc.からIrgafos（Ｒ）P-EPQとして市販されている）；ならびにこれらの混合物である。ホスフィットおよび／またはホスホニットの割合は、ポリマー組成物の全重量に対して、一般に２０００ppmまで、有利には５００〜２０００ppm、特に７５０〜２０００ppmである。
【０２３２】
更に有利な実施態様では、ポリマー組成物は少なくとも１つの２，６−ジアルキル化フェノール抗酸化剤だけではなく、少なくとも１つのホスフィットおよび／またはホスホニット補助安定剤を有する。この場合の抗酸化剤：補助安定剤の割合は、一般に１：１０〜１０：１の範囲内である。
【０２３３】
ポリマー組成物は、更に少なくとも１つのその他のUV吸収剤を有していてもよい。適切なその他のUV吸収剤は、上記のものである。その他のUV吸収剤は、有利にはジフェニルシアノアクリレート、ヒドロキシベンゾフェノン、フェニル−１，３，５−トリアジン、ベンゾトリアゾールおよびこれらの混合物から選択される。
【０２３４】
適切なベンゾトリアゾールの例は、２−（２'−ヒドロキシフェニル）ベンゾトリアゾール、有利には上記のものである。特に有利には、次のものが挙げられる：
−  ２−（２Ｈ−ベンゾトリアゾール−２−イル）−４，６−ビス（１−メチル−１−フェニルエチル）フェノール[CAS No.70321-86-7]、これは例えばCiba Specialty Chemicals, Inc.からTinuvin（Ｒ）234として市販されている；
−  ２，４−ジ−tert−ブチル−６−（５−クロロベンゾトリアゾール−２−イル）フェノール[CAS No.3864-99-1]、これは例えばCiba Specialty Chemicals, Inc.からTinuvin（Ｒ）327として市販されている；
−  ２−（２Ｈ−ベンゾトリアゾール−２−イル）−４−（１，１，３，３−テトラメチルブチル）フェノール [CAS No.3147-75-9]、これは例えばCiba Specialty Chemicals, Inc.からTinuvin（Ｒ）329として市販されている；
−  ２−（２Ｈ−ベンゾトリアゾール−２−イル）−４−（tert−ブチル）−６−（sec−ブチル）フェノール[CAS No.36437-37-3]、これは例えばCiba Specialty Chemicals, Inc.からTinuvin（Ｒ）350として市販されている；
−  ２，２'−メチレンビス−（６−（２Ｈ−ベンゾトリアゾール−２−イル）−４−１，１，３，３−テトラメチルブチル）フェノール[CAS No.103597-45-1]、これは例えばCiba Specialty Chemicals, Inc.からTinuvin（Ｒ）360として市販されている；および
−  ポリエチレングリコールとの３−（３−（２Ｈ−ベンゾトリアゾール−２−イル）−５−tert−ブチル−４−ヒドロキシフェニル）プロピオネートのエステル交換反応生成物、これは例えばCiba Specialty Chemicals, Inc.からTinuvin（Ｒ）213として市販されている。
【０２３５】
適切な２−フェニル−１，３，５−トリアジンの例は、２−（２'−ヒドロキシフェニル）−１，３，５−トリアジン、有利には上記のものである。特に有利には以下のものが挙げられる：
−  ２−（４，６−ジフェニル−１，３，５−トリアジン−２−イル）−５−ヘキシルオキシフェノール [CAS 147315-50-2]、これは例えばCiba Specialty Chemicals, Inc.からTinuvin（Ｒ）1577として市販されている；
−  ２，４−ビス（２，４−ジメチルフェニル）−６−（２−ヒドロキシ−４−オクチルオキシフェニル）−１，３，５−トリアジン [CAS No.2725-22-6]、これは例えばCytec.からCyasorb（Ｒ） UV1164として市販されている。
【０２３６】
適切なヒドロキシベンゾフェノンの例は、２−ヒドロキシベンゾフェノン、有利には上記のものである。特に有利には次のものが挙げられる：
−  ２−ヒドロキシ−４−ｎ−オクトキシベンゾフェノン [CAS No.1843-05-6]、これは例えばCiba Specialty Chemicals, Inc.からChimassorb（Ｒ）81として市販されている；
適切なジフェニルシアノアクリレートの例は、上記のものである。有利には次のものが挙げられる：
−  １，３−ビス[（２'−シアノ−３'，３'−ジフェニルアクリロイル）オキシ]−２，２−ビス｛[２'−シアノ−３'，３'−ジフェニル−アクリロイル）オキシ]メチル｝プロパン[CAS No.178671-58-4]、これは例えばBASF AG社、ルートヴィヒスハーフェンからUvinul（Ｒ）3030の商品名で市販されている；
−  エチル２−シアノ−３，３−ジフェニルアクリレート[CAS No.5232-99-5] 、これは例えばBASF AG社、ルートヴィヒスハーフェンからUvinul（Ｒ）3035の商品名で市販されている。
【０２３７】
一般に、その他のUV吸収剤の割合は、ポリマー組成物の全重量に対して２質量％まで、有利には０．０１〜１．５質量％、特に０．０５〜１質量％である。薄いポリマー層の場合には、使用されるUV吸収剤の割合は厚いポリマー層よりも通常は高い。
【０２３８】
高密度ポリエチレンまたはポリプロピレンを有するポリマー組成物は、さらに少なくとも１つのヒンダードアミンを有していてもよい。
【０２３９】
適切なヒンダードアミン（HALS）は、オリゴマーおよびモノマーのヒンダードアミンであり、例としては上記のものである。有利なヒンダードアミンは次のものである：
−  （部分的な）N−ピペリジン−４−イル−置換マレイミドとα−オレフィンの混合物のコポリマーであり、これは例えば式
【０２４０】
【化１１】
2007534781.tif 000017
のUvinul（Ｒ）5050H[CAS 152261-33-1]（モル質量は約3500g／mol）としてBASF AG社、ルートヴィヒスハーフェンから得られる。
−  式
【０２４１】
【化１２】
2007534781.tif 000018
のヒンダードアミン[CAS No. 124172-53-8]、これは例えばBASF AG社、ルートヴィヒスハーフェンからUvinul（Ｒ）4050の商品名で市販されている；
−  ポリ[[６−[（１，１，３，３−テトラメチルブチル）アミノ］−１，３，５−トリアジン−２，４−ジイル][ (２，２，６，６−テトラメチル−４−ピペリジニル）イミノ]−１，６−ヘキサンジイル[（２，２，６，６−テトラメチル−４−ピペリジニル）イミノ] [CAS No. 71878-19-8]、これは例えばCiba Specialty Chemicals, Inc.からChimassorb（Ｒ）944（モル質量：2000〜3100 g／mol）として市販されている；
−  ４−ヒドロキシ−２，２，６，６−テトラメチル−１−ピペリジノエタノールとのジメチルスクシネートポリマー[CAS No. 65447-77-0]、これは例えばCiba Specialty Chemicals, Inc.からTinuvin（Ｒ）622（モル質量：3100〜4100 g／mol）として市販されている；
−  ビス（２，２，６，６−テトラメチル−４−ピペリジル）セバケート[CAS No. 52829-07-9]、これは例えばCiba Specialty Chemicals, Inc.からTinuvin（Ｒ）770として市販されている；および
−  ２，２，４，４−テトラメチル−７−オキサ−３，２０−ジアザジスピロ[5.1.11.2]ヘンエイコサン−２１−オンと式
【０２４２】
【化１３】
2007534781.tif 000019
のエピクロロヒドリンのポリマー[CAS No. 202483-55-4]、これは例えばCiba Specialty Chemicals, Inc.からHostavin（Ｒ） N30として市販されている。
【０２４３】
一般に、ヒンダードアミンの割合はポリマー組成物の全重量に対して、２質量％まで、有利には０．１〜２質量％、特に０．１〜０．１５質量％、極めて有利には０．１〜１質量％である。厚いポリマー層の場合には、使用されるヒンダードアミンの割合は、薄いポリマー層の場合よりも一般に高い。
【０２４４】
ポリマー組成物は、更に染料、顔料ならびその他の添加剤から選択される少なくとも１つの付加的な成分を有していてもよい。適切な染料と顔料は、上記のものである。
【０２４５】
本発明の特に有利な実施態様は、少なくとも１つの高密度ポリエチレンまたはポリプロピレン、先に定義したような少なくとも１つの式Iのナフタレン−１，８−ジカルボン酸モノイミドおよび更なる成分（a）として、表Ｃに示されている物質（組成物13.1〜13.108）を有する組成物に関する。有利には、式Iのナフタレン−１，８−ジカルボン酸モノイミドは、式I-Cのナフタレン−１，８−ジカルボン酸モノイミドから選択される。組成物13.1〜13.108中の各成分の重量割合は、ポリマー組成物の全重量に対して、上記の範囲内にある。
【０２４６】
【表５】
2007534781.tif 000020
【０２４７】
【表６】
2007534781.tif 000021
【０２４８】
【表７】
2007534781.tif 000022
【０２４９】
特に有利には、ボトルまたはコンテナのようなパッキング材料用の、少なくとも１つの高密度ポリエチレンまたは少なくとも１つのポリプロピレンを有するポリマー組成物における少なくとも１つの式Iのナフタレン−１，８−ジカルボン酸モノイミドの使用が挙げられる。式Iのナフタレン−１，８−ジカルボン酸モノイミドは、式I-Cのナフタレン−１，８−ジカルボン酸モノイミドから選択される。
【０２５０】
さらに本発明の特に有利な実施態様は、次のもの：
−  先に定義したような少なくとも１つの式Iのナフタレン−１，８−ジカルボン酸モノイミド：
−  少なくとも１つのポリスチレン；
−  少なくとも１つの２，６−ジアルキル化フェノール抗酸化剤：
−  所望の場合には、ホスフィット、ホスホニットおよびこれらの混合物から選択される少なくとも１つの補助安定剤：および
−  所望の場合には、ベンゾトリアゾール、ジフェニルシアノアクリレートおよびこれらの混合物から選択される少なくとも１つの更なるUV吸収剤；
−  所望の場合には、少なくとも１つのヒンダードアミン；および
−  所望の場合には、染料、顔料およびその他の添加剤から選択される少なくとも１つの更なる成分
を有する組成物に関する。
【０２５１】
同様に、先に定義したような少なくとも１つの式Iのナフタレン−１，８−ジカルボン酸モノイミドのポリスチレンポリマー組成物における使用が有利である。式Iのナフタレン−１，８−ジカルボン酸モノイミドは、ナフタレン−１，８−ジカルボン酸モノイミドI-Cから選択されるが有利である。
【０２５２】
適切な２，６−ジアルキル化フェノールのは、上記のものである。有利な２，６−ジアルキル化フェノールは、β−（３，５−ジ−tert−ブチル−４−ヒドロキシフェニル）プロピオン酸と一価または多価アルコールとのエステル、特にペンタエリトリトールテトラキス[３−（３，５−ジ−tert−ブチル−４−ヒドロキシフェニル）プロピオネート] [CAS No.6683-19-8]（これは例えばCiba Specialty Chemicals, Inc.からIrganox（Ｒ）1010として市販されている）、オクタデシル３−（３，５−ジ−tert−ブチル−４−ヒドロキシフェニル）プロピオネート[CAS No.2082-79-3]（これは例えばCiba Specialty Chemicals, Inc.からIrganox（Ｒ）1076として市販されている）およびこれらの混合物である。抗酸化剤の割合は、ポリマー組成物の全重量に対して、一般に２０００ppmまで、有利には５００〜２０００ppmである。
【０２５３】
適切なホスフィットとホスホニットに関しては、上記の説明を参照して取り入れることとする。有利なホスフィットは、トリス（２，４−ジ−tert−ブチルフェニル）ホスフィット [CAS No.31570-04-4]（これは例えばCiba Specialty Chemicals, Inc.からIrgafos（Ｒ）168として市販されている）である。ホスフィットおよび／またはホスホニットの割合は、ポリマー組成物の全重量に対して、一般に２０００ppmまで、有利には５００〜２０００ppmである。
【０２５４】
同様に、少なくとも１つの２，６−ジアルキル化フェノール、有利にはβ−（３，５−ジ−tert−ブチル−４−ヒドロキシフェニル）プロピオン酸と一価もしくは多価アルコールとのエステルを抗酸化剤として、かつホスフィットおよび／またはホスホニットを補助安定剤として有する混合物も挙げられる。この場合の補助安定剤：抗酸化剤の割合は、１０：１〜１：１０の範囲内である。このような混合物のうちで特に有利なものは、補助安定剤としてトリス（２，４−ジ−tert−ブチルフェノール）ホスフィット[CAS No.31570-04-4]（これは例えばCiba Specialty Chemicals, Inc.からIrgafos（Ｒ）168として市販されている）と、抗酸化剤としてペンタエリトリトールテトラキス[３−（３，５−ジ−tert−ブチル−４−ヒドロキシフェニル）プロピオネート] [CAS No.6683-19-8]（これは例えばCiba Specialty Chemicals, Inc.からIrganox（Ｒ）1010として市販されている）またはオクタデシル３−（３，５−ジ−tert−ブチル−４−ヒドロキシフェニル）プロピオネート [CAS No.2082-79-3]（これは例えばCiba Specialty Chemicals, Inc.からIrganox（Ｒ）1076として市販されている）を有するものが挙げられる。有利な混合物は、例えば、１部のオクタデシル３−（３，５−ジ−tert−ブチル−４−ヒドロキシフェニル）プロピオネートと４部のトリス（２，４−ジ−tert−ブチルフェニル）ホスフィットの混合物である（前記混合物は、例えばCiba Specialty Chemicals, Inc.からIrganox  B900として市販されている）。
【０２５５】
ポリスチレンポリマー組成物は、少なくとも１つのその他のUV吸収剤を更に有していてもよい。適切なその他のUV吸収剤は上記のものである。その他のUV吸収剤は、有利にはベンゾトリアゾール、ジフェニルシアノアクリレートおよびこれらの混合物から選択される。
【０２５６】
適切なベンゾトリアゾールの例は、２−（２'−ヒドロキシフェニル）ベンゾトリアゾール、有利には上記のものである。特に有利には次のものが挙げられる：
−  ２−（２Ｈ−ベンゾトリアゾール−２−イル）−４，６−ジ−tert−ペンチルフェノール[CAS No.25973-55-1]（これは例えばCiba Specialty Chemicals, Inc.からTinuvin（Ｒ）328として市販されている）；
−  ２−ベンゾトリアゾール−２−イル−４−メチルフェノール[CAS No.2440-22-4]（これは例えばCiba Specialty Chemicals, Inc.からTinuvin（Ｒ）Pとして市販されている）およびこれらの混合物。
【０２５７】
適切なジフェニルシアノアクリレートの例は、上記のものである。有利には次のものが挙げられる：
−  １，３−ビス[（２'−シアノ−３'，３'−ジフェニルアクリロイル）オキシ]−２，２−ビス｛[２'−シアノ−３'，３'−ジフェニル−アクリロイル）オキシ]メチル｝プロパン[CAS No.178671-58-4]（これは例えばBASF AG社、ルートヴィヒスハーフェンからUvinul（Ｒ）3030の商品名で市販されている）；
−  エチル２−シアノ−３，３−ジフェニルアクリレート[CAS No.5232-99-5] （これは例えばBASF AG社、ルートヴィヒスハーフェンからUvinul（Ｒ）3035の商品名で市販されている）。
【０２５８】
一般に、その他のUV吸収剤の割合は、ポリマー組成物の全重量に対して、２質量％まで、有利には０．０１〜５質量％、特に０．０５〜１質量％である。薄いポリマー層の場合には、UV吸収剤の割合は厚いポリマー層の場合よりも通常は高い。
【０２５９】
ポリスチレンポリマー組成物は、更に少なくとも１つのヒンダードアミンを有していてもよい。
【０２６０】
適切なヒンダードアミンは、上記のものである。ヒンダードアミンは有利には式：
ＲＮＨ−（ＣＨ２）３−ＮＲ−（ＣＨ２）２−ＮＲ−（ＣＨ２）３−ＮＨＲ
[CAS No.106990-43-6]
の化合物である。前記式中、Ｒは次のものを表す：
【０２６１】
【化１４】
2007534781.tif 000023
【０２６２】
これは、例えばCiba Specialty Chemicals, Inc.からChimassorb（Ｒ）119として市販されており、ビス（２，２，６，６−テトラメチル−４−ピペリジル）セバケート[CAS No.52829-07-9]（これは例えばCiba Specialty Chemicals, Inc.からTinuvin（Ｒ）770として市販されている）またはこれらの混合物である。
【０２６３】
一般にヒンダードアミンの割合は、ポリマー組成物の全重量に対して、２質量％まで、有利には０．１〜１．５質量％、特に０．１〜０．５質量％である。
【０２６４】
ポリスチレンポリマー組成物は更に染料、顔料およびその他の添加剤から選択される少なくとも１つの更なる成分を有することができる。適切な染料と顔料は上記のものである。
【０２６５】
本発明の特に有利な実施態様は、先に定義したような少なくとも１つの式Iのナフタレン−１，８−ジカルボン酸モノイミドおよび、更なる成分として表Ｄに示されている物質（組成物14.1〜14.45）を有するポリスチレンポリマー組成物に関する。式Iのナフタレン−１，８−ジカルボン酸モノイミドは、有利には式I-Cのナフタレン−１，８−ジカルボン酸モノイミドから選択される。組成物14.1〜14.45中の各成分の重量割合は、ポリマー組成物の全重量に対して、上記の範囲内である。
【０２６６】
【表８】
2007534781.tif 000024
【０２６７】
【表９】
2007534781.tif 000025
【０２６８】
特に有利には、ヨーグルトポットおよび電気計測器のケーシングのようなパッキング用のポリスチレンポリマー組成物における、少なくとも１つの式Iのナフタレン−１，８−ジカルボン酸モノイミドの使用が挙げられる。式Iのナフタレン−１，８−ジカルボン酸モノイミドは有利には、式I-Cのナフタレン−１，８−ジカルボン酸モノイミドから選択される。
【０２６９】
本発明の有利な実施態様は、次のもの：
−  先に定義したような少なくとも１つのナフタレン−１，８−ジカルボン酸モノイミド；
−  少なくとも１つのアクリロニトリル−ブタジエン−スチレンコポリマーまたはスチレン−アクリロニトリルコポリマー；
−  少なくとも１つの２，６−ジアルキル化フェノール抗酸化剤；
−  所望の場合には、ホスフィット、ホスホニットおよびこれらの混合物から選択さえる少なくとも１つの補助安定剤；
−  所望の場合には、ベンゾトリアゾール、ヒドロキシベンゾフェノン、ジフェニルシアノアクリレートおよびこれらの混合物から選択される少なくとも１つの更なるUV吸収剤；
−  所望の場合には、少なくとも１つのヒンダードアミン；および
−  所望の場合には、染料、顔料ならびにその他の添加剤から選択される少なくとも１つの成分
を有する組成物に関する。
【０２７０】
同様に、アクリロニトリル−ブタジエン−スチレンコポリマーまたはスチレン−アクリロニトリルコポリマー組成物における、先に定義したような少なくとも１つの式Iのナフタレン−１，８−ジカルボン酸モノイミドの使用が有利である。式Iのナフタレン−１，８−ジカルボン酸モノイミドは、有利にはナフタレン−１，８−ジカルボン酸モノイミドI-Cから選択されるのが有利である。
【０２７１】
適切な２，６−ジアルキル化フェノールの例は、β−（３，５−ジ−tert−ブチル−４−ヒドロキシフェニル）プロピオン酸と一価または多価アルコールとのエステル、および特にオクタデシル３−（３，５−ジ−tert−ブチル−４−ヒドロキシフェニル）プロピオネート[CAS No.2082-79-3]（これは例えばCiba Specialty Chemicals, Inc.からIrganox（Ｒ）1076として市販されている）である。抗酸化剤の割合は、ポリマー組成物の全重量に対して、一般に２０００ppmまで、有利には５００〜２０００ppmである。
【０２７２】
適切なホスフィットとホスホニットに関しては、上記の説明を参照してその全体を取り入れることとする。有利なホスフィットとホスホニットは、トリス（２，４−ジ−tert−ブチルフェニル）ホスフィット[CAS No.31570-04-4]（これは例えばCiba Specialty Chemicals, Inc.からIrgafos（Ｒ）168として市販されている）、テトラキス（２，４−ジ−tert−ブチルフェニル）[１，１−ビフェニル]−４，４'−ジイルビスホスホニット[CAS No.119345-01-6]（これは例えばCiba Specialty Chemicals, Inc.からIrgafos（Ｒ）P-EPQとして市販されている）；およびこれらの混合物である。ホスフィットおよび／またはホスホニットの割合は、ポリマー組成物の全重量に対して、一般に２０００ppmまで、有利には５００〜２０００ppmである。
【０２７３】
他の有利な実施態様では、ポリマー組成物は少なくとも１つの２，６−ジアルキル化フェノール、有利にはβ−（３，５−ジ−tert−ブチル−４−ヒドロキシフェニル）プロピオン酸と一価または多価アルコールとのエステルを抗酸化剤として有するだけではなく、少なくとも１つのホスフィットおよび／またはホスホニットを補助安定剤として有する。この場合の抗酸化剤：補助安定剤の割合は、１：１０〜１０：１の範囲内である。
【０２７４】
少なくとも１つのアクリロニトリル−ブタジエン−スチレンコポリマーまたはスチレン−アクリロニトリルコポリマーを有するポリマー組成物は、少なくとも１つの更なるUV吸収剤を更に有していてもよい。適切なUV吸収剤は上記のものである。その他のUV吸収剤は、有利にはベンゾトリアゾール、ヒドロキシベンゾフェノン、ジフェニルシアノアクリレートおよびこれらの混合物から選択される。
【０２７５】
適切なベンゾトリアゾールの例は、２−（２'−ヒドロキシフェニル）ベンゾトリアゾールであり、有利には上記のものである。特に有利には次のものが挙げられる：
−  ２，４−ジ−tert−ブチル−６−（５−クロロベンゾトリアゾール−２−イル）フェノール[CAS No.3864-99-1]（これは例えばCiba Specialty Chemicals, Inc.からTinuvin（Ｒ）327として市販されている）；
−  ２−ベンゾトリアゾール−２−イル−４−メチルフェノール[CAS No.2440-22-4]（これは例えばCiba Specialty Chemicals, Inc.からTinuvin（Ｒ）Pとして市販されている）。
【０２７６】
適切なヒドロキシベンゾフェノンの例は、２−ヒドロキシベンゾフェノンである。特に有利には次のものが挙げられる：
−  ２−ヒドロキシ−４−ｎ−オクトキシベンゾフェノン [CAS No.1843-05-6]（これは例えばCiba Specialty Chemicals, Inc.からChimassorb（Ｒ）81として市販されている）。
【０２７７】
適切なジフェニルシアノアクリレートの例は、次のものである：
−  １，３−ビス[（２'−シアノ−３'，３'−ジフェニルアクリロイル）オキシ]−２，２−ビス｛[２'−シアノ−３'，３'−ジフェニル−アクリロイル）オキシ]メチル｝プロパン[CAS No.178671-58-4]（これは例えばBASF AG社、ルートヴィヒスハーフェンからUvinul（Ｒ）3030の商品名で市販されている）；
−  エチル−２−シアノ−３，３−ジフェニルアクリレート[CAS No.5232-99-5] （これは例えばBASF AG社、ルートヴィヒスハーフェンからUvinul（Ｒ）3035の商品名で市販されている）。
【０２７８】
一般に、その他のUV吸収剤の割合は、ポリマー組成物の全重量に対して、２質量％まで、有利には０．０１〜５質量％、特に０．０５〜１質量％である。薄いポリマー層の場合には、使用されるUV吸収剤の割合は厚いポリマー層の場合よりも通常は高い。
【０２７９】
アクリロニトリル−ブタジエン−スチレンコポリマーまたはスチレン−アクリロニトリルコポリマー組成物は、さらに少なくとも１つのヒンダードアミンを有していてもよい。適切なヒンダードアミンは上記のものである。適切なヒンダードアミンは有利には式：
ＲＮＨ−（ＣＨ２）３−ＮＲ−（ＣＨ２）２−ＮＲ−（ＣＨ２）３−ＮＨＲ
[CAS No.106990-43-6]
の化合物である。前記式中、Ｒは次のものを表す：
【０２８０】
【化１５】
2007534781.tif 000026
【０２８１】
これは、例えばCiba Specialty Chemicals, Inc.からChimassorb（Ｒ）119として市販されており、ビス（２，２，６，６−テトラメチル−４−ピペリジル）セバケート[CAS No.52829-07-9]（これは例えばCiba Specialty Chemicals, Inc.からTinuvin（Ｒ）770として市販されている）またはこれらの混合物である。
【０２８２】
一般にヒンダードアミンの割合は、ポリマー組成物の全重量に対して、２質量％まで、有利には０．１〜１．５質量％、０．１〜１質量％、極めて有利には０．１〜０．５質量％である。
【０２８３】
アクリロニトリル−ブタジエン−スチレンコポリマーまたはスチレン−アクリロニトリルコポリマー組成物は、更に染料、顔料およびその他の添加剤から選択される少なくとも１つの更なる成分を有することができる。適切な染料と顔料は上記のものである。
【０２８４】
本発明の特に有利な実施態様は、先に定義したような少なくとも１つの式Iのナフタレン−１，８−ジカルボン酸モノイミドおよび、更なる成分として表Ｅに示されている物質（組成物15.1〜15.54）を有するアクリロニトリル−ブタジエン−スチレンコポリマーまたはスチレン−アクリロニトリルコポリマー組成物に関する。式Iのナフタレン−１，８−ジカルボン酸モノイミドは、有利には式I-Cのナフタレン−１，８−ジカルボン酸モノイミドから選択される。組成物15.1〜15.54中の各成分の重量割合は、ポリマー組成物の全重量に対して、上記の範囲内である。
【０２８５】
【表１０】
2007534781.tif 000027
【０２８６】
【表１１】
2007534781.tif 000028
【０２８７】
特に有利には、自動車用の成分および電気測定器のケーシング内のアクリロニトリル−ブタジエン−スチレンコポリマーまたはスチレン−アクリロニトリルコポリマー組成物における少なくとも１つの式Iのナフタレン−１，８−ジカルボン酸モノイミドの使用が挙げられる。式Iのナフタレン−１，８−ジカルボン酸モノイミドは、有利には式I-Cのナフタレン−１，８−ジカルボン酸モノイミドから選択される。
【０２８８】
本発明は、光の損傷作用に対して有機材料を保護する方法を更に提供する。これは前記材料に先に定義したような少なくとも１つの式Iのナフタレン−１，８−ジカルボン酸モノイミドを添加することを含む。
【０２８９】
本発明は、紫外線から生きていない有機材料を保護するための方法を更に提供する。これは少なくとも１つのナフタレン−１，８−ジカルボン酸モノイミドIを有するプラスチックを用いてパッケージングを生産することを含む。
【０２９０】
本発明は更に紫外線から有機材料を保護するための紫外線吸収層の使用を提供する。
【０２９１】
本発明により使用されるナフタレン−１，８−ジカルボン酸モノイミドI、および存在する場合にグループａ）〜ｓ）の化合物および／またはグループｔ）のその他の添加剤をプラスチックに添加する。添加は慣用の方法で、例えばプラスチックと混合することにより行われる。従って、本発明により使用されるナフタレン−１，８−ジカルボン酸モノイミドI、および適切な場合には更なる安定剤を出発モノマーに添加することができ、このモノマーの混合物と安定剤を重合させることができる。本発明により使用されるナフタレン−１，８−ジカルボン酸モノイミドIおよび適切な場合には、グループａ）〜ｓ）の化合物および／またはグループｔ）のその他の添加剤を重合の間にモノマーに添加することもできる。重合の前または間の添加に関する前提条件は、本発明により使用されるナフタレン−１，８−ジカルボン酸モノイミドIおよび適切な場合には、グループａ）〜ｓ）の化合物および／またはグループｔ）のその他の添加剤が、重合条件下で安定であることである。すなわち、これらが殆ど分解しないか、または分解しないことである。
【０２９２】
本発明により使用されるナフタレン−１，８−ジカルボン酸モノイミドIは、存在する場合には、グループａ）〜ｓ）の化合物および／またはグループｔ）のその他の添加剤を完成したプラスチックに添加する。このことは、通常の方法で自体公知の混合法により例えば１５０〜３００℃の温度で溶融することにより行われる。しかし、溶融せずに成分を“冷やして”混合することもでき、粉末混合物または顆粒混合物は加工まで溶融や均質化されない。
【０２９３】
本発明により使用されるナフタレン−１，８−ジカルボン酸モノイミドIは、存在する場合には、グループａ）〜ｓ）の化合物および／またはグループｔ）のその他の添加剤を一緒にまたは互いに別々に、一度にもしくは少しずつ、または連続的に一定の速度で、または勾配に沿って添加することができる。例えば、発明により使用されるナフタレン−１，８−ジカルボン酸モノイミドの部分を実際の重合の間にモノマーに添加し、残りを完成したポリマーに添加するか、またはナフタレン−１，８−ジカルボン酸モノイミドの全てを完成したポリマーに添加することができる。
【０２９４】
混合は、有利には慣用の押出機中で行われ、成分を混合物としてまたは個別に例えばホッパーを用いて押出機に完全に導入するか、または押出機中の後半の部分で、押出機中の溶融生成物または固形生成物に比例して導入することができる。溶融押出に関しては、例えば特に一軸スクリューまたは二軸スクリュー押出機により適切に行うことができる。二軸スクリュー押出機が有利である。
【０２９５】
得られた混合物を例えば造粒化または粒状化するか、または周知である方法；例えば、押出、射出成形、発泡剤で発泡成形、熱成形、中空体発泡または圧延することにより加工できる。
【０２９６】
プラスチックを使用して、あらゆる種類の成形品（半製品、フィルム、シートおよびフォームを含む）を製造することができる。例としては、テキスタイル用のパッケージングおよびフィルム、特に化粧品、香水および医薬品用のパッケージングおよびフィルム、食品、飲料ボトル用のパッケージングおよびフィルム、またはクリーニング製品用のパッケージングである。熱可塑性成形コンパウンドからストレッチフィルムを製造することもできる。
【０２９７】
原則的にどの製品も、本発明により使用されるナフタレン−１，８−ジカルボン酸モノイミドを有するパッケージングにより保護されていてもよい。
【０２９８】
保護されるべき製品は、有利には化粧品、薬品、香水、食品およびクリーニング製品から選択される。適切な化粧品には、石けん、ボディーローション、スキンクリーム、シャワージェル、バブルバス、ボディースプレー、メークアップ用品、アイライナー、マスカラ、口紅、リップスティック、シャンプー、ヘアコンディショナー、ヘアジェル、ヘアワックス、ヘアローション、マニキュア、除光液などが含まれる。適切な医薬品には、錠剤、丸剤、フィルムコーティング錠剤、座薬、液剤、濃縮物、懸濁液およびそのような形の製剤学的組成物または薬品が含まれる。適切な食品には、炭酸飲料および非炭酸飲料が含まれ、例としてはレモネード、ビール、炭酸フルーツジュースドリンク、炭酸水のような炭酸飲料、ワイン、フルーツジュース、紅茶またはコーヒーのような非炭酸飲料、フルーツ、肉、ソーセージ、牛乳、ヨーグルト、バターまたはチーズのような日常品、動物油脂および植物油脂、ベーカリー製品、パスタ、調味料、ソース、練り製品、ペスト、ストック、ピューレ、ケチャップ、ドレッシングなどが挙げられる。適切なクリーニング製品には家庭用クリーナーおよび工業用クリーナーが含まれる。
【０２９９】
本発明により使用されるべきナフタレン−１，８−ジカルボン酸モノイミドIは、農業用フィルムおよびパッケージングフィルム用のポリオレフィンを有する熱可塑性成形コンパウンドにおいて、ストレッチラップフィルム用の二軸延伸ポリプロピレンにおいて、ボトルおよびその他のコンテナパック用のポリエチレンテレフタレートまたはポリエチレンナフタレートにおいて、合わせガラス用のポリビニルブチラールにおいて、ブリスターパックおよびその他のパッケージングコンテナ用のポリスチレンにおいて、ボトル、フラスコおよびその他のパッケージングコンテナおよび成形品用のポリカーボネートにおいて、パッケージングコンテナおよびフィルム用のポリ塩化ビニルにおいて、またはフィルムを製造するためのポリビニルアルコールにおいて特に有利に使用される。
【０３００】
適切な場合には、種々のポリマーのフィルムを積層により、または押出貼り合わせの形で互いに組み合わせて合わせフィルムを作ることができる。一軸または二軸ストレッチングにより、適切な場合には特性を改善することができる。これは、収縮フィルムを作るために利用される。収縮フィルムは、例えば、ポリエチレンテレフタレート、ポリエチレン、ポリ塩化ビニルデン、ポリ塩化ビニルから作ることができる。
【０３０１】
少なくとも１つのナフタレン−１，８−ジカルボン酸モノイミドIで安定化した材料は、安定化していない材料ならびに従来技術の安定剤を用いて安定させた材料と比べて特別な品質の特性を示す。本発明により安定化した材料は、長期の露光時間を示す。それというのも、光に誘発される損傷が遅くまで開始しないからである。さらに、少なくとも１つのナフタレン−１，８−ジカルボン酸モノイミドで安定化した材料は、安定化すべき材料を保護するだけではなく、パックされた内容物も保護する。
【０３０２】
以下の実施例は本発明を説明するものであるが、これに限定されるものではない。
１．製造例
例１：４−シアノ−N−（２，６−ジイソプロピルフェニル）ナフタレン−１，８−ジカルボキシミド（化合物I-A.1）の製造
１．１  ４−ブロモ−N−（２，６−ジイソプロピルフェニル）−ナフタレン−１，８−ジカルボキシミドの製造
N−メチルピロリドン６５ml中の４−ブロモナフタレン−１，８−ジカルボン酸無水物２７．７ｇ、２，６−ジイソプロピルアニリン１９．０ｇおよび無水酢酸亜鉛９．２gを２００℃で３時間加熱した。冷却後、形成された析出物を濾別し、洗浄し、かつ乾燥させて融点２７７℃を有する４−ブロモ−N−（２，６−ジイソプロピルフェニル）−ナフタレン−１，８−ジカルボキシミド２６．２gが得られた。
１．２  ４−シアノ−N−（２，６−ジイソプロピルフェニル）ナフタレン−１，８−ジカルボキシミドの製造
N−メチルピロリドン１５０ml中の４−ブロモ−N−（２，６−ジイソプロピルフェニル）ナフタレン−１，８−ジカルボキシミド２４．８ｇとシアン化銅（I）７．５ｇを２１０℃で４時間加熱した。冷却後、反応混合物に水を加え、析出物を形成した。析出物を濾別し、洗浄し、かつ乾燥させた。シリカゲル上での析出物のカラムクロマトグラフィー（溶出液：ジクロロメタン）により、融点２９１℃を有する４−シアノ−N−（２，６−ジイソプロピルフェニル）ナフタレン−１，８−ジカルボキシミド１５．６ｇが得られた。
元素分析：Ｃ２５Ｈ２２Ｎ２Ｏ２（３８２．５g／mol）：
計算値：Ｃ78.5；Ｈ5.8；Ｎ7.3；Ｏ8.4。
実測値：Ｃ78.5；Ｈ5.９；Ｎ7.０；Ｏ8.4；
UV（ジクロロメタン）：λmax（Igε）３５２nm（4.16）。
【０３０３】
例１に記載されている方法にならって、例２〜５で４−シアノ置換ナフタレン−１，８−ジカルボン酸モノイミドI-A.2〜I-A.5を製造した。４−シアノ置換ナフタレン−１，８−ジカルボン酸モノイミドI-A.2〜I-A.5の融点と分光特性は表１にまとめてある。ジクロロメタンをUV分光用の溶剤として用いた。
【０３０４】
【表１２】
2007534781.tif 000029
【０３０５】
例６：４−アミノカルボニル−N−（２，６−ジイソプロピルフェニル）ナフタレン−１，８−ジカルボキシミド（化合物I-B.1）の製造
濃硫酸１３０ml中の例１からの４−シアノ−N−（２，６−ジイソプロピルフェニル）ナフタレン−１，８−ジカルボキシミド８gを８０℃で３時間加熱した。引き続き、反応混合物を氷水に注ぎ、かつ形成された析出物を濾別し、洗浄し、かつ乾燥させた。これにより、融点２３３℃を有する４−アミノカルボニル−N−（２，６−ジイソプロピルフェニル）−ナフタレン−１，８−ジカルボキシミド５．１gが得られた。
UV（ジクロロメタン）：λmax（Igε）：３３６nm（4.18）。
【０３０６】
例７：N−（２，６−ジイソプロピルフェニル）−４−（４−tert−オクチルフェノキシ）−ナフタレン−１，８−ジカルボキシミド（化合物I-C.1）の製造
７．１  ４−クロロ−N−（２，６−ジイソプロピルフェニル）ナフタレン−１，８−ジカルボキシミドの製造
N−メチルピロリドン６５ml中の４−クロロナフタレン−１，８−ジカルボン酸無水物２３．３ｇ、２，６−ジイソプロピルアニリン１９．０ｇおよび無水酢酸亜鉛９．２gの混合物を２００℃で３時間加熱した。冷却後、形成された析出物を濾別し、洗浄し、かつ乾燥させた。これにより融点２８９℃を有する４−クロロ−N−（２，６−ジイソプロピルフェニル）ナフタレン−１，８−ジカルボキシミド２２．４gが得られた。
７．２  N−（２，６−ジイソプロピルフェニル）４−（４−tert−オクチルフェノキシ）ナフタレン−１，８−ジカルボキシミドの製造
N−メチルピロリドン６０ml中の４−クロロ−N−（２，６−ジイソプロピルフェニル）ナフタレン−１，８−ジカルボキシミド（7.1より）５．０g、４−（１，１，３，３−テトラメチルブチル）フェノール（tert−オクチルフェノール）３．５gおよび炭酸カリウム１．２gの混合物を８０℃で２４時間加熱した。これを冷却し、反応混合物に水とエタノールを加え、析出物を作った。このように得られた析出物を濾別し、洗浄し、かつ乾燥させて融点２１７℃を有するN−（２，６−ジイソプロピルフェニル）−４−（４−tert−オクチルフェノキシ）ナフタレン−１，８−ジカルボキシミド６．２gが得られた。
【０３０７】
【数１】
2007534781.tif 000030
【０３０８】
例７に記載されている方法にならって、例８〜１６では４−フェノキシ置換ナフタレン−１，８−ジカルボン酸モノイミドI-C.2〜I-C.10を製造した。４−フェノキシ置換ナフタレン−１，８−ジカルボン酸モノイミドI-C.1〜I-C.10の融点と分光特性は表２にまとめてある。ジクロロメタンをUV分光用の溶剤として用いた。
【０３０９】
【表１３】
2007534781.tif 000031
II.使用例
例１７〜２０：ポリエチレンテレフタレート（PET）フィルムへのUV吸収剤の組込み
ポリエチレンテレフタレート（Ter Hell & Co GmbH社、ハンブルクのPolyclear T94）と表３に記載されている化合物Iの濃縮物の混合物をBerstorff二軸スクリュー押出機中で均質化（溶融温度：275℃）し、次に顆粒化した。引き続き、得られた顆粒をスロットダイ（溶融温度：225℃）を通してWeber一軸スクリュー押出機中で押出し、かつロール取出し口を介して３００μmの厚さにプレスした。
【０３１０】
結果は表３にまとめてある。記録したパラメーターは波長であり、これ以下では電磁線の１０％未満または２０％未満がフィルムを通っている。４００nm未満、有利にはこれに近い値は、フィルムの下の材料が紫外線から効果的に保護されていることを示している。
【０３１１】
【表１４】
2007534781.tif 000032
【０３１２】
実施例は、本発明により使用されたナフタレン−１，８−ジカルボン酸モノイミドIがPETフィルムに効果的に組込まれたことを示している。本発明により使用されるナフタレン−１，８−ジカルボン酸モノイミドIは、スペクトルから損傷を与える大部分の紫外線を遮断するので、効果的なUVフィルターとして適切である。
例２２．添加したPETフィルムの露光
例１７からのPETフィルム（化合物I-A.1を０．４％含有）をDIN 54004に従って１０００時間露光した。フィルムの透過率プロフィールを規則的な間隔で測定し、表４に示した。
【０３１３】
【表１５】
2007534781.tif 000033
【０３１４】
例２３：添加したPETフィルムの露光
例２０からのPETフィルム（化合物I-C.1を０．２％含有）をDIN 54004に従って１０００時間露光した。フィルムの透過率プロフィールを規則的な間隔で測定し、表５に示した。
【０３１５】
【表１６】
2007534781.tif 000034
【０３１６】
例２２と２３は、ナフタレン−１，８−ジカルボン酸モノイミドIが光安定性であることを示している。すなわち、分解されていないことを示している。従って、ナフタレン−１，８−ジカルボン酸モノイミドIは適切な長期UVフィルター物質である。
例２４〜３０：PET成形品の製造（厚さ：１mm）
例１７〜２０に記載されているように、表６に示されている例２４〜２８ではPETの顆粒と化合物Iの濃縮物を製造し、例２９と３０（比較）では、表６に示されている慣用のUV吸収剤である（２−（２Ｈ−ベンゾトリアゾール−２−イル）−４，６−ビス（１−メチル−１−フェニルエチル）フェノール（CAS No.70321-86-7）（これは例えば、Ciba Specialty Chemicals社からTinuvin（Ｒ）  234の商品名で市販されている）のPETの顆粒と濃縮物を製造した。この後に、Arbung 220M射出成形機中で厚さ１mmの射出成形品を製造した。例２４（コントロール）では、PET成形品はUV吸収剤を含有していない。例２８では、PET成形品は付加的にUV吸収剤、すなわち、１，３−ビス[（２'−シアノ−３，３'−ジフェニルアクリロリル）オキシ]−２，２−ビス｛[２'−シアノ−３，３'−ジフェニル−アクリロイル）オキシ]メチル｝プロパン[CAS No.178671-58-4]（例えば、BASF AG社、ルートヴィヒスハーフェンからUvinul（Ｒ）3030の商品名で市販されている）を０．１質量％含有している。
【０３１７】
例２４〜３０の射出成形品の黄色度指数（YI、DIN 6167による）は、表６に示してある。ゼロの黄色度指数は、試験体が純粋な白であることを意味する。マイナスのYI値は、試験体が青みを帯びていること（YIがマイナスであるほど、青くなる）を示す。プラスのYI値は、試験体が黄色みを帯びていることを意味する。YIがプラスであるほど、観察者には試験体が黄色く見える。プラスチックへのUV吸収剤の添加は一般にYIを増大させる。
【０３１８】
【表１７】
2007534781.tif 000035
例３１：ビタミンAの保護
ビタミンAのエタノール性溶液（c＝１０−５mol／l）をキュベット中でキセノンランプに曝した。例２４〜２６からのPETプラークをキセノンランプのビーム経路に置いた。照射の間に、３２３nmでの吸光度からビタミンAの残留濃度を測定した。図１には、本発明により使用された化合物Iのフィルター効果がグラフとして示されている。キセノンランプの発光スペクトルは太陽のものと類似しているので、図１は本発明により使用されたナフタレン−１，８−ジカルボン酸モノイミドIのフィルター効果を強く証明している。ナフタレン−１，８−ジカルボン酸モノイミドIを保護しない場合は、ビタミンA溶液は光により急速に分解される。これとは反対に、ビタミンA溶液を本発明により使用されたナフタレン−１，８−ジカルボン酸モノイミドIにより保護した場合には、光の作用下でのビタミンA溶液の分解は僅かである。
【０３１９】
例３２〜３７：ポリカーボネート成形品の製造
例１７〜２０に記載されているように、表７に示されている例３２〜３５ではポリカーボネートの顆粒（Bayer AG社、レーヴァークーゼンのMakrolon 2800）と化合物I-C.1の濃縮物を製造し、表７に示されている例３６と３７（比較）では、ポリカーボネートの顆粒（Bayer AG社、レーヴァークーゼンのMakrolon 2800）と慣用のUV吸収剤である（２−（２Ｈ−ベンゾトリアゾール−２−イル）−４，６−ビス（１−メチル−１−フェニルエチル）フェノール（CAS No.70321-86-7）（例えば、Ciba Specialty Chemicals社からTinuvin（Ｒ）  234の商品名で市販されている）の濃縮物を製造した。この後に、Arbung 220M射出成形機中で厚さ１mmの射出成形品を製造した。例３２（コントロール）では、ポリカーボネート成形品はUV吸収剤を含有していない。例３５では、ポリカーボネート成形品は付加的にUV吸収剤、すなわち、１，３−ビス（２'−シアノ−３，３'−ジフェニルアクリロリル）オキシ]−２，２−ビス｛[２'−シアノ−３，３'−ジフェニル−アクリロイル）オキシ]メチル｝プロパン[CAS No.178671-58-4]（例えば、BASF AG社、ルートヴィヒスハーフェンからUvinul（Ｒ）3030の商品名で市販されている）を０．１質量％含有している。
【０３２０】
例３２〜３７の成形品の黄色度指数（YI、DIN 6167による）と透過率特性は、下記の表７に示してある。
【０３２１】
【表１８】
2007534781.tif 000036
【０３２２】
例３８〜４３：ポリスチレン成形品の製造
例１７〜２０に記載されているように、表８に示されている例３８〜４１ではポリスチレンの顆粒（BASF AG社、ルートヴィヒスハーフェンのPolystyrol 144C）と化合物I-C.1の濃縮物を製造し、例４２と４３（比較）では、表8に示されているポリスチレンの顆粒（BASF AG社、ルートヴィヒスハーフェンのPolystyrol 144C）と慣用のUV吸収剤である（２−（２Ｈ−ベンゾトリアゾール−２−イル）−４，６−ビス（１−メチル−１−フェニルエチル）フェノール（CAS No.70321-86-7）（例えば、Ciba Specialty Chemicals社からTinuvin（Ｒ）  234の商品名で市販されている）の濃縮物を製造した。この後に、Arbung 220M射出成形機中で厚さ１mmの射出成形品を製造した。例３８（コントロール）では、ポリスチレン成形品はUV吸収剤を含有していない。例４１では、ポリスチレン成形品は付加的にUV吸収剤、すなわち、１，３−ビス[（２'−シアノ−３，３'−ジフェニルアクリロリル）オキシ]−２，２−ビス｛[２'−シアノ−３，３'−ジフェニル−アクリロイル）オキシ]メチル｝プロパン[CAS No.178671-58-4]（例えば、BASF AG社、ルートヴィヒスハーフェンからUvinul（Ｒ）3030の商品名で市販されている）を０．１質量％含有している。
【０３２３】
例３８〜４３の成形品の黄色度指数（YI、DIN 6167による）と透過率特性は、下記の表８に示してある。
【０３２４】
【表１９】
2007534781.tif 000037
【０３２５】
例４４〜４９：アクリロニトリル−ブタジエン−スチレンコポリマー成形品の製造
例１７〜２０に記載されているように、表９に示されている例４４〜４７ではアクリロニトリル−ブタジエン−スチレンコポリマーの顆粒（BASF AG社、ルートヴィヒスハーフェンのTerluran GP22）と化合物I-C.1の濃縮物を製造し、表９に示されている例４８と４９（比較）では、アクリロニトリル−ブタジエン−スチレンコポリマーの顆粒（BASF AG社、ルートヴィヒスハーフェンのTerluran GP22）と慣用のUV吸収剤である（２−（２Ｈ−ベンゾトリアゾール−２−イル）−４，６−ビス（１−メチル−１−フェニルエチル）フェノール（CAS No.70321-86-7）（例えば、Ciba Specialty Chemicals社からTinuvin（Ｒ）  234の商品名で市販されている）の濃縮物を製造した。この後に、Arbung 220M射出成形機中で厚さ１mmの射出成形品を製造した。例４４（コントロール）では、ABS成形品はUV吸収剤を含有していない。例４７では、ABS成形品は付加的にUV吸収剤、すなわち、１，３−ビス[２'−シアノ−３，３'−ジフェニルアクリロリル）オキシ]−２，２−ビス｛[２'−シアノ−３，３'−ジフェニル−アクリロイル）オキシ]メチル｝プロパン[CAS No.178671-58-4]（例えば、BASF AG社、ルートヴィヒスハーフェンからUvinul（Ｒ）3030の商品名で市販されている）を１：１の割合で０．１質量％含有している。
【０３２６】
例４４〜４９の成形品の黄色度指数（YI、DIN 6167による）と透過率特性は、下記の表９に示してある。
【０３２７】
【表２０】
2007534781.tif 000038
【０３２８】
例２５〜４９は、本発明により使用された式Iのナフタレン−１，８−ジカルボン酸モノイミドを様々なポリマーに効果的に組込むことができたことを示している。UVB吸収剤との混合物も同様にポリマーと極めて相溶性である。本発明の吸収剤を有する射出成形品は、損傷を与える大部分の紫外線を遮断し、かつ殆どの部分で、吸収剤なしの射出成形品よりも相当に低い黄色度指数を有する。式Iのナフタレン−１，８−ジカルボン酸モノイミドで安定化した試料は、市販されている安定剤で安定化した試料よりも、特に低い黄色い着色を示した。
【０３２９】
例５０〜５４：添加したポリビニルブチラールフィルムを有する合わせガラスの透過率プロフィール
厚さ０．７６mmのポリビニルブチラールフィルムをWO 02/077081の例６に記載されているように製造し、次に合わせガラスを製造するために使用した。但し、WO 02/077081の例６とは以下の点で違いがあった：IR吸収剤を使用せず、Tinuvinベンゾトリアゾール誘導体（15.8g（0.5質量％））を次のもの：
（a）１，３−ビス[（２'−シアノ−３，３'−ジフェニルアクリロリル）オキシ]−２，２−ビス｛[２'−シアノ−３，３'−ジフェニルアクリロイル）オキシ]メチル｝プロパン０．１質量％とI-C .1 ０．１質量％の混合物（例５０）、
（b）２−（３'−tert−ブチル−２'−ヒドロキシ−５'−メチルフェニル）−５−クロロベンゾトリアゾール０．１質量％とI-C .1 ０．１質量％の混合物（例５１）、
（c）２−ヒドロキシ−４−n−オクトキシベンゾフェノン０．１質量％とI-C .1 ０．１質量％の混合物（例５２）または
（d）I-C .1 ０．２質量％の混合物（例５３）
と置き換えた点。
【０３３０】
比較するために、例５４では０．７６mmポリビニルブチラールフィルムを同じように製造し、IR吸収剤もUV吸収剤も用いずに合わせガラスをこれから製造した。
【０３３１】
例５０〜５４で製造した合わせガラスの透過率プロフィールは、例１０に示してある：
【０３３２】
【表２１】
2007534781.tif 000039
【０３３３】
例５０〜５４は、本発明により使用されたナフタレン−１，８−ジカルボン酸モノイミドI有するか、または本発明により使用されたナフタレン−１，８−ジカルボン酸モノイミドIと短波を吸収するUV吸収剤との混合物を有する合わせガラスが、殆ど完全に紫外線を吸収できることを示している。ゆえに、その後ろにある領域を紫外線の作用から効果的に保護できる。
【図面の簡単な説明】
【０３３４】
【図１】本発明により使用された化合物Iのフィルター効果を示す図である。
【図１】
2007534781.tif 000042
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
光の損傷作用から有機材料を保護する方法において、式I
【化１】
2007534781.tif 000043
［式中、
Ｒ１は、水素、アルキル、アルケニル、シクロアルキル、シクロアルケニル、ヘテロシクロアルキル、アリールまたはヘテロアリールであり、かつ
Ｒ２は、１つの炭素原子を含む少なくとも１つのπ電子系と、炭素、酸素および窒素から選択される少なくとも１つの更なる原子を有するラジカルであるが、但しラジカルは炭素以外の少なくとも１つの原子を含有する］
のナフタレン−１，８−ジカルボン酸モノイミドを前記材料に添加することを特徴とする、光の損傷作用から有機材料を保護する方法。
【請求項２】
Ｒ１は、その炭素鎖が、−O−、−Ｓ−、−ＮＲ３−、−ＣＯ−および／または−ＳＯ２−から選択される１個以上の隣り合わない基に中断されているＣ１−Ｃ３０アルキルであり、かつ／またはこれが非置換であるか、またはシアノ、アミノ、ヒドロキシル、カルボキシル、アリール、ヘテロシクロアルキルおよびヘテロアリールから選択される同じもしくは異なるラジカルにより１回以上置換され、前記アリール、ヘテロシクロアルキルおよびヘテロアリール基は、非置換であるか、または相互に独立にＣ１−Ｃ１８アルキルおよびＣ１−Ｃ６アルコキシから選択される１個以上の置換基を有する；または
Ｒ１は、非置換であるか、または１個以上のＣ１−Ｃ６アルキル基を有するＣ５−Ｃ８シクロアルキルである；または
Ｒ１は、非置換であるか、または１個以上のＣ１−Ｃ６アルキル基を有する５員環〜８員環のヘテロシクロアルキルである；または
Ｒ１は、アリールまたはヘテロアリールであり、前記アリールまたはヘテロアリールは非置換であるか、またはＣ１−Ｃ１８アルキル、Ｃ１−Ｃ６アルコキシ、シアノ、ＣＯＮＲ４Ｒ４ａ、ＣＯ２Ｒ４、アリールアゾおよびヘテロアリールアゾから相互に独立に選択される１個以上のラジカルを有し、前記アリールアゾとヘテロアリールアゾは、非置換であるか、または相互に独立にＣ１−Ｃ１８アルキル、Ｃ１−Ｃ６アルコキシおよびシアノから選択される１個以上のラジカルを有し、かつ
Ｒ３は、水素またはＣ１−Ｃ６アルキルであり；かつ
Ｒ４とＲ４ａは、それぞれ独立に水素、Ｃ１−Ｃ１８アルキル、アリールまたはヘテロアリールであり、前記アリールとヘテロアリールは、それぞれの場合に非置換であるか、またはＣ１−Ｃ６アルキル、Ｃ１−Ｃ６アルコキシ、ヒドロキシル、カルボキシルおよびシアノから選択される１個以上の置換基を有する、請求項１に記載の方法。
【請求項３】
Ｒ１は、非置換であるか、または１個、２個または３個のＣ１−Ｃ４アルキル基を有するフェニルである、請求項１に記載の方法。
【請求項４】
Ｒ２は、シアノ、−Ｃ（O）ＮＲ５Ｒ５ａであるか、またはＣ１−Ｃ１２アルキル、Ｃ１−Ｃ１２アルコキシ、−ＣＯＯＲ６、−ＳＯ３Ｒ６、ハロゲン、ヒドロキシル、カルボキシル、シアノ、−ＣＯＮＲ５Ｒ５ａおよび−ＮＨCＯＲ５から選択される１個以上の置換基を有するフェニルオキシであり、Ｒ５とＲ５ａは、それぞれ相互に独立に水素、Ｃ１−Ｃ１８アルキル、アリールまたはヘテロアリールであり、前記アリールとヘテロアリールはそれぞれ非置換であるか、またはＣ１−Ｃ６アルキル、Ｃ１−Ｃ６アルコキシ、ヒドロキシル、カルボキシルおよびシアノから選択される１個以上の置換基を有し；Ｒ６は、水素またはＣ１−Ｃ６アルキルである、請求項１に記載の方法。
【請求項５】
保護するための有機材料は、プラスチック、ポリマー分散剤、塗料、写真乳液、写真層、紙、ヒトまたは動物の皮、ヒトまたは動物の髪、化粧品、医薬品、クリーニング製品および食品から選択される、請求項１に記載の方法。
【請求項６】
保護のための有機材料は、ポリエステル、ポリカーボネート、ポリオレフィン、ポリビニルアセタール、ポリスチレン、スチレンまたはα−メチルスチレンとジエンおよび／またはアクリル誘導体とのコポリマー、ポリウレタン、ポリアクリレート、ポリメタクリレートならびに前記ポリマーの物理的ブレンドから選択される少なくとも１つのポリマーを有するプラスチックである、請求項５に記載の方法。
【請求項７】
少なくとも１つのナフタレン−１，８−ジカルボン酸モノイミドは、紫外線を吸収する層を製造するために使用される、請求項１に記載の方法。
【請求項８】
層は、ポリエステル、ポリカーボネート、ポリオレフィン、ポリビニルアセタール、ポリスチレン、スチレンまたはα−メチルスチレンとジエンおよび／またはアクリル誘導体とのコポリマー、ならびに前記ポリマーの物理的ブレンドから選択される少なくとも１つのポリマーを有する熱可塑性成形コンパウンドから成る、請求項７に記載の方法。
【請求項９】
有機材料は、少なくとも１つのナフタレン−１，８−ジカルボン酸モノイミドIを、材料の全重量に対して０．０１〜１０質量％の量で含有している、請求項１に記載の方法。
【請求項１０】
光の損傷作用から保護を提供する量で請求項１から４までのいずれか１項に記載の少なくとも１つのナフタレン−１，８−ジカルボン酸モノイミドIと、少なくとも１つの有機材料を有する組成物において、有機材料は、ポリエステル、ポリカーボネートポリマー、ポリオレフィン、ポリビニルアセタール、ポリスチレン、スチレンまたはα−メチルスチレンとジエンおよび／またはアクリル誘導体とのコポリマー、ならびに前記ポリマーの物理的ブレンドから選択されるポリマーを有することを特徴とする、光の損傷作用から保護を提供する量で請求項１から４までのいずれか１項に記載の少なくとも１つのナフタレン−１，８−ジカルボン酸モノイミドIと、少なくとも１つの有機材料を有する組成物。
【請求項１１】
ポリビニルアセタールは、ポリビニルブチラールである、請求項１０に記載の組成物。
【請求項１２】
ポリカーボネートポリマーは、ポリカーボネート、ポリカーボネートコポリマー、およびポリカーボネートとアクリロニトロリル−ブタジエン−スチレンコポリマー、アクリロニトリル−スチレン−アクリレートコポリマー、ポリメチルメタクリレート、ポリブチルアクリレート、ポリブチルメタクリレート、ポリ（ブチレンテレフタレート）ならびにポリエチレンテレフタレートの物理的ブレンドから選択される、請求項１０に記載の組成物。
【請求項１３】
ポリエステルはポリエチレンテレフタレートである、請求項１０に記載の組成物。
【請求項１４】
ポリオレフィンは、高密度ポリエチレンまたはポリプロピレンである、請求項１０に記載の組成物。
【請求項１５】
スチレンとジエンおよび／またはアクリル誘導体のコポリマーは、アクリロニトリル−ブタジエン−スチレンコポリマーまたはスチレン−アクリロニトリルコポリマーである、請求項１０に記載の組成物。
【請求項１６】
−  請求項１から４までのいずれか1項に定義したような少なくとも１つの式Iのナフタレン−１，８−ジカルボン酸モノイミド；
−  少なくとも１つのポリビニルブチラール；
−  少なくとも１つのオリゴアルキレングリコールアルキルカルボン酸ジエステル可塑剤；
−  接着をコントロールするための少なくとも１つの脂肪族カルボン酸塩；
−  所望の場合には、ベンゾトリアゾール、２−フェニル−１，３，５−トリアジン、ヒドロキシベンゾフェノン、ジフェニルシアノアクリレートおよびこれらの混合物から選択される少なくとも１つの更なるUV吸収剤；
−  所望の場合には、充填剤、染料、顔料および付加的な添加剤から選択される少なくとも１つの更なる成分
を有する、請求項１１に記載の組成物。
【請求項１７】
−  請求項１から４までのいずれか1項に定義したような少なくとも１つの式Iのナフタレン−１，８−ジカルボン酸モノイミド；
−  ポリカーボネート、ポリカーボネートコポリマー、およびポリカーボネートとアクリロニトロリル−ブタジエン−スチレンコポリマー、アクリロニトリル−スチレン−アクリレートコポリマー、ポリメチルメタクリレート、ポリブチルアクリレート、ポリブチルメタクリレート、ポリ（ブチレンテレフタレート）ならびにポリエチレンテレフタレートの物理的ブレンドから選択される少なくとも１つのポリカーボネートポリマー；
−  ホスフィット、ホスホニットおよびこれらの混合物から選択される少なくとも１つの安定剤；
−  所望の場合には、ベンゾトリアゾール、２−フェニル−１，３，５−トリアジン、ジフェニルシアノアクリレートおよびこれらの混合物から選択される少なくとも１つの更なるUV吸収剤；
−  所望の場合には、少なくとも１つの２，６−ジアルキル化フェノール抗酸化剤；および
−  所望の場合には、充填剤、染料、顔料およびその他の添加剤から選択される少なくとも１つの更なる成分
を有する、請求項１２に記載の組成物。
【請求項１８】
−  請求項１から４までのいずれか１項に定義したような少なくとも１つのナフタレン−１，８−ジカルボン酸モノイミド：
−  少なくとも１つのポリエチレンテレフタレート；
−  少なくとも１つの２，６−ジアルキル化フェノール抗酸化剤：
−  ホスフィット、ホスホニットおよびこれらの混合物から選択される少なくとも１つの補助安定剤：および
−  所望の場合には、ジフェニルシアノアクリレート、フェニル−１，３，５−トリアジンおよびベンゾトリアゾールならびにこれらの混合物から選択される少なくとも１つの更なるUV吸収剤
を有する、請求項１３に記載の組成物。
【請求項１９】
ポリエチレンテレフタレートは、非晶質ポリエチレンテレフタレートであり、かつこの組成物は、付加的に少なくとも１つのアセトアルデヒドスカベンジャーを含んでいる、請求項１８に記載の組成物。
【請求項２０】
組成物は、再加熱剤、染料、顔料および更なる添加剤から選択される少なくとも１つの更なる成分を付加的に含んでいる、請求項１８に記載の組成物。
【請求項２１】
ポリエチレンテレフタレートは、部分的に結晶性のポリエチレンテレフタレートであり、かつこの組成物は、付加的に少なくとも１つの核剤を含んでいる、請求項１８に記載の組成物。
【請求項２２】
−  請求項１から４までのいずれか１項に定義したような少なくとも１つのナフタレン−１，８−ジカルボン酸モノイミド；
−  少なくとも１つの高密度ポリエチレンまたはポリプロピレン；
−  少なくとも１つの２，６−ジアルキル化フェノール抗酸化剤；
−  ホスフィット、ホスホニットおよびこれらの混合物から選択される少なくとも１つの補助安定剤：
−  所望の場合には、ジフェニルシアノアクリレート、ヒドロキシベンゾフェノン、フェニル−１，３，５−トリアジンおよびベンゾトリアゾールならびにこれらの混合物から選択される少なくとも１つの更なるUV吸収剤；
−  所望の場合には、少なくとも１つのヒンダードアミン；および
−  所望の場合には、染料、顔料およびその他の添加剤から選択される更なる成分
を有する、請求項１４に記載の組成物。
【請求項２３】
−  請求項１から４までのいずれか１項に定義したような少なくとも１つ式Iのナフタレン−１，８−ジカルボン酸モノイミド；
−  少なくとも１つのポリスチレン；
−  少なくとも１つの２，６−ジアルキル化フェノール抗酸化剤；
−  ホスフィット、ホスホニットおよびこれらの混合物から選択される少なくとも１つの補助安定剤：
−  所望の場合には、ベンゾトリアゾール、ジフェニルシアノアクリレートおよびこれらの混合物から選択される少なくとも１つの更なるUV吸収剤；
−  所望の場合には、少なくとも１つのヒンダードアミン；および
−  所望の場合には、染料、顔料およびその他の添加剤から選択される少なくとも１つの更なる成分
を有する、請求項１０に記載の組成物。
【請求項２４】
−  請求項１から４までのいずれか１項に定義したような少なくとも１つのナフタレン−１，８−ジカルボン酸モノイミド；
−  少なくとも１つのアクリロニトリル−ブタジエン−スチレンコポリマーまたはスチレン−アクリロニトリルコポリマー；
−  少なくとも１つの２，６−ジアルキル化フェノール抗酸化剤；
−  ホスフィット、ホスホニットおよびこれらの混合物から選択される少なくとも１つの補助安定剤：
−  所望の場合には、ベンゾトリアゾール、ヒドロキシベンゾフェノン、ジフェニルシアノアクリレートおよびこれらの混合物から選択される少なくとも１つの更なるUV吸収剤；
−  所望の場合には、少なくとも１つのヒンダードアミン；および
−  所望の場合には、染料、顔料およびその他の添加剤から選択される更なる成分
を有する、請求項１５に記載の組成物。
【請求項２５】
式I
【化２】
2007534781.tif 000044
［式中、
Ｒ１は、水素、アルケニル、シクロアルキル、シクロアルケニル、ヘテロシクロアルキル、アリールまたはヘテロアリールであり、かつ
Ｒ２は、シアノ、−Ｃ（O）ＮＲ５Ｒ５ａまたは１個、２個、３個、４個または５個のＣ１−Ｃ１２アルキル基を有するフェニルオキシであり、かつ
Ｒ５とＲ５ａは、それぞれ相互に独立に水素、Ｃ１−Ｃ１８アルキル、アリールまたはヘテロアリールであり、前記アリールとヘテロアリールは、それぞれ非置換であるか、またはＣ１−Ｃ６アルキル、Ｃ１−Ｃ６アルコキシ、ヒドロキシル、カルボキシルおよびシアノから選択される１個以上の置換基を有する］
の化合物。
【国際調査報告】
2007534781.tif 000045
2007534781.tif 000046
2007534781.tif 000047
2007534781.tif 000048
2007534781.tif 000049
2007534781.tif 000050